(57)【要約】  セメント製品、例えばコンクリート、プレキャスト建築要素およびパネル、モルタル、ならびに修復材など用のジオポリマーセメント質結合剤組成物を作る方法が開示される。いくつかの実施形態のジオポリマーセメント質組成物は、熱活性化アルミノケイ酸塩鉱物、アルミン酸カルシウムセメント、硫酸カルシウム、および化学活性化剤からなる相乗的混合物を水と混合することで作られる。【選択図】図３Ｂ
2015514675.tif 000002
【特許請求の範囲】
【請求項１】
アルミノケイ酸塩ジオポリマー組成物であって、
水；
アルカリ金属塩、アルカリ金属塩基、およびそれらの混合物からなる群より選択される化学活性化剤；および
セメント質反応性材料であって、該セメント質反応性材料は、
熱活性化アルミノケイ酸塩鉱物；
アルミン酸カルシウムセメント；および
硫酸カルシウム二水和物、硫酸カルシウム半水和物、無水硫酸カルシウム、およびそれらの混合物からなる群より選択される硫酸カルシウム、を含む、セメント質反応性材料
からなる反応生成物を含む、アルミノケイ酸塩ジオポリマー組成物。
【請求項２】
前記化学活性化剤対前記セメント質反応性材料の重量比は、約１〜約６：１００であり；
前記水対前記セメント質反応性材料の重量比は、約０．１７〜約０．４０：１であり；
前記アルミン酸カルシウムセメント対前記熱活性化アルミノケイ酸塩鉱物の重量比は、約２〜約１００：１００であり；かつ
前記硫酸カルシウム対前記アルミン酸カルシウムセメントの重量比は、約２〜約１００：１００である、
請求項１に記載の組成物。
【請求項３】
前記化学活性化剤対前記セメント質反応性材料の重量比は、約１〜約６：１００であり；かつ
前記セメント質反応性材料は、
前記熱活性化アルミノケイ酸塩鉱物を約３５〜約９６重量％、
前記アルミン酸カルシウムセメントを約２〜約４５重量％、
前記硫酸カルシウムを約１〜約４５重量％
を含む、
請求項１に記載の組成物。
【請求項４】
前記化学活性化剤は、クエン酸アルカリ金属塩を含み、かつ前記熱活性化アルミノケイ酸塩鉱物はＣ級フライアッシュを含む、請求項１に記載の組成物。
【請求項５】
前記化学活性化剤は、クエン酸アルカリ金属塩を含み、かつ
前記熱活性化アルミノケイ酸塩鉱物は、熱活性化アルミノケイ酸塩鉱物１００重量部あたり約５０〜約１００部のＣ級フライアッシュを含む、
請求項１に記載の組成物。
【請求項６】
前記反応生成物は、前記熱活性化アルミノケイ酸塩鉱物およびアルミン酸カルシウムセメントの量に対して、前記反応生成物が水と混合してから所定の時間で凝結終了するのに有効な量で、前記化学活性化剤および硫酸カルシウムを含む、請求項１に記載の組成物。
【請求項７】
前記熱活性化アルミノケイ酸塩鉱物および前記アルミン酸カルシウムセメントの量に対する前記化学活性化剤および前記硫酸カルシウムの前記量は、前記反応生成物が、水と混合してから約２４０分以内に凝結終了するのに有効である、請求項６に記載の組成物。
【請求項８】
前記反応生成物は、前記化学活性化剤、前記硫酸カルシウム、および前記熱活性化アルミノケイ酸塩鉱物の量に対して、前記反応生成物が、水と混合してから所定の時間で凝結終了するのに有効な量のアルミン酸カルシウムセメントを含む、請求項１に記載の組成物。
【請求項９】
前記化学活性化剤、前記硫酸カルシウム、および前記熱活性化アルミノケイ酸塩鉱物の量に対する前記アルミン酸カルシウムセメントの量は、前記反応生成物が、水と混合してから約２４０分以内に凝結終了するのに有効である、請求項８に記載の組成物。
【請求項１０】
前記熱活性化アルミノケイ酸塩鉱物および前記アルミン酸カルシウムセメントの量に対する前記化学活性化剤および前記硫酸カルシウムの量は、前記反応生成物が、水と混合してから約３０〜約７０分で凝結終了し、かつ３５００ｐｓｉ（２４ＭＰａ）超の２８日材齢での圧縮強度を有するのに有効であり；かつ
前記セメント質反応性材料は硫酸カルシウム二水和物を含有し；
該硫酸カルシウム二水和物対前記アルミン酸カルシウムセメントの重量比は約１７〜約６７：１００であり；
前記セメント質反応性材料および前記化学活性化剤はクエン酸アルカリ金属塩を含み、該クエン酸アルカリ金属塩対前記セメント質反応性材料の重量比は約２〜約３：１００であり；かつ
該硫酸カルシウム二水和物は、平均粒子径が約１〜約３０ミクロンである、
請求項１に記載の組成物。
【請求項１１】
化学活性化剤対セメント質反応性材料の重量比は、約２〜約４：１００であり；
前記セメント質反応性材料は、無水硫酸カルシウムを含有し、
該無水硫酸カルシウム対前記アルミン酸カルシウムセメントの重量比は、約２０〜約５０：１００であり；
該無水硫酸カルシウムは、平均粒子径が約１〜約２０ミクロンであり；かつ
前記組成物は、凝結終了時間が約４０〜約６０分であり、かつ４時間材齢での圧縮強度が２５００ｐｓｉ（１７ＭＰａ）超であり、かつ２８日材齢での圧縮強度が１００００ｐｓｉ（６９ＭＰａ）超である、
請求項１に記載の組成物。
【請求項１２】
前記硫酸カルシウムは、平均粒子径が約１〜約３０ミクロンであり；
前記熱活性化アルミノケイ酸塩鉱物および前記アルミン酸カルシウムセメントの量に対する前記化学活性化剤および前記硫酸カルシウムの量は、２８日材齢での圧縮強度が３５００ｐｓｉ（２４ＭＰａ）超となるのに有効であり；かつ
前記セメント質反応性材料は前記硫酸カルシウム半水和物を含有する、
請求項１に記載の組成物。
【請求項１３】
前記反応生成物は、前記熱活性化アルミノケイ酸塩鉱物の量に対して、前記組成物の収縮を０．３％未満に抑えるのに有効な量で、前記アルミン酸カルシウムセメント、前記硫酸カルシウム、および前記化学活性化剤を含む、請求項１に記載の組成物。
【請求項１４】
前記組成物の前記収縮は、０．０５％未満に抑えられている、請求項１に記載の組成物。
【請求項１５】
前記熱活性化アルミノケイ酸塩鉱物はＣ級フライアッシュを含み；
前記セメント質反応性材料は、
前記フライアッシュを約６５〜約９５重量％、
前記アルミン酸カルシウムセメントを約２〜約３０重量％、および
前記硫酸カルシウムを約０．２〜約１５重量％
含む、
請求項１に記載の組成物。
【請求項１６】
前記セメント質反応性材料は、
前記熱活性化アルミノケイ酸塩鉱物を約４０％〜約８５重量％、前記熱活性化アルミノケイ酸塩鉱物はＣ級フライアッシュを含む；
前記アルミン酸カルシウムセメントを約６％〜約４０重量％、および
前記硫酸カルシウムを約３．０％〜約２４重量％；含み、かつ
化学活性化剤対セメント質反応性材料の重量比は、約１．２５〜約４．００：１００である、
請求項１に記載の組成物。
【請求項１７】
前記セメント質反応性材料は、
前記熱活性化アルミノケイ酸塩鉱物を約５０％〜約８０重量％、前記熱活性化アルミノケイ酸塩鉱物はＣ級フライアッシュを含む、
前記アルミン酸カルシウムセメントを約１０％〜約３６重量％、および
前記硫酸カルシウムを約５．０％〜約１８重量％；含み、かつ
前記化学活性化剤対前記セメント質反応性材料の重量比は、約１．２５〜約４：１００である、請求項１に記載の組成物。
【請求項１８】
前記反応生成物は、平均粒子径が約１〜約１００ミクロンの硫酸カルシウムを用いて形成される、請求項１に記載の組成物。
【請求項１９】
ポルトランドセメントは、前記セメント質反応性材料の１５重量％未満である、請求項１に記載の組成物。
【請求項２０】
さらにフィラーを含む、請求項１に記載の組成物。
【請求項２１】
前記混合物は、さらにフィラーおよびスルホアルミン酸カルシウムセメントを含む、４時間材齢での圧縮強度が約２５００ｐｓｉを超える、請求項１に記載の組成物。
【請求項２２】
前記混合物は、さらに炭酸リチウムを含み、凝結終了時間が約１．５〜約２．５時間である、請求項１に記載の組成物。
【請求項２３】
前記組成物は、コンクリートに対する引張結合強度が２００ｐｓｉを超える、請求項１に記載の組成物。
【請求項２４】
４時間材齢での圧縮強度が１０００ｐｓｉ（６．９ＭＰａ）超である、請求項１に記載の組成物。
【請求項２５】
２４時間材齢での圧縮強度が１５００ｐｓｉ（１０ＭＰａ）超である、請求項１、２、または２３に記載の組成物。
【請求項２６】
２８日材齢での圧縮強度が３５００ｐｓｉ（２４ＭＰａ）超である、請求項１、２、または２３に記載の組成物。
【請求項２７】
２８日材齢での水飽和圧縮強度が約３５００ｐｓｉ（２４ＭＰａ）〜約１００００ｐｓｉ（６９ＭＰａ）である、請求項１、２、または２３に記載の組成物。
【請求項２８】
前記反応生成物は、水スラリー中での発熱反応から生じたものであり、前記熱活性化アルミノケイ酸塩鉱物の量に対する、前記アルミン酸カルシウムセメント、前記硫酸カルシウム、および前記化学活性化剤の量は、スラリー温度の最大上昇を約５０°Ｆまでに抑えるのに有効である、請求項１に記載の組成物。
【請求項２９】
前記水対前記セメント質反応性材料の重量比は、０．４未満：１である、請求項１に記載の組成物。
【請求項３０】
前記水対前記セメント質反応性材料の重量比は、０．３未満：１である、請求項１に記載の組成物。
【請求項３１】
前記組成物は、スランプ試験において、直径が約７〜約９インチあり乾燥の際に亀裂を生じないスランプパテを製造するのに十分な流動性および作業性を有する、請求項１、２９、または３０に記載の組成物。
【請求項３２】
前記組成物は、スランプ試験において、直径が約９．５〜約１１インチあり乾燥の際に亀裂を生じないスランプパテを製造するのに十分な流動性および作業性を有する、請求項１、２９、または３０に記載の組成物。
【請求項３３】
前記反応生成物は、
約５００ｐｓｉ（３．５ＭＰａ）〜約４０００ｐｓｉ（２８ＭＰａ）の４時間材齢での圧縮強度；
約１５００ｐｓｉ（１０ＭＰａ）〜５０００ｐｓｉ（３４．５ＭＰａ）の２４時間材齢での圧縮強度；
約３５００ｐｓｉ（２４ＭＰａ）〜約１００００ｐｓｉ（６９ＭＰａ）の２８日材齢での圧縮強度；を有し、かつ
前記混合物は、混合物が水で反応してからの凝結終了時間が、約１０分〜約２４０分である、
請求項１、１３、または１４に記載の組成物。
【請求項３４】
建築修復材である、請求項１に記載の組成物。
【請求項３５】
床修復材である、請求項１に記載の組成物。
【請求項３６】
基材を覆う自己平滑化床下張り材である、請求項１に記載の組成物。
【請求項３７】
荷重負担構造体である、請求項１に記載の組成物。
【請求項３８】
パネル仕上げ材である、請求項１に記載の組成物。
【請求項３９】
建築資材の結合材である、請求項１に記載の組成物。
【請求項４０】
レンガ、ブロック、および石からなる群より選択される建築資材である、請求項１に記載の組成物。
【請求項４１】
壁仕上げ材である、請求項１に記載の組成物。
【請求項４２】
交通負担面用舗装材である、請求項１に記載の組成物。
【請求項４３】
交通負担面用修復材である、請求項１に記載の組成物。
【請求項４４】
重量負担面用材である、請求項１に記載の組成物。
【請求項４５】
屋根材である、請求項１に記載の組成物。
【請求項４６】
吹き付けコンクリート材である、請求項１に記載の組成物。
【請求項４７】
モルタルである、請求項１に記載の組成物。
【請求項４８】
請求項１から２４のいずれか１項に記載のアルミノケイ酸塩ジオポリマー組成物を調製する方法であって、
水；
アルカリ金属塩、アルカリ金属塩基、およびそれらの混合物からなる群より選択される化学活性化剤；および
セメント質反応性材料であって、該セメント質反応性材料は、
熱活性化アルミノケイ酸塩鉱物；
アルミン酸カルシウムセメント；および
硫酸カルシウム二水和物、硫酸カルシウム半水和物、無水硫酸カルシウム、およびそれらの混合物からなる群より選択される硫酸カルシウム、を含む、セメント質反応性材料
からなる混合物を反応させる工程を含む、方法。
【請求項４９】
アルミノケイ酸塩ジオポリマー組成物を形成する混合物であって、
熱活性化アルミノケイ酸塩鉱物；
アルミン酸カルシウムセメント、および
硫酸カルシウム二水和物、硫酸カルシウム半水和物、無水硫酸カルシウム、およびそれらの混合物からなる群より選択される硫酸カルシウム；を含み、
該アルミン酸カルシウムセメント対該熱活性化アルミノケイ酸塩鉱物の重量比は、約１〜約１００：１００であり；かつ
該硫酸カルシウム対該アルミン酸カルシウムセメントの重量比は、約２〜約１００：１００である、
混合物。
【請求項５０】
さらに、アルカリ金属塩、アルカリ金属塩基、およびそれらの混合物からなる群より選択される化学活性化剤を含む、請求項４９に記載の混合物。
【請求項５１】
アルミノケイ酸塩ジオポリマー組成物を形成するセメント質反応性材料であって、
熱活性化アルミノケイ酸塩鉱物を約３５〜約９６重量％；
アルミン酸カルシウムセメントを約２〜約４５重量％、および
硫酸カルシウム二水和物、硫酸カルシウム半水和物、無水硫酸カルシウム、およびそれらの混合物からなる群より選択される硫酸カルシウム、を含む、
セメント質反応性材料。
【請求項５２】
硫酸カルシウムを約１〜約４５重量％含む、請求項５１に記載のセメント質反応性材料。
【請求項５３】
前記熱活性化アルミノケイ酸塩鉱物を約６５〜約９５重量％、前記熱活性化アルミノケイ酸塩鉱物はＣ級フライアッシュを含む；
前記アルミン酸カルシウムセメントを約２〜約３０重量％、および
前記硫酸カルシウムを約０．２〜約１５重量％含む、
請求項５１に記載のセメント質反応性材料。
【請求項５４】
前記熱活性化アルミノケイ酸塩鉱物を約５０％〜約８０重量％、前記熱活性化アルミノケイ酸塩鉱物はＣ級フライアッシュを含む、
前記アルミン酸カルシウムセメントを約１０％〜約３６重量％、および
前記硫酸カルシウムを約５．０％〜約１８重量％含む、
請求項５１に記載のセメント質反応性材料。
【請求項５５】
ポルトランドセメントは前記セメント質反応性材料の１５重量％未満である、請求項５１に記載のセメント質反応性材料。
【請求項５６】
アルミノケイ酸塩ジオポリマー組成物を形成する混合物であって、
アルカリ金属塩、アルカリ金属塩基、およびそれらの混合物からなる群より選択される化学活性化剤；および
請求項５１に記載のセメント質反応性材料を含む、
混合物。
【発明の詳細な説明】
【技術分野】
【０００１】
本発明は、概して、多彩な用途に利用できる、アルミノケイ酸系ジオポリマー含有セメント質組成物に関する。詳細には、本発明は、概して、凝結時間、寸法安定性、養生の際の材料の全体的な収縮の減少、および他の望ましい性質に関して、望ましい性質を提供するそのようなセメント質組成物に関する。
【背景技術】
【０００２】
Ｋｏの米国特許第６，５７２，６９８号は、アルミノケイ酸塩類、硫酸カルシウム、およびアルカリ金属塩含有活性化剤を含有する、活性化アルミノケイ酸塩組成物を開示する。アルミノケイ酸塩類は、高炉スラグ、粘土、泥灰土、および産業副産物（フライアッシュなど）からなる群より選択されるもので、Ａｌ２Ｏ３含量が５重量％より高い。高炉スラグは、３５重量％未満の量で存在し、セメントキルンダスト（ＣＫＤ）が、活性化剤として、１〜２０重量％の量でこの混合物に添加される。
【０００３】
Ｇａｌｅｒらの米国特許第４，４８８，９０９号は、急結可能なセメント質組成物を記載する。このセメント質組成物は、ポルトランドセメント、アルミナセメント、硫酸カルシウム、および石灰を含む。ポゾラン（フライアッシュ、モンモリロナイト粘土、珪藻土、および軽石粉など）を、約２５％まで添加することができる。このセメント組成物は、アルミナセメントを約１４〜２１重量％含む。Ｇａｌｅｒらは、アルミン酸塩をアルミナセメント（ＨＡＣ）に使用し、および硫酸イオンを石膏に使用することで、エトリンガイトの形成および、それらのセメント質混合物の急結を達成した。
【０００４】
Ｐｅｒｅｚ−Ｐｅｎａらの米国特許第６，８６９，４７４号は、セメント系製品（セメントボードなど）製造用のセメント質組成物を記載する。この組成物は、水硬性セメント（ポルトランドセメントなど）にアルカノールアミンを添加し、初期スラリー温度を最低でも９０°Ｆ（３２℃）にする条件下で、水を加えてスラリーを形成させることにより、得られる。アルミナセメント、硫酸カルシウム、およびポゾラン材料（フライアッシュなど）などの追加の反応性材料を含めることができる。
【０００５】
Ｐｅｒｅｚ−Ｐｅｎａらの米国特許第７，６７０，４２７号は、セメント系製品（セメントボードなど）製造用のセメント質組成物について、若材齢での圧縮強度と合わせて述べており、この組成物は、アルカノールアミンおよびリン酸塩を水硬性セメント（ポルトランドセメントなど）に添加し、初期スラリー温度を最低でも９０°Ｆ（３２℃）にする条件下で、水を加えてスラリーを形成させることにより、得られる。アルミナセメント、硫酸カルシウム、およびポゾラン材料（フライアッシュなど）などの追加の反応性材料を含めることができる。
【０００６】
Ｐｅｒｅｚ−Ｐｅｎａの米国特許出願公開第２０１０−００７１５９７号は、凝結時間が短く若材齢で比較的高い圧縮強度を有するコンクリート混合物を形成するための、フライアッシュおよびクエン酸アルカリ金属塩（クエン酸ナトリウムなど）を用いた配合物を開示する。水硬性セメントおよび石膏を、この配合物の上限２５重量％まで用いることができるが、それらの使用は望ましくない。この出願に記載される活性化フライアッシュ組成物は、空気連行に用いられる従来の発泡系と相互作用することが可能であり、それにより軽量ボードを作ることができる。
【０００７】
Ｂｒｏｏｋらの米国特許第５，５３６，３１０号は、水硬性セメント（ポルトランドセメントなど）を１０〜３０重量部（ｐｂｗ）、フライアッシュを５０〜８０ｐｂｗ、カルボン酸（クエン酸など）またはそのアルカリ金属塩（例えば、クエン酸トリカリウム、またはクエン酸トリナトリウムなど）を遊離酸として表して０．５〜８．０ｐｂｗ含有し、合わせて他の従来添加物（ホウ酸またはホウ砂などの、凝結遅延添加剤など）を含有するセメント質組成物を開示する。
【０００８】
Ｄｕｂｅｙの米国特許第６，６４１，６５８号は、ポルトランドセメントを３５〜９０％、ポゾランを０〜５５％、アルミナセメントを５〜１５％、および従来の溶解性石膏粉／石膏の代わりに不溶性無水物の形態の硫酸カルシウムを１〜８％含有することで、ポゾラン（例えば、フライアッシュ）の使用量が多いにもかかわらず熱放出が増加し凝結時間が短くなった、ポルトランドセメント系セメント質組成物を開示する。このセメント質組成物は、軽量骨材およびフィラー、流動化剤、ならびにクエン酸ナトリウムなどの添加剤を含むことができる。
【０００９】
Ｎａｋａｓｈｉｍａらの米国特許第７６１８４９０号は、スルホアルミン酸カルシウム、アルミノケイ酸カルシウム、水酸化カルシウム、フッ素源、およびポルトランドセメントコンクリートのうち１種または複数を含む、急結吹き付け材料を開示する。硫酸カルシウムは、無水物を添加しても、半水和物を添加してもよい。
【００１０】
Ｎａｋａｎｏらの米国特許第４６５５９７９号は、ケイ酸カルシウム系セメント、アルカリ金属凝結遅延剤、スルホアルミン酸カルシウム（ＣＳＡ）セメント、および任意選択の、コンクリート組成物に添加可能な硫酸カルシウムを用いて、気泡コンクリートを製造するプロセスを開示する。
【００１１】
Ｇｏｄｆｒｅｙらの米国特許出願公開第２００８／０１３４９４３号は、少なくとも１種のアルカリ土類スルホアルミン酸塩、および硫酸カルシウム、ならびに任意選択の無機フィラー（高炉スラグなど）、粉体燃料アッシュ、微粉シリカ、石灰石、ならびに有機および無機の流動化剤で構成される廃棄物封入材料を開示する。好ましくは、少なくとも１種のアルカリ土類金属スルホアルミン酸塩は、スルホアルミン酸カルシウム（ＣＳＡ）を含む。適切な組成物は、例えば、少なくとも１種のアルカリ土類金属スルホアルミン酸塩を、石膏および粉体燃料アッシュ（ＰＦＡ）と組み合わせて含むことができ、組成物中、石膏粒子の約８６％は、粒子径が７６ｕｍ未満であり、ＰＦＡ粒子のおよそ８８％は、粒子径が４５ｕｍ以下である。１つの例は、７５％の（７０：３０のＣＳＡ：ＣａＳＯ４・２Ｈ２Ｏ）；２５％の粉体燃料アッシュからなり；水／固形分比は０．６５である。
【００１２】
Ｌｉらの米国特許６７３０１６２号は、二元セメント質組成物を開示し、この組成物に含まれる第一の水硬性結合剤は、Ｃ４Ａ３Ｓ（化学表記中、Ｃ＝ＣａＯ、Ｓ＝ＳｉＯ２、Ａ＝Ａｌ２Ｏ３（言い換えると、スルホアルミン酸カルシウム）である）を２．５％〜９５重量％ならびに硫酸カルシウムの半水和物および／または無水物を２．５〜９５重量％含有する。スルホアルミナセメントまたはフェロアルミナセメントは、Ｃ４Ａ３Ｓを含有するセメントの例である。この組成物は、スラグ、フライアッシュ、ポゾラン、シリカスート、石灰石（細粒）、石灰産業副産物、および廃石からなる群より選択される鉱物フィラー添加剤も含むことができる。
【００１３】
Ｄｅｎｇらの中国特許出願公開第１０１９２１５４８号は、９０〜９５重量％のスルホアルミン酸塩クリンカー、ならびに無水石膏、石英砂、廃棄物焼却で生じたフライアッシュ、ヒドロキシプロピルメチルセルロースエーテル、再分散可能な接着剤粉末、および繊維でできた、スルホアルミン酸塩セメント組成物を開示する。このスルホアルミン酸塩クリンカーおよび無水石膏は、スルホアルミン酸塩セメントの基準、すなわちＧＢ２０４７２−２００６を満たす。
【００１４】
Ｊｕｎｇらの韓国特許出願公開第５４９９５８号は、アルミナセメント、ＣＳＡ、石膏、クエン酸カルシウム、およびヒドロキシルカルボン酸からなる組成物を開示する。
【００１５】
Ｎｏｈの韓国特許出願公開第２００９０８５４５１号は、粉末高炉スラグ、石膏、およびＣＳＡからなる組成物を開示する。この石膏は、平均粒子径が４ミクロン以下であってもよい。
【００１６】
韓国特許出願公開第２００９０２５６８３号は、コンクリートおよびモルタルに使用される粉末型防水材料を開示し、この材料は、セメント、無水石膏、シリカ粉末、防水粉末、フライアッシュ、スルホアルミン酸カルシウム型膨張材料、および無機組成物を粉砕することで得られる。
【００１７】
Ｇｙｕらの韓国特許出願公開第２０１０１２９１０４号は、吹き付けコンクリートブレンド用組成物を開示し、この組成物は、以下を含む（重量％単位）：メタカオリン（５〜２０）、スルホアルミン酸カルシウム（５〜２０）、無水石膏（２０〜４５）、およびフライアッシュ（３０〜５０）。
【００１８】
寸法の安定したフライアッシュ系ジオポリマー組成物、ならびにフライアッシュ系ジオポリマー組成物混合物の収縮量を低下させ、初期および最終の温度挙動を縮小させ、および凝結時間を短縮する方法が必要とされている。そのような配合物があれば、強度が改善されたセメント質コンクリート製品の製造に使用することができる。
【発明の概要】
【課題を解決するための手段】
【００１９】
本発明は、改善されたジオポリマーセメント質組成物、およびそのような組成物の作成方法を提供し、本組成物は、以下のような非常に望ましい性質を少なくとも１つ、多くの場合は、複数有する：養生中および養生後の顕著に改善された寸法安定性；改善された、および修飾可能な、凝結開始時間および終了時間；長くなった作業可能時間；混合中、凝結中、および養生中の発熱の修飾；ならびに本明細書中記載されるとおりの改善された性質。そのような実施形態の、全てでないにしても多くの場合において、性質の改善は、若材齢での圧縮強度、最終圧縮強度、または他の強度に関する性質の損失を（もしあったとしても）顕著にもたらすことなく、提供される。実際、実施形態によっては、若材齢での圧縮強度および最終圧縮強度の驚くほどの向上をもたらす。
【００２０】
本発明のこれらおよび他の実施形態が有する改善された性質は、これまでのジオポリマー結合剤（フライアッシュ系結合剤など）、ならびにジオポリマーを顕著な量で含有する可能性のある他のセメント質結合剤に勝る明確な利点を提供する。いくつかの好適な実施形態において、本発明のジオポリマーセメント質組成物は、少なくとも水および１種または複数の乾燥型または粉末型セメント質反応性成分からなる溶液あるいはスラリーから形成される。セメント質反応性成分は、熱活性化ジオポリマーアルミノケイ酸塩材料（フライアッシュなど）；アルミン酸カルシウムセメント；および硫酸カルシウムを、有効量で含む。１種または複数のアルカリ金属化学活性化剤（クエン酸アルカリ金属塩、またはアルカリ金属塩基など）も、乾燥型で反応性粉末に添加するか、液状でスラリーに添加するかのいずれかで、溶液に添加することができる。任意選択で、スラリーまたは溶液は、他の添加剤、例えば、高性能減水剤、凝結促進剤または遅延剤、空気連行剤、発泡剤、湿潤剤、軽量骨材または他の骨材、補強材、あるいはスラリーおよび最終製品に性質を提供する、またはそれらの性質を修飾する他の添加剤を、組み込むことができる。
【００２１】
本発明の多くの好適な組成物において、セメント質反応性成分は、その乾燥または粉末型において、全てのセメント質反応性成分の合計乾燥重量に基づいて、約６５〜約９７重量％の熱活性化アルミノケイ酸塩鉱物（フライアッシュなど）、約２〜約３０重量％のアルミン酸カルシウムセメント、および約０．２〜約１５重量％の硫酸カルシウムを含む。本発明の好適な組成物において、セメント質反応性成分は、熱活性化アルミノケイ酸塩鉱物１００重量部に対して、アルミン酸カルシウムセメントを約１〜約２００重量部含む。
【００２２】
他の実施形態において、２種またはそれより多い種類からなるアルミン酸カルシウムセメントとスルホアルミン酸カルシウムセメントのブレンドを用いることができ、アルミン酸カルシウムセメントおよびスルホアルミン酸カルシウムセメントの量および種類は、それらの化学組成および粒子径（ブレーン粉末度）に依存して変化し得る。そのような実施形態および他の実施形態において、アルミン酸カルシウムセメントのブレーン粉末度は、好ましくは約３０００超、より好ましくは約４０００超、特に好ましくは５０００超である。そのような実施形態および他の実施形態において、スルホアルミン酸カルシウムセメントのブレーン粉末度は、好ましくは約３０００超、より好ましくは約４０００超、さらにより好ましくは５０００超、特に好ましくは約６０００超である。
【００２３】
いくつかの好適な実施形態において、アルカリ金属化学活性化剤の量は、セメント質反応性材料の合計乾燥重量に基づいて、約０．５％〜約１０重量％である。より好ましくは、アルカリ金属化学活性化剤の範囲は、セメント質反応性材料の合計重量の約１％〜約６％、好ましくは約１．２５％〜約４％、より好ましくは約１．５％〜約３．５％、特に好ましくは約１．５％〜２．５％である。クエン酸ナトリウムおよびクエン酸カリウムは好適なアルカリ金属酸活性化剤であるが、クエン酸ナトリウムとクエン酸カリウムのブレンドも使用できる。アルカリ金属塩基（アルカリ金属水酸化物など）およびアルカリ金属ケイ酸塩も、用途およびその用途の必要に応じて使用できる。
【００２４】
本発明のこれらおよび他の好適な実施形態は、これまでのフライアッシュジオポリマー組成物とは異なり、拘束状態下および非拘束状態下の両方で、凝結および硬化の際に、寸法が安定しておりかつ亀裂耐性があるジオポリマーセメント質組成物を提供するように配合される。例えば、本発明のある好適な実施形態の短期自由収縮は、典型的には約０．３％未満、好ましくは約０．２％未満、より好ましくは約０．１％未満、特に好ましくは約０．０５％未満である（混合してから１〜４時間以内の初期凝結後に測定して）。そのような好適な実施形態において、養生中の組成物の長期収縮も、典型的には約０．３％未満、より好ましくは約０．２％未満、特に好ましくは約０．１％未満である。
【００２５】
これらの実施形態において寸法安定性および収縮をさらに制御する場合、アルミン酸カルシウムセメントの量は、熱活性化アルミノケイ酸塩鉱物１００重量部に対して約２．５〜約１００重量部、より好ましくは熱活性化アルミノケイ酸塩鉱物１００重量部に対して約２．５〜約５０重量部、特に好ましくは熱活性化アルミノケイ酸塩鉱物１００重量部に対して約５〜約３０重量部である。材料の収縮により示されるとおりの寸法安定性の制御が重要である実施形態については、アルカリ金属活性化剤の量は、より好ましくはセメント質反応性材料（すなわち、熱活性化アルミノケイ酸塩鉱物（フライアッシュなど）、アルミン酸カルシウムセメント、および硫酸カルシウムなど）の合計乾燥重量の約１〜約３％、さらにより好ましくはセメント質反応性材料の合計乾燥重量の約１．２５％〜約２．７５％、特に好ましくはセメント質反応性材料の合計乾燥重量の約１．５％〜約２．５％の範囲である。
【００２６】
本発明の好適な実施形態における寸法の安定したジオポリマー組成物は、これまでのジオポリマーセメント質製品と比べて、組成物の養生中の最大温度上昇が驚くほど低下していることを、さらに証明する。このことおよびこれに関連する理由から、これらの実施形態は、熱亀裂に対して予期せぬ度合いで耐性がある。例えば、いくつかの好適な実施形態において、温度上昇は、典型的には、約５０ｏＦ（２８℃）未満、より好ましくは約４０ｏＦ（２２℃）未満、特に好ましくは約３０ｏＦ（１７℃）未満である。
【００２７】
本発明のこれらおよび他の好適な実施形態は、予期せぬ速度の若材齢での強度発現も示す。例えば、そのような実施形態のいくつかにおいて、組成物の材齢４時間での圧縮強度は、約１０００ｐｓｉ（６．９ＭＰａ）を超える可能性があり、好ましくは約１５００ｐｓｉ（１０．３ＭＰａ）超、特に好ましくは約２５００ｐｓｉ（１７．２ＭＰａ）超の可能性がある。そのような実施形態において、組成物の材齢２４時間での圧縮強度発現は、約１５００ｐｓｉ（１０．３ＭＰａ）を超える可能性があり、より好ましくは約２５００ｐｓｉ（１７．２ＭＰａ）超、特に好ましくは約３５００ｐｓｉ（２４．１ＭＰａ）超の可能性がある。これらおよび他の好適な実施形態において、材齢２８日での圧縮強度はさらに、約３５００ｐｓｉ（２４．１ＭＰａ）を超える可能性があり、より好ましくは約４５００ｐｓｉ（３１．０ＭＰａ）超、特に好ましくは約５５００ｐｓｉ（３７．９ＭＰａ）超の可能性がある。さらに他の実施形態において、組成物は、１〜４時間後に約５００ｐｓｉ（３．５ＭＰａ）〜約４０００ｐｓｉ（２７．６ＭＰａ）、より好ましくは２４時間後に約１５００〜約５０００ｐｓｉ（１０．３〜３４．５ＭＰａ）、特に好ましくは２８日後に約３５００〜約１００００ｐｓｉ（２４．１〜７０ＭＰａ）の圧縮強度を発現させることができる。
【００２８】
そのうえさらに、本発明の好適な実施形態のあるものにおけるジオポリマーセメント質組成物は、湿潤条件下でも非常に優れた耐久性を、乾燥圧縮強度と同様な極限湿潤圧縮強度と合わせて有する。例えば、ある実施形態において、組成物の材齢２８日での水飽和圧縮強度は、典型的には、約３５００ｐｓｉ（２４．１ＭＰａ）を超える可能性があり、より好ましくは約４５００ｐｓｉ（３１．０ＭＰａ）超、特に好ましくは約５５００ｐｓｉ（３７．９ＭＰａ）超の可能性がある。
【００２９】
アルカリ金属活性化ジオポリマー、ならびに混合アルミン酸カルシウムセメントおよび硫酸カルシウムについて、スラリーから固相になる凝結時間は、典型的には、比較的短時間であるため、これらの成分を全て組み合わせる好適な実施形態も、凝結時間が短く作業可能時間が限られているだろうと予測された。しかしながら、驚いたことに、本発明の好適な実施形態がもたらす凝結時間は、短い凝結時間（１５分未満であることが多い）に限られるのではなく、スラリーの凝結反応に対し有意義な制御をもたらすので、スラリー凝結および作業可能時間の大幅な延長を可能にする。
【００３０】
例えば、いくつかの実施形態において、組成物は、短い凝結時間（約１０分未満など）となるように配合することができる。他の好適な実施形態では、組成物は、約１０〜約３０分間と凝結が長くかかるように配合することができる。さらに他のより好適な実施形態において、組成物の配合は、好ましくは約３０〜約６０分間の凝結時間となるように選択される。なお他の特に好適な実施形態において、組成物は、約６０〜約１２０分間、約１２０〜約２４０分間、または所望であればそれより長い時間というぐらい凝結時間が長くなるように配合することができる。
【００３１】
さらに、そのような実施形態の凝結時間は、収縮耐性、圧縮強度、および他の強度に関する性質の損失を（もしあったとしても）顕著にもたらすことなく、選択することが可能であり、所望であれば延長することも可能である。結果として、そのような実施形態は、これまでのジオポリマー系製品およびジオポリマー成分を含むセメント質製品では、容認できない収縮または強度損失を伴わずに凝結時間および作業可能時間を延長することができなかったため使用不可能であった用途に、期せずして用いることができる。
【００３２】
ある好適な実施形態において、本発明の組成物は、下地との並外れた引張接着強さも発現する。例えば、そのような実施形態とコンクリート基材の間の好適な引張接着強さは、好ましくは約２００ｐｓｉ（１．４ＭＰａ）超、特に好ましくは約３００ｐｓｉ（２．１ＭＰａ）超である。いくつかの実施形態において、本発明の寸法の安定したジオポリマーセメント質組成物が完全に養生して硬化したときの表面ｐＨも、ポルトランドセメント系材料および製品と比較して改善される。ポルトランドセメント系材料および製品は、典型的には１２超、より典型的には１３超の表面ｐＨを有する。ある好適な実施形態において、そのような組成物は、導入の１６時間後に測定して、好ましくは約１１未満、より好ましくは約１０．５未満、特に好ましくは約１０未満のｐＨを有する。この文脈において、表面ｐＨは、ＡＳＴＭ  Ｆ−７１０（２０１１）試験規格を用いて測定する。
【００３３】
多くの好適な実施形態において、本発明のジオポリマーセメント質組成物は、強度発現および寸法安定性のためのケイ酸カルシウム系水硬性セメント（ポルトランドセメントなど）を必要としない。他の実施形態において、ポルトランドセメントは、特定の所望の性質をもたらすために組み込むことができる。しかしながら、驚いたことに、実施形態の特定の組成によっては、過剰量のポルトランドセメントが、実際には、養生中および養生後の組成物の寸法安定性を、向上させるのではなく低下させたことがわかった。
【００３４】
ケイ酸カルシウム系水硬性セメントを組み込む本発明の好適な実施形態について、そのような水硬性セメントにかかる制限は、実施形態の特定の組成によって変わる可能性があるが、同一実施形態でケイ酸カルシウム水硬性セメントの量を減らしたものと比べて収縮が増加していることにより同定することができる。そのような実施形態のあるものにおいて、ポルトランドセメント含有量は、反応性粉末成分の重量の約１５重量％を超えるべきではなく、別の好適な実施形態において、ポルトランドセメント含有量は、反応性粉末成分の重量の約１０重量％を超えるべきではなく、さらに別の好適な実施形態において、ポルトランドセメント含有量は、反応性粉末成分の重量の約５重量％を超えるべきではなく、さらに別の好適な実施形態において、ポルトランドセメントは反応性粉末成分に実質的に含まれていない。
【００３５】
驚いたことに、いくつかの実施形態において、組成物の初期凝縮後の収縮が増加することにより示されるとおり、過剰量のアルミン酸カルシウムセメントが寸法安定性の低下をもたらす可能性があることもわかった。亀裂、層間剥離、および他の欠陥様式を防ぐのに十分な度合いの寸法安定性および／または収縮制御を必要とする用途については、アルミン酸カルシウムセメントの量は、熱活性化アルミノケイ酸塩鉱物の乾燥重量１００部に対して、好ましくは、乾燥重量で約１０〜約６０部である。
【００３６】
他の好適な実施形態において、組成物中にアルミン酸カルシウムセメントに比例して存在する硫酸カルシウムの量によって、アルミン酸カルシウムセメントの存在によって引き起こされる悪影響（収縮など）の可能性が緩和され得ることも、期せずしてわかった。そのような実施形態において、硫酸カルシウム量は、好ましくは、アルミン酸カルシウムセメント１００重量部に対して、約２〜約２００重量部である。
【００３７】
これらの実施形態における材料収縮の特に効果的な制御のためには、硫酸カルシウムの量は、乾燥重量でアルミン酸カルシウムセメント１００部に対して乾燥重量で約１０〜約１００部、より好ましくは乾燥重量でアルミン酸カルシウムセメント１００部に対して乾燥重量で約１５〜約７５部、特に好ましくは乾燥重量でアルミン酸カルシウムセメント１００部に対して乾燥重量で約２０〜約５０部である。若材齢での圧縮強度向上が重要である実施形態において、好適な硫酸カルシウム量は、乾燥重量でアルミン酸カルシウムセメント１００部に対して約１０〜約５０部である。
【００３８】
本発明のさらに他の実施形態において、組成物に添加される硫酸カルシウムの種類（主として二水和物、半水和物、または無水物）は、養生途中の組成物（すなわち約２４時間未満の時点）の若材齢での圧縮強度発現に大きく影響する可能性がある。驚いたことに、主として無水硫酸カルシウム（無水物）を用いる様々な実施形態は、主として二水和物型を用いる実施形態よりも初期圧縮強度が強く、いくつかの実施形態においては、初期圧縮強度が、主として硫酸カルシウム半水和物を用いる実施形態に匹敵し得ることがわかった。他の実施形態において、２種またはそれより多い種類の硫酸カルシウム（二水和物、半水和物、または無水物）を一緒に用いることが可能であり、それぞれの種類の量は、組成物の圧縮強度の制御が改善されるように調整される。同様に、異なる種類および量の硫酸カルシウムを、単独または組み合わせて用いて、組成物の収縮および他の性質を所望のとおりに調整することが可能である。
【００３９】
収縮性能が主要な問題である場合、本発明の他の実施形態は、平均粒子径が好ましくは約１〜約１００ミクロン、約１〜約５０ミクロン、および約１〜約２０ミクロンである硫酸カルシウムを組み込む。これらの実施形態は、収縮耐性に驚くほどの改善をもたらす。他の実施形態において、粒子径が少なくとも好適な範囲にある硫酸カルシウムは、組成物の養生中の強度発現速度の改善に重要な寄与をもたらす可能性がある。
【００４０】
さらに他の実施形態において、驚いたことに、実質的に水不溶性の無水硫酸カルシウム（無水物）が、その水溶性の低さおよびこれまで推定されていた組成物中での限られた反応性（もしあれば）にもかかわらず、重要な利益をもたらす可能性があることがわかった。例えば、無水物は、これらおよび他の実施形態の養生中の収縮を低下させることにより、先行技術の組成物と比べて顕著に改善された寸法安定性制御をもたらしたことが、期せずしてわかった。無水物は、先行技術の組成物と比べて顕著に改善された初期および長期の圧縮強度、ならびに場合によっては、硫酸カルシウム源として硫酸カルシウム半水和物または二水和物を用いる組成物に匹敵またはそれより優れた初期および長期の圧縮強度も提供する。特定の実施形態に用いられる硫酸カルシウムの種類の選択は、若材齢での強度発現の所望の速度と他の性質（凝結時間および特定の最終用途のための収縮耐性など）のバランスとの組み合わせに依存する。
【００４１】
他の実施形態において、硫酸カルシウムの粒子径および形態は、組成物の若材齢での強度発現（約２４時間未満）に顕著かつ驚くべき影響を及ぼす。そのような実施形態では、比較的小さい粒子径の硫酸カルシウムを使用することにより、若材齢での圧縮強度がより速く発現する。これらの実施形態において、硫酸カルシウムの好適な平均粒子径は、約１〜１００ミクロン、より好ましくは約１〜５０ミクロン、特に好ましくは約１〜２０ミクロンの範囲である。
【００４２】
ある実施形態において、組成物は、初期混合後、上記の驚くべき性能特性の１つまたは複数を提供しつつ、自己平滑化挙動も示す。材料の自己平滑化態様は、多様な状況および用途（床用自己平滑化下張り、コンクリートトッピング、精密コンクリート製品およびパネルの製造、高強化建築要素へのスラリー流し込みなど）において有用である。これらの実施形態の組成物は、本発明の反応性粉末に対して約０．１５〜約０．４、より好ましくは、０．１７〜０．３５、さらにより好ましくは０．２０〜０．３０の重量比で、水と初期混合した後に、自己平滑化する。あるいは、他の実施形態において、組成物は、初期混合後、同様に１つまたは複数の改善された性能特性を提供しつつ、造形可能な粘稠なペースト様の堅牢度でも提供することができる。
【００４３】
自己平滑化および修復組成物に適した配合は、フライアッシュを約６５〜約９５重量％、アルミン酸カルシウムセメントを約２〜約３０重量％、および硫酸カルシウムを約０．２〜約１５重量％含む。いくつかの実施形態において、本発明のジオポリマーセメント質組成物は、基材の表面に広げることができ、この場合ジオポリマーセメント質結合剤は、自己平滑化生成物として混合されて、約０．０２ｃｍ〜約７．５ｃｍの有効厚さで注ぎ込まれる。
【００４４】
そのような生成物の物理的特性は、これらの実施形態の利益の良い例、すなわち寸法安定性、空間的移動および物理的損傷に対する耐性、ならびに摩擦および摩耗に対する高い表面耐性を示し、商業地域、産業地域、および他の交通量の多い地域での使用に適している。時間も費用もかかる基材表面処理手段（研掃処理、掘り起こし、水噴射、衝撃剥離、またはフライス加工など）を、用途に応じて、最小限にするまたは完全に回避することができる。
【００４５】
本発明の他の態様において、好適な実施形態は、特定用途に適合可能な凝結時間、良好な若材齢強度発現および終局圧縮強度および他の強度特性、改善された表面ｐＨ、改善された基材との引張接着強さ、ならびに他の利益を持つ、寸法の安定したセメント質組成物を作る方法を提供する。ある好適な実施形態において、本方法は、熱活性化アルミノケイ酸塩（好ましくは、Ｃ級フライアッシュ由来）、アルミン酸カルシウムセメント、硫酸カルシウム、およびアルカリ金属化学活性化剤からなる驚くほど効果的な相乗作用混合物を調製する工程を含む。
【００４６】
そのような方法のある好適な実施形態において、上記のような成分を用いて、好適な混合物を調製することで、熱活性化Ｃ級フライアッシュ、アルミン酸カルシウムセメント、ならびに硫酸カルシウム二水和物、硫酸カルシウム半水和物、無水硫酸カルシウム、およびそれらの混合物からなる群より選択される硫酸カルシウム（好ましくは粒子径が約３００ミクロン未満の細粒形）を含むセメント質反応性粉末を形成する。
【００４７】
これらの実施形態において、混合物に、乾燥型または液状のいずれかで化学活性化剤がさらに添加され、化学活性化剤は、アルカリ金属塩または塩基、好ましくは有機酸アルカリ金属塩、アルカリ金属水酸化物、およびケイ酸アルカリ金属塩からなる群より選択されるものを含む。後に続く工程において、水の添加および任意選択で流動化剤、特にカルボキシル化可塑剤材料の添加により、ジオポリマーセメント質製品に適した用途に使用可能な安定なスラリー混合物が形成される。
【００４８】
好適な方法において、混合物は、約０℃〜約５０℃の初期温度、より好ましくは約５℃〜約４０℃の初期温度、さらにより好ましくは約１０℃〜約３５℃の初期温度、特に好ましくは周辺温度である約２５℃の初期温度で調製される。そのような実施形態において、混合物全体の初期温度は、セメント質反応性粉末；活性化剤、および水が初めて混合物中に全て存在する状態になってから最初の１分間に測定される。もちろん、混合物全体の温度は、この最初の１分間の間にも変わる可能性があるが、そのような好適な実施形態において；スラリーの温度は、好ましくは、列挙した範囲内にある。
【００４９】
いくつかの好適な実施形態において、スラリーは、比較的少ないエネルギーを用いて混合することができ、それでも依然として十分に混合された組成物を得ることができる。そのような好適な方法のいくつかにおいて、スラリーは、低速ハンドドリルミキサーまたは約２５０ＲＰＭ以上の速度を有する等価なミキサーが提供するものと等価なエネルギーで、混合される。したがって、そのような好適な実施形態のジオポリマー組成物は、最終組成物を形成するのに用いられるスラリーを作るのに用いられる水の量が比較的少量であるにも関わらず、混合が容易である。
【００５０】
多くの実施形態において、セメント質反応性粉末と見なされない他の添加剤を、スラリーおよびジオポリマーセメント質組成物全体に組み込むことができる。そのような他の添加剤とは、例えば、高性能減水剤（上記の流動化剤など）、凝結促進剤、凝結遅延剤、空気連行剤、発泡剤、湿潤剤、収縮制御剤、粘度調節剤（増粘剤）、再分散可能な膜形成重合体粉末、膜形成重合体分散物、着色剤、腐食制御剤、アルカリ・シリカ反応減少混合剤、分離型補強繊維、および内部養生剤である。他の添加剤として、フィラー、例えば１種または複数の砂および／または他の骨材、軽量フィラー、ポゾラン鉱物、鉱物フィラーなどを挙げることができる。
【００５１】
上記で別々に説明してきたものの、本発明の好適なジオポリマー組成物および混合物のそれぞれは、先行技術のジオポリマーセメント質組成物と比べて上記の際立った利点（ならびに、本明細書中のさらなる記載、実施例、およびデータから明らかであるもの）の少なくとも１つを有し、またそれら利点の２つ以上を組み合わせて有することができる。
【００５２】
本発明の実施形態のほとんど全てではないにしても、その多くが、環境的に持続可能であり、主要な原材料源として製造過程で生じる不要物を含むフライアッシュジオポリマーを利用する。このことは、製造品の製品寿命にわたる二酸化炭素排出量および製品寿命に具体化されたエネルギーを大幅に削減する。
【００５３】
本発明の好適な実施形態におけるジオポリマーセメント質組成物は、他のセメント質材料が用いられる場面、特に、凝結時間および作業可能時間の柔軟性、寸法安定性、圧縮強度および／または他の強度に関する性質が重要であるまたは求められる用途に用いることができる。例えば、様々なコンクリート製品用途に用いることができ、そのような用途として、床、スラブ、および壁用の構造用コンクリートパネル、床仕上げ材（セラミックタイル、天然石、ビニルタイル、ＶＣＴ、およびカーペットなど）を設置するための壁および床の下張り、高速道路上敷きおよび橋の修復、歩道および他のスラブ敷き地面、外装のスタッコおよび仕上げ用しっくい、自己平滑化する吹き付けおよび表土下張り、土台、山腹、および採鉱場の土および岩を固定するためのガナイトおよび吹き付けコンクリート、亀裂、穴、および他のでこぼこな表面を埋めてならすためのパッチ修復モルタル、内装用および外装用の彫像および壁画、ならびに道路、橋の路面、および他の交通および重量荷担面用の舗装材料が挙げられる。
【００５４】
他の例として、プレキャストコンクリート物品、ならびに優れた湿度耐久性を持つ建築用品（セメントボード、組積用ブロック、レンガ、および敷石）への利用が挙げられる。用途によっては、固定されたまたは移動する型に注ぐのに、または連続移動するベルトにかけるのに適した凝結時間となる条件下で、そのようなプレキャストコンクリート製品（セメントボードなど）を作ることができて好適である。
【００５５】
本発明のいくつかの実施形態におけるジオポリマー組成物は、特定の比率で空気を含ませるための様々なフィラーおよび添加剤（発泡剤および空気連行剤を含む）と合わせて用いることで、軽量セメント製品を作ることができ、そのような製品として、膨張性が良好で収縮しない、プレキャスト建築要素、建築修復用製品、交通支持構造体（道路構成品など）が挙げられる。
【００５６】
本発明の様々な実施形態の他の利点、利益、および態様を、以下に説明するとともに添付の図面で図示する。それらは、以下のより詳細な開示から、当業者に理解されるだろう。本明細書中のパーセンテージ、比、および比率は全て、特に記載がないかぎり重量基準である。
【図面の簡単な説明】
【００５７】
【図１Ａ】比較例１の経過時間と収縮の結果についてのグラフである。
【図１Ｂ】実施例１のスランプの写真である。
【図２】比較例２のスランプの写真である。
【図３Ａ】比較例３のスランプの写真である。
【図３Ｂ】比較例３の経過時間と収縮の結果についてのグラフである。
【図４Ａ】比較例４の混合物１および混合物２のスランプの写真である。
【図４Ｂ】アルミナセメント、フライアッシュ、およびクエン酸アルカリ金属塩を含む混合物に関する、比較例４の混合物１の収縮挙動についてのグラフである。
【図５Ａ】実施例５の２種類の混合組成物のスランプパテの写真である。
【図５Ｂ】実施例５のセメント質組成物の収縮についてのグラフである。
【図６Ａ】実施例６の混合組成物のスランプパテの写真である。
【図６Ｂ】実施例６の本発明のジオポリマー組成物の収縮挙動についてのグラフである。
【図６Ｃ】実施例６のジオポリマー組成物のスラリー温度上昇についてのグラフである。
【図７】実施例７の組成物の収縮についてのグラフである。
【図８】実施例８の本発明の組成物（混合物２〜４）の収縮についてのグラフである。
【図９Ａ】実施例９の組成物の収縮についてのグラフである。
【図９Ｂ】実施例９の組成物のスラリー温度上昇についてのグラフである。
【図１０】実施例１０の組成物の収縮についてのグラフである。
【図１１】実施例１１の組成物の収縮についてのグラフである。
【図１２】実施例１２の組成物の収縮についてのグラフである。
【図１３】実施例１４の組成物の収縮についてのグラフである。
【図１４】実施例１５の組成物の収縮についてのグラフである。
【図１５】実施例１６の組成物の収縮についてのグラフである。
【図１６】実施例１７の組成物の収縮についてのグラフである。
【図１７】実施例１８の組成物の収縮についてのグラフである。
【発明を実施するための形態】
【００５８】
表Ａは、本発明のいくつかの実施形態における寸法の安定したジオポリマーセメント質組成物の組成を示し、個別成分または集合成分の重量部（ｐｂｗ）で表してある。
【００５９】
表Ａは、本発明のいくつかの実施形態における寸法の安定したジオポリマーセメント質組成物が、２成分、すなわち反応性粉末成分Ａ（本明細書中、「セメント質粉末材料」とも称する）および活性化剤成分Ｂで構成されることを示す。本発明にとってのセメント質粉末材料とは、熱活性化アルミノケイ酸塩、アルミン酸カルシウムセメント、硫酸カルシウム、およびこれら列挙される成分に添加される限りにおいて任意の追加の反応性セメントと定義される。以下の表において、反応性粉末成分Ａは、Ｃ級フライアッシュを含む熱活性化アルミノケイ酸塩鉱物、アルミン酸カルシウムセメントを含むセメント、および硫酸カルシウム、を含む材料のブレンドである。活性化剤成分Ｂは、１種のアルカリ金属化学活性化剤またはその複数の混合物を含み、粉末であっても水溶液であってもよい。反応性粉末成分Ａおよび活性化剤成分Ｂは、１つにまとめられることで、本発明のいくつかの実施形態におけるジオポリマーセメント質組成物の反応性混合物を形成する。
【００６０】
【表Ａ】
2015514675.tif 000003
【００６１】
表Ｂは、表Ａの組成物および他の成分を組み込んだ完全密度（好ましくは１００〜１６０ポンド／立方フィートの範囲の密度）の配合物を表す。
【００６２】
【表Ｂ】
2015514675.tif 000004
【００６３】
表Ｃは、表Ａの組成物および他の成分を組み込んだ軽量密度（好ましくは１０〜１２５ポンド／立方フィートの範囲の密度）の配合物を表す。
【００６４】
【表Ｃ】
2015514675.tif 000005
【００６５】
表Ｄは、表Ａの組成物、粗骨材、および他の成分を組み込んだ軽量密度または完全密度（好ましくは４０〜１６０ポンド／立方フィートの範囲の密度）の配合物を表す。
【００６６】
【表Ｄ】
2015514675.tif 000006
【００６７】
本発明のいくつかの実施形態におけるジオポリマーセメント質組成物混合物の長期自由収縮は、混合して水性混合物を形成してから１〜４時間後に収縮測定を開始して、約０．３％以下、好ましくは約０．２％未満、より好ましくは約０．１％未満、特に好ましくは約０．０５％未満である。既に述べたとおり、本発明のいくつかの実施形態に従って適切な量で用いられる、熱活性化アルミノケイ酸塩鉱物、アルミン酸カルシウムセメント、適切に選択されたソースおよび量の硫酸カルシウム、および適切に選択されたアルカリ金属活性化剤の間の相乗的相互作用は、材料収縮を最小限に抑えるのに役立つ。
【００６８】
非常に驚いたことに、本発明のいくつかの実施形態におけるジオポリマーセメント質組成物中のアルミン酸カルシウムセメントの量は、材料の初期凝結後に測定される材料収縮の度合いの制御に大きな影響を及ぼすことがわかった。同じく驚いたことに、所定の実施形態において、アルミン酸カルシウムセメントがある量を超えると、材料の初期凝結後に生じる材料収縮の量が増加し始めることもわかった。
【００６９】
表Ｄ１は、成分量を示す。
【００７０】
【表Ｄ１】
2015514675.tif 000007
【００７１】
混合物中にアルミン酸カルシウムセメントに比例して存在する硫酸カルシウムの量が、本発明のいくつかの実施形態におけるジオポリマーセメント質組成物の材料収縮の度合いに大きく影響することも、期せずしてわかった。
【００７２】
表Ｄ２は、本発明のいくつかの実施形態での成分量、アルミン酸カルシウムセメント１００部あたりの硫酸カルシウム量を示す。
【００７３】
【表Ｄ２】
2015514675.tif 000008
【００７４】
本発明のいくつかの実施形態における組成物に所定量のアルカリ金属活性化剤および他の成分が含まれる場合、硫酸カルシウム二水和物の使用が、材料収縮を最小限に抑えるのに最も効果的な制御手段となることがわかった。無水硫酸カルシウム（無水物）および硫酸カルシウム半水和物の使用も、本発明のいくつかの実施形態におけるジオポリマーセメント質組成物の材料収縮を低下させるのに優れた制御手段となる。硫酸カルシウム二水和物および無水硫酸カルシウム（無水物）は、本発明のいくつかの実施形態における硫酸カルシウムの好適な形である。より好ましくは、硫酸カルシウム二水和物は、細粒石膏粉の形状をしている。
【００７５】
驚いたことに、アルカリ金属活性化剤の量が、本発明のいくつかの実施形態におけるジオポリマーセメント質組成物の材料収縮の度合いに大きく影響を及ぼすことがわかった。表Ｄ３は、このことを達成するのに好適な、セメント質材料（すなわち熱活性化アルミノケイ酸塩鉱物、アルミン酸カルシウムセメント、および硫酸カルシウム）の重量に対する、アルカリ金属活性化剤の量パーセンテージについて、成分量を示す。
【００７６】
【表Ｄ３】
2015514675.tif 000009
【００７７】
好ましくは、組成物は、ポルトランドセメントを含まない。実際、非常に驚いたことに、ケイ酸カルシウム系水硬性セメント（ポルトランドセメントなど）を本発明のいくつかの実施形態におけるジオポリマー組成物に組み込むことは、得られる材料の寸法安定性に悪影響を及ぼすことがわかった。本発明のいくつかの実施形態におけるジオポリマー組成物に添加されたポルトランドセメントの量が増加すると、得られる組成物の収縮が増加する。ポルトランドセメントの存在下では、たとえ、アルミン酸カルシウムセメント、硫酸カルシウム、およびアルカリ金属化学活性化剤が組成物中に存在していても、材料収縮の増加が起こる。例えば、驚いたことに、本発明のいくつかの実施形態における反応性粉末組成物に約６％、約１４％、および約２５重量％のポルトランドセメントを組み込むと、材料の初期凝結から８週後に測定される材料の自由収縮が、それぞれ、約０．１％、０．１６％、および０．４７％増加することがわかった。このように、ポルトランドセメントの添加は、本発明のいくつかの実施形態において、基本の４つの反応性成分（Ｃ級フライアッシュを含む熱活性化アルミノケイ酸塩鉱物、アルミン酸カルシウムセメント、硫酸カルシウム、およびアルカリ金属化学活性化剤）の間の相乗的相互作用に悪影響を及ぼす。したがって、本発明のいくつかの実施形態におけるジオポリマーセメント質組成物は、好ましくはポルトランドセメントを含有しない。
【００７８】
本発明のいくつかの実施形態における組成物を形成するには、反応性粉末成分Ａ（熱活性化アルミノケイ酸塩鉱物、アルミン酸カルシウムセメント、および硫酸カルシウム）、活性化剤成分Ｂ（アルカリ金属化学活性化剤）、および水を混合して、約０℃〜約５０℃、好ましくは約１０〜約３５℃の初期温度（成分が初めて全て混合物中に存在して最初の１分の間の温度）のセメント質スラリーを形成する。結果として、ジオポリマー化反応が起こり、アルミノケイ酸塩ジオポリマー反応種の形成ならびに得られる材料の凝結および硬化がもたらされる。同時に、アルミン酸カルシウム相およびケイ酸カルシウム相の水和反応も起こり、得られる材料の凝結および硬化がもたらされる。
【００７９】
本発明のいくつかの実施形態における寸法の安定したジオポリマー組成物は、新鮮な状態で作業可能な混合物を得るために、および硬化した状態で強く耐久性のある材料とするために必要とする水が極端に少ない。
【００８０】
本発明のいくつかの実施形態における寸法の安定したジオポリマーセメント質組成物の、好適な水／全固形分重量比は、粗骨材が存在しない場合、約０．０４〜約０．２５、好ましくは約０．０４〜約０．２０、より好ましくは約０．０５〜約０．１７５、さらにより好ましくは約０．０５〜約０．１５である。本発明のいくつかの実施形態における寸法の安定したジオポリマーセメント質組成物の、好適な水／全固形分比は、粗骨材が存在する場合、好ましくは約０．１２５未満、より好ましくは約０．１０未満、さらにより好ましくは約０．０７５未満である。全固形分には、セメント質材料、骨材（砂または他の骨材など）、フィラー、および無水を基本とする他の固形添加剤が含まれる。
【００８１】
最少量の水を加えて、化学的水和およびアルミノケイ酸塩ジオポリマー化という反応を達成する。好ましくは、本発明のいくつかの実施形態のスラリーにおいて、水対セメント質材料の重量比は、約０．１７〜約０．４、より好ましくは約０．２〜約０．３５、さらにより好ましくは約０．２２〜約０．３である。水の量は、セメント質組成物に存在する個々の材料の必要に依存する。本明細書中使用される場合、「セメント質材料」は、熱活性化アルミノケイ酸塩鉱物、アルミン酸カルシウムセメント、および硫酸カルシウム、ならびに反応性混合物に添加することのできる任意の追加セメントと定義される。
【００８２】
組成物の凝結は、ＡＳＴＭ  Ｃ２６６試験手順に指定されるＧｉｌｍｏｒｅ針を用いて測定されるとおりの、凝結開始時間および凝結終了時間により特性決定される。凝結終了時間は、コンクリート製品（例えば、コンクリートパネル）が十分に硬化して取扱い可能になる時間にも相当する。
【００８３】
熱活性化アルミノケイ酸塩鉱物（フライアッシュなど）のジオポリマー反応は、発熱反応である。本発明のいくつかの実施形態において、フライアッシュ、アルミン酸カルシウムセメント、硫酸カルシウム、およびアルカリ金属化学活性化剤が、ジオポリマー化反応の要素として互いに相乗的に相互作用することで、発熱反応を起こしている材料から放出される熱の発熱率および量が非常に大幅に減少することが、期せずしてわかった。硫酸カルシウムの種類の適切な選択およびその量、アルミン酸カルシウムセメントの量、ならびにアルカリ金属化学活性化剤の適切な選択およびその量は、その後の発熱反応により放出される熱の発熱率および量を減少および最小限にするために重要であり、根本を成している。
【００８４】
熱活性化アルミノケイ酸塩鉱物（フライアッシュなど）のジオポリマー反応は、非常に高速で進行し、材料の極端に速いゲル化および凝結をもたらす。典型的には、先行技術に従ってフライアッシュが単独でアルカリ金属化学活性化剤と反応する場合、水性混合物の形成から２〜３分以内で、材料のゲル化が始まり、１０分経たないうちに凝結終了に到達する。熱活性化アルミノケイ酸塩鉱物（Ｃ級フライアッシュなど）、アルミン酸カルシウムセメント、硫酸カルシウム、およびアルカリ金属化学活性化剤は、本発明のいくつかの実施形態におけるジオポリマー化反応の要素として互いに相乗的に相互作用することで、得られる材料のゲル化時間および凝結終了時間を顕著に速めることが、期せずしてわかった。硫酸カルシウムの種類の適切な選択およびその量、アルミン酸カルシウムセメントの量、ならびにアルカリ金属化学活性化剤の適切な選択およびその量は、得られる材料のゲル化速度および期間ならびに凝結終了時間を延長するのに有効である。所定量のアルカリ金属活性化剤が組成物に含まれる場合、硫酸カルシウム量の増加は、本発明のいくつかの実施形態において得られるジオポリマーセメント質組成物のゲル化時間および凝結終了時間を延長することがわかった。加えて、所定量のアルカリ金属活性化剤が組成物に含まれる場合、硫酸カルシウムの粒子径の拡大は、本発明のいくつかの実施形態において得られるジオポリマーセメント質組成物のゲル化時間および凝結終了時間を延長することがわかった。そのうえさらに、所定の粒子径の硫酸カルシウムおよび所定量の化学活性化剤が組成物に含まれる場合、硫酸カルシウム二水和物は、ゲル化時間および凝結終了時間を最も長く延ばし、無水硫酸カルシウムは最も速いゲル化時間および凝結終了時間をもたらす。本発明のいくつかの実施形態におけるジオポリマーセメント質組成物に関して、ゲル化期間は、２０〜６０分の範囲であり、このとき凝結終了時間は約３０〜約１２０分である。ゲル化時間および凝結終了時間が長くなると、本発明のいくつかの実施形態におけるジオポリマーセメント質組成物のオープンタイムおよび作業可能時間を長くすることができる。
【００８５】
組成物の若材齢強度は、約３〜約５時間の養生後に圧縮強度を測定することで特性決定される。若材齢で圧縮強度が比較的強いことは、セメント質材料にとって有利となり得る。なぜならば、そのような材料は、応力が大きくなってもそれほど変形せずに持ちこたえることができるからである。初期に高い強度を達成することにより、製造品が扱いやすくなり、また使用しやすくなる。さらに、初期に高い強度を達成するおかげで、その材料および構造体は、若材齢で、道路の開通を可能にしたり、非構造および構造負荷を支持できるようになったりする。当業者には当然のことであるが、養生反応は、凝結終了時間に達した後も長時間継続する。
【００８６】
本発明のいくつかの実施形態におけるジオポリマーセメント質組成物は、極めて高い若材齢圧縮強度および終局圧縮強度を発現することができる。例えば、本発明のいくつかの実施形態におけるジオポリマーセメント質組成物は、１〜４時間後に約５００ｐｓｉ〜約４０００ｐｓｉ、２４時間後に約１５００〜約５０００ｐｓｉ、および２８日後に約３，５００〜約１００００ｐｓｉの圧縮強度を発現することができる。
【００８７】
驚いたことに、硫酸カルシウムの種類も、本発明のいくつかの実施形態におけるジオポリマーセメント質組成物の若材齢圧縮強度（≦２４時間）の発現に非常に大きな影響を及ぼすことがわかった。若材齢圧縮強度が最も大きく向上するのは、無水硫酸カルシウム（無水物）を用いる場合であり、続いて、硫酸カルシウム半水和物、その次に硫酸カルシウム二水和物となる。
【００８８】
いくつかの実施形態において、硫酸カルシウムの粒子径が小さくなるほど、若材齢（≦２４時間）での強度発現が速くなることがわかった。強度発現の速度が極めて速いことが望ましい場合、硫酸カルシウムの好ましい平均粒子径は、約１〜約３０ミクロン、より好ましくは約１〜約２０ミクロン、さらにより好ましくは約１〜約１０ミクロンである。
【００８９】
セメント質反応性混合物
本発明のいくつかの実施形態におけるセメント質反応性混合物は、反応性粉末成分Ａ（本明細書中、セメント質粉末材料としても既知である）および活性化剤成分Ｂを、表Ａに示すとおりの好適な範囲で含む。反応性粉末成分Ａは、熱活性化アルミノケイ酸塩鉱物、アルミン酸カルシウムセメント、および硫酸カルシウムを含む。活性化剤成分Ｂは、アルカリ金属化学活性化剤を含む。
【００９０】
好ましくは、セメント質反応性混合物は、石灰を約１０〜約４０重量％含有する。しかしながら、この石灰は、石灰として添加されたものである必要はない。それよりも、石灰は、熱活性化アルミノケイ酸塩鉱物の化学成分の１種として含まれている場合がある。
【００９１】
熱活性化アルミノケイ酸塩鉱物、アルミン酸カルシウムセメント、および硫酸カルシウムに加えて、セメント質反応性粉末は、任意選択のセメント質添加剤（ポルトランドセメントなど）を約０〜約１５重量％含んでいてもよい。しかしながら、ポルトランドセメントを組み込むと材料収縮が増加して材料の寸法安定性が落ちてしまうので、ポルトランドセメントは不在であることが好ましい。
【００９２】
Ｃ級フライアッシュおよび他の熱活性化アルミノケイ酸塩鉱物
いくつかの実施形態において、熱活性化アルミノケイ酸塩鉱物は、フライアッシュ、高炉スラグ、熱活性化粘土、頁岩、メタカオリン、ゼオライト、泥灰土、赤泥、岩盤、および粘土地盤のれんがからなる群より選択される。好ましくは、熱活性化アルミノケイ酸塩鉱物は、Ａｌ２Ｏ３含量が約５重量％より高い。好ましくは、粘土または泥灰土が、約６００℃〜約８５０℃の温度で熱処理されることにより熱活性化した後に用いられる。本発明のいくつかの実施形態において好適な熱活性化アルミノケイ酸塩鉱物は、組成中の石灰（ＣａＯ）含量が高く、好ましくは約１０重量％超、より好ましくは約１５％超、さらにより好ましくは約２０％超である。特に好適な熱活性化アルミノケイ酸塩鉱物は、Ｃ級フライアッシュ、例えば、石炭火力発電所で生成するフライアッシュである。フライアッシュは、ポゾラン性質も有する。
【００９３】
ＡＳＴＭ  Ｃ６１８（２００８）は、ポゾラン性材料を「ケイ酸含有またはケイ酸およびアルミニウム含有材料であって、それ自身はセメント値をほとんどまたは全く持たないが、微粉化された形で水分が存在すると、常温で水酸化カルシウムと化学反応して、セメント性質を有する化合物を形成することができる材料」と定義する。
【００９４】
フライアッシュは、本発明のいくつかの実施形態のセメント質反応性粉末ブレンドにおいて好適な熱活性化アルミノケイ酸塩鉱物である。酸化カルシウムおよびアルミン酸カルシウム含量が高いフライアッシュ（ＡＳＴＭ  Ｃ６１８（２００８）規格のＣ級フライアッシュなど）は、以下で説明するとおり好適である。
【００９５】
フライアッシュは、石炭の燃焼で生じる微粉の副生成物である。市販されているフライアッシュのほとんどは、微粉炭を燃やす発電所事業用ボイラーで生成される。こうしたフライアッシュは、主に、ガラス質の球状粒子、ならびに、赤鉄鉱および磁鉄鉱の残渣、チャー、および冷却中に形成されたいくつかの結晶相からなる。フライアッシュ粒子の構造、組成、および性質は、石炭の構造および組成、ならびにフライアッシュが形成される燃焼過程に依存する。ＡＳＴＭ  Ｃ６１８（２００８）規格は、コンクリートに使用するフライアッシュの２つの主要な級、Ｃ級およびＦ級を認識している。これらの２つの級のフライアッシュは、概して、異なる種類の石炭に由来するものであり、石炭が異なるのは複数の地質時代期間を経て生じる石炭形成過程における違いの結果である。Ｆ級フライアッシュは、通常、無煙炭または瀝青炭の燃焼で生成され、一方Ｃ級フライアッシュは、通常、亜炭または亜瀝青炭の燃焼で生成される。
【００９６】
ＡＳＴＭ  Ｃ６１８（２００８）規格は、Ｆ級およびＣ級フライアッシュを、まず第一に、それらのポゾラン性質により区分する。したがって、ＡＳＴＭ  Ｃ６１８（２００８）規格において、Ｆ級フライアッシュとＣ級フライアッシュの仕様の主な違いは、組成中のＳｉＯ２＋Ａｌ２Ｏ３＋Ｆｅ２Ｏ３の最小限度である。ＳｉＯ２＋Ａｌ２Ｏ３＋Ｆｅ２Ｏ３の最小限度は、Ｆ級フライアッシュについては７０％であり、Ｃ級フライアッシュについては５０％である。したがって、Ｆ級フライアッシュは、Ｃ級フライアッシュよりもポゾラン性が強い。ＡＳＴＭ  Ｃ６１８（２００８）規格では明確に認識されていないものの、Ｃ級フライアッシュは酸化カルシウム（石灰）含量が高いことが好ましい。
【００９７】
Ｃ級フライアッシュは、遊離石灰（酸化カルシウム）のおかげで、ポゾラン性質の他に、通常、セメント性質を有する。Ｆ級は、水だけと混合したときに、ほとんどセメント性にならない。酸化カルシウムを高含量で含むことにより、Ｃ級フライアッシュはセメント性質を有し、水と混合したときに、ケイ酸カルシウムおよびアルミン酸カルシウム水和物の形成をもたらす。以下の実施例からわかるとおり、Ｃ級フライアッシュは優れた結果をもたらすことがわかった。
【００９８】
熱活性化アルミノケイ酸塩鉱物は、Ｃ級フライアッシュを、好ましくは、熱活性化アルミノケイ酸塩鉱物１００部あたり約５０〜約１００部のＣ級フライアッシュを含み、より好ましくは、熱活性化アルミノケイ酸塩鉱物は、熱活性化アルミノケイ酸塩鉱物１００部あたり約７５部〜約１００部のＣ級フライアッシュを含む。
【００９９】
他の種類のフライアッシュ（Ｆ級フライアッシュなど）も使用することができる。好ましくは、セメント質反応性粉末に含まれる熱活性化アルミノケイ酸塩鉱物の少なくとも約５０重量％はＣ級フライアッシュであり、残りはＦ級フライアッシュまたは任意の他の熱活性化アルミノケイ酸塩鉱物である。より好ましくは、セメント質反応性粉末に含まれる熱活性化アルミノケイ酸塩鉱物の約５５〜約７５重量％はＣ級フライアッシュであり、残りはＦ級フライアッシュまたは任意の他の熱活性化アルミノケイ酸塩鉱物である。好ましくは、熱活性化アルミノケイ酸塩鉱物はその約９０〜約１００％がＣ級フライアッシュである、例えば、１００％Ｃ級フライアッシュである。
【０１００】
本発明のいくつかの実施形態における熱活性化アルミノケイ酸塩鉱物の平均粒子径は、好ましくは約１００ミクロン未満、好ましくは約５０ミクロン未満、より好ましくは約２５ミクロン未満、さらにより好ましくは約１５ミクロン未満である。
【０１０１】
好ましくは、本発明のいくつかの実施形態における混合組成物は、熱活性化アルミノケイ酸塩鉱物１００部あたり最大で約５部のメタカオリンを含む。好ましくは、本発明のいくつかの実施形態における組成物は、メタカオリンを含まない。メタカオリンが存在すると、混合物が必要とする水が増加することがわかっているので、メタカオリンの使用は、本発明のいくつかの実施形態のジオポリマー組成物において望ましくない。
【０１０２】
フライアッシュによく見られる鉱物の中でも特に多いのは、石英（ＳｉＯ２）、ムル石（Ａｌ２Ｓｉ２Ｏ１３）、ゲーレン石（Ｃａ２Ａｌ２ＳｉＯ７）、赤鉄鉱（Ｆｅ２Ｏ３）、磁鉄鉱（Ｆｅ３Ｏ４）である。また、岩石で通常見られる多形のケイ酸アルミニウム鉱物、例えば珪線石、藍晶石、および紅柱石（この３種は全て分子式Ａｌ２ＳｉＯ５で表される）もフライアッシュにおいてよく見られる。
【０１０３】
フライアッシュは、硫酸カルシウムまたは本発明のいくつかの実施形態における混合組成物に含まれることになる別の硫酸イオン源も含むことができる。
【０１０４】
フライアッシュの粉末度は、ＡＳＴＭ試験手順Ｃ−３１１（２０１１）（「ポルトランドセメントコンクリート用鉱物混合物としてのフライアッシュの試料採取および試験の手順」）のとおりに試験して、３２５メッシュのふるい（米国シリーズ）に残るのが約３４％未満であることが好ましい。本発明のいくつかの実施形態におけるフライアッシュ材料の平均粒子径は、好ましくは約５０ミクロン未満、好ましくは約３５ミクロン未満、より好ましくは約２５ミクロン未満、さらにより好ましくは約１５ミクロン未満である。このフライアッシュは、自己凝結性質があるので、好ましくは、回収および使用は乾燥状態で行なう。
【０１０５】
亜瀝青炭から生じたＣ級フライアッシュは、表Ｅに示す以下の代表的な組成を有する。このフライアッシュは、自己凝結性質があるので、好ましくは、回収および使用は乾燥状態で行なう。
【０１０６】
【表Ｅ】
2015514675.tif 000010
【０１０７】
適切で好ましいＦ級フライアッシュは、以下の表Ｆに示す組成を有する。
【０１０８】
【表Ｆ】
2015514675.tif 000011
【０１０９】
水硬性セメント
本発明にとっての水硬性セメントとは、水と接触したときに化学的凝結反応を起こし（水和）、水の存在下で凝結（養生）するだけでなく、耐水性生成物を形成するセメントである。
【０１１０】
水硬性セメントとして、ポルトランドセメントのようなケイ酸アルミニウムセメント、アルミン酸カルシウムセメント、スルホアルミン酸カルシウムセメント、およびフルオロアルミン酸カルシウムセメントが挙げられるが、これらに限定されない。
【０１１１】
アルミン酸カルシウムセメント
アルミン酸カルシウムセメント（ＣＡＣ）は、本発明の実施形態における反応性粉末ブレンドの一成分を成す水硬性セメントである。
【０１１２】
アルミン酸カルシウムセメント（ＣＡＣ）は、一般に、含アルミニウムセメントまたはアルミナセメントとも呼ばれる。アルミン酸カルシウムセメントは、アルミナ含量が高く、約３０〜４５重量％であることが好ましい。それより高純度のアルミン酸カルシウムセメントも市販されており、そのセメントでは、アルミナ含量の範囲が、約８０重量％にまで上り得る。こうした高純度アルミン酸カルシウムセメントは、比較的高価になる傾向がある。本発明のいくつかの実施形態における組成物に用いられるアルミン酸カルシウムセメントは、細かく粉砕することで、アルミン酸塩が水相に入りやすくなっており、そのためエトリンガイトおよび他のアルミン酸カルシウム水和物の迅速な形成を起こすことができる。本発明の組成物のいくつかの実施形態で有用である可能性があるアルミン酸カルシウムセメントの表面積は、ブレーン表面積法（ＡＳＴＭ  Ｃ  ２０４）で測定した場合に約３，０００ｃｍ２／グラム超、好ましくは約４，０００〜６，０００ｃｍ２／グラムである。
【０１１３】
複数の製造方法が登場してきて、アルミン酸カルシウムセメントは世界中で製造されるようになった。典型的には、アルミン酸カルシウムセメントの製造に用いられる主な原材料は、ボーキサイトおよび石灰石である。アルミン酸カルシウムセメントを製造するため米国で用いられてきた製造方法の１つは、以下のとおり記載される。ボーキサイト鉱石を最初に破砕および乾燥し、次いで石灰石とともに粉砕する。次いで、ボーキサイトおよび石灰石を含む乾燥粉末を回転炉に供給する。粉砕低灰分石炭を炉の燃料として用いる。炉内でボーキサイトと石灰石の反応が起こるので、溶融生成物を炉の下端から収集し、底部に設置されたトラフに流し込む。溶融クリンカーを水でクエンチして、クリンカー顆粒を形成させ、次いで、この顆粒を備蓄場所に搬送する。次いで、この顆粒を所望の粉末度まで粉砕して、最終セメントとする。
【０１１４】
アルミン酸カルシウムセメントの製造課程中に、複数のアルミン酸カルシウム化合物が形成される。形成される化合物で主要なものは、アルミン酸カルシウムセメントの１種に含まれるアルミン酸モノカルシウム（ＣａＯ・Ａｌ２Ｏ３、ＣＡとも称する）である。別の種類のアルミン酸カルシウムセメントにおいて、１２ＣａＯ・７Ａｌ２Ｏ３（Ｃ１２Ａ７、またはヘプタアルミン酸ドデカカルシウムとも称する）が、主要アルミン酸カルシウム反応相として形成される。アルミン酸カルシウムセメントの製造中に形成されるその他のアルミン酸カルシウムおよびケイ酸カルシウム化合物として、ＣａＯ・２Ａｌ２Ｏ３（ＣＡ２またはジアルミン酸カルシウムとも称する）、ケイ酸ジカルシウム（２ＣａＯ・ＳｉＯ２、Ｃ２Ｓとも称する）、アルミナケイ酸ジカルシウム（２ＣａＯ・Ａｌ２Ｏ３・ＳｉＯ２、Ｃ２ＡＳとも称する）が挙げられる。酸化鉄を比較的高い比率で含有する他の化合物も複数形成される。そのような化合物として、カルシウムフェライト（ＣａＯ・Ｆｅ２Ｏ３またはＣＦ、および２ＣａＯ・Ｆｅ２Ｏ３またはＣ２Ｆなど）、およびカルシウムアルミノフェライト、例えばテトラカルシウムアルミノフェライト（４ＣａＯ・Ａｌ２Ｏ３・Ｆｅ２Ｏ３またはＣ４ＡＦ）、６ＣａＯ・Ａｌ２Ｏ３・２Ｆｅ２Ｏ３またはＣ６ＡＦ２）、および６ＣａＯ・２Ａｌ２Ｏ３・Ｆｅ２Ｏ３またはＣ６Ａ２Ｆ）などが挙げられる。アルミン酸カルシウムセメントに存在する他の微量成分として、マグネシア（ＭｇＯ）、チタニア（ＴｉＯ２）、硫酸塩類、およびアルカリ類が挙げられる。本発明のいくつかの実施形態に有用で好適なアルミン酸カルシウムセメントは、上記相の１つまたは複数を有することができる。主要相としてアルミン酸モノカルシウム（ＣａＯ・Ａｌ２Ｏ３またはＣＡ）および／またはヘプタアルミン酸ドデカカルシウム（１２ＣａＯ・７Ａｌ２Ｏ３またはＣ１２Ａ７）を有するアルミン酸カルシウムセメントは、本発明のいくつかの実施形態に特に好適である。さらに、アルミン酸カルシウム相は、結晶形および／または非晶質形で利用できる。Ｃｉｍｅｎｔ  Ｆｏｎｄｕ（またはＨＡＣ  Ｆｏｎｄｕ）、Ｓｅｃａｒ  ５１、およびＳｅｃａｒ  ７１は、主セメント相としてアルミン酸モノカルシウム（ＣＡ）を含有する市販のアルミン酸カルシウムセメントの例である。Ｔｅｒｎａｌ  ＥＶは、主要セメント相としてヘプタアルミン酸ドデカカルシウム（１２ＣａＯ・７Ａｌ２Ｏ３またはＣ１２Ａ７）を含有する市販のアルミン酸カルシウムセメントの例である。
【０１１５】
好ましくは、本発明のいくつかの実施形態における組成物は、熱活性化アルミノケイ酸塩鉱物１００ｐｂｗあたり約１〜２００重量部、好ましくは約２〜１００重量部、より好ましくは約５〜７５重量部、さらにより好ましくは約１０〜５０重量部のアルミン酸カルシウムセメントを含む。
【０１１６】
スルホアルミン酸カルシウム（ＣＳＡ）セメント
本発明のいくつかの実施形態に、スルホアルミン酸カルシウム（ＣＳＡ）セメントを任意選択で用いることができる。ＣＳＡセメントは、アルミン酸カルシウムセメント（ＣＡＣ）ともケイ酸カルシウム系水硬性セメント（例えば、ポルトランドセメントなど）とも異なるクラスのセメントである。ＣＳＡセメントは、アルミン酸カルシウム（ＣＡＣセメントの基礎成分である）でもケイ酸カルシウム（ポルトランドセメントの基礎成分である）でもなく、スルホアルミン酸カルシウムに基づく水硬性セメントである。スルホアルミン酸カルシウムセメントは、主相としてイェーリマイト（Ｙｅ’ｅｌｉｍｉｔｅ）（Ｃａ４（ＡｌＯ２）６ＳＯ４またはＣ４Ａ３Ｓ）を含むクリンカーから作られる。このスルホセメントに存在する他の主要な相として、以下の１種または複数を挙げることができる：ケイ酸ジカルシウム（Ｃ２Ｓ）、テトラカルシウムアルミノフェライト（Ｃ４ＡＦ）、および硫酸カルシウム（ＣＳ）。スルホアルミン酸カルシウムセメントはポルトランドセメントと比較して石灰の必要量が比較的少ないことにより、セメント生産におけるエネルギー消費および温室効果ガス排出が低下している。事実、スルホアルミン酸カルシウムセメントはポルトランドセメントより約２００℃低い温度で製造可能であり、したがって、エネルギーおよび温室効果ガス排出がさらに低下する。本発明のいくつかの実施形態において有用なスルホアルミン酸カルシウムセメントに存在するイェーリマイト相（Ｃａ４（ＡｌＯ２）６ＳＯ４またはＣ４Ａ３Ｓ）の量は、好ましくは約２０〜約９０重量％、より好ましくは３０〜７５重量％である。本発明でスルホアルミン酸カルシウム（ＣＳＡ）セメントが用いられる場合、それらは部分的にアルミン酸カルシウムセメントと置き換えてもよい。本発明のいくつかの実施形態における組成物中のスルホアルミン酸カルシウムセメント置き換え量は、アルミン酸カルシウムセメントおよびスルホアルミン酸カルシウムセメントの凝集重量の上限約４９重量％まで可能である。
【０１１７】
ポルトランドセメント
本発明のいくつかの実施形態における組成物は、フライアッシュ１００重量部に対してポルトランドセメントを合計で約０〜約１５重量部含有する。
【０１１８】
石灰石、頁岩、および他の天然の鉱物が、低コストでかつ広く入手可能であることから、ポルトランドセメントは、前世紀にわたって世界中で広く使用された最も低コストの材料のうちの１つとなっている。本明細書中使用される場合、「ポルトランドセメント」は、ケイ酸カルシウム系水硬性セメントである。ＡＳＴＭ  Ｃ  １５０は、ポルトランドセメントを「基本的に水硬性ケイ酸カルシウムで構成されるクリンカーを粉砕することで製造される水硬性セメント（水と反応して硬化するだけでなく耐水性生成物を形成するセメント）、通常、同時粉砕添加物として１種または複数の形態の硫酸カルシウムを含有する」であると定義する。本明細書中使用される場合、「クリンカー」は、所定の組成の原料混合物を高温に加熱すると生成する焼結材料の団塊（直径は、約０．２〜約１．０インチ［５〜２５ｍｍ］）である。
【０１１９】
しかしながら、非常に驚いたことに、アルミノケイ酸塩鉱物、アルカリ金属化学活性化剤、アルミン酸カルシウムセメント、および硫酸カルシウムを含む本発明の寸法の安定した組成物に、ポルトランドセメントを添加することは、得られる組成物の収縮挙動に悪影響を及ぼすことが発見された。本発明のジオポリマー組成物にポルトランドセメントを添加すると、得られる組成物の収縮が大きくなることがわかった。得られる組成物中のポルトランドセメントの量が増えるとともに、観測される収縮の大きさも増える。
【０１２０】
この結果は、まったく予期しない驚くべきものであり、本発明の寸法の安定したジオポリマー結合剤組成物に他の種類のセメントおよび／または化学添加剤を導入した場合に生じる化学相互作用の極度に複雑な性質を強調するものである。この認識に基づいて、本発明のいくつかの好適な実施形態ではポルトランドセメントを組み込まない。しかしながら、収縮挙動が多少大きくなっても許容可能である状況で使用することが望まれるいくつかの実施形態において、多少の量のポルトランドセメントを使用することが考慮に入っている。ポルトランドセメント量の実用限界は、収縮挙動に対する悪影響の許容可能な範囲に依存するが、本発明のいくつかの好適な実施形態において、熱活性化アルミノケイ酸塩鉱物１００重量部あたりに含まれるポルトランドセメントは、１５重量部以下である。
【０１２１】
フルオロアルミン酸カルシウム
フルオロアルミン酸カルシウムは、化学式３ＣａＯ・３Ａｌ２Ｏ３・ＣａＦ２を有する。フルオロアルミン酸カルシウムは、石灰、ボーキサイト、およびホタル石を、得られる生成物の無機分が３ＣａＯ・３Ａｌ２Ｏ３・ＣａＦ２となる量で混合し、得られる混合物を約１，２００℃〜１，４００℃の温度で燃焼することにより製造することが多い。フルオロアルミン酸カルシウムは、任意選択で、本発明に使用することができる。
【０１２２】
硫酸カルシウム
硫酸カルシウムは、本発明のいくつかの実施形態におけるジオポリマー組成物の一成分となる。硫酸カルシウム（例えば硫酸カルシウム二水和物）は水と反応するものの、耐水性生成物を形成しないので、硫酸カルシウムは、本発明にとっての水硬性セメントとは見なされない。本発明のいくつかの実施形態で有用な硫酸カルシウムの種類として、硫酸カルシウム二水和物、硫酸カルシウム半水和物、および無水硫酸カルシウム（無水物）が挙げられる。これらの硫酸カルシウムは、天然物であってもよいし、産業合成品であってもよい。硫酸カルシウムは、本発明のいくつかの実施形態におけるセメント質組成物のその他の基本成分と相乗的に相互作用し、それにより、最終材料に他の有用な性質を付与しつつ、材料収縮を最小限に抑えるのを助ける。
【０１２３】
形態学的に異なる種類の硫酸カルシウムを、本発明の様々な実施形態で有益に使い分けることができる。本発明のいくつかの実施形態におけるジオポリマー組成物および複合体の性質は、使用した硫酸カルシウムの化学組成、粒子径、結晶形態、ならびに化学および熱処理に基づき、その硫酸カルシウムの種類に大きく依存することがわかった。本発明のいくつかの実施形態におけるジオポリマー組成物のいくつかある性質の中でも特に、凝結挙動、強度発現速度、終局圧縮強度、収縮挙動、および亀裂耐性は、適切な硫酸カルシウム源を選択して配合することにより、希望どおりにすることができる。したがって、本発明のいくつかの実施形態において使用される硫酸カルシウムの種類の選択は、最終用途に求められる性質の釣り合いに基づいて行なわれる。
【０１２４】
本発明のいくつかの実施形態におけるジオポリマー組成物では、２種またはそれよりおおい種類の硫酸カルシウムのブレンドを用いる。そのようなブレンドを用いる場合、使用される硫酸カルシウムの種類は、それらの化学組成、粒子径、結晶の形
と形態、および／または表面処理に依存して変わり得る。
【０１２５】
硫酸カルシウムの粒子径および形態は、本発明のいくつかの実施形態におけるジオポリマーセメント質組成物の若材齢強度および終局強度の発現に大きく影響することがわかった。一般に、硫酸カルシウムの粒子径が小さいほど、若材齢強度の発現が速くなることがわかった。強度発現速度が極めて速いことが望ましい場合、硫酸カルシウムの好適な平均粒子径は、約１〜約１００ミクロン、より好ましくは約１〜約５０ミクロン、さらにより好ましくは約１〜約２０ミクロンの範囲である。そのうえさらに、硫酸カルシウムの粒子径が小さくなるほど、いくつかの実施形態で材料収縮が小さくなることがわかった。
【０１２６】
さらに、所定量のアルミン酸カルシウムセメントが他の原材料成分とともに存在する場合、硫酸カルシウム量の増加（ただし過剰な増加ではない）は、本発明のいくつかの実施形態におけるジオポリマー組成物の若材齢での圧縮強度の向上をもたらすことがわかった。若材齢での圧縮強度の最も劇的な向上は、硫酸カルシウム量がアルミン酸カルシウムセメントの約１０〜約５０重量％であるときに起こる。
【０１２７】
３種の形態の硫酸カルシウム（主に半水和物、二水和物、および無水物）は全て、本発明のいくつかの実施形態における４反応性成分混合物に有用であり、以下の比較例１〜４よりも長い凝結時間および強い圧縮強度という利益をもたらす。３種の異なる形の硫酸カルシウムは、本発明の様々な実施形態において、凝結時間および圧縮強度に対してそれぞれ互いに異なる驚くべき効果を有することがわかった。
【０１２８】
硫酸カルシウムでもっとも溶解性の高い形は半水和物であり、続いて比較的溶解性が低い形態が二水和物であり、さらに比較的不溶性の形態が無水物であることは、よく知られている。これら３種の形態は全て、それら自身、水性媒体中、適切な条件下で凝結する（二水和物の化学的形のマトリクスを形成する）ことが知られており、凝結形の凝結時間および圧縮強度は、それらの溶解性の順序に従うことが知られている。例えば、その他全てが同じなら、唯一の凝結する材料として単独で用いられる場合、通常、半水和物の凝結時間が一番短く、無水物の凝結時間が一番長い（典型的には、非常に長い凝結時間である）。
【０１２９】
極めて驚いたことに、用いた硫酸カルシウムが主にまたは全て半水和物である実施形態は、凝結時間が最も長く、それに対して、用いた硫酸カルシウムが主にまたは全て無水物である実施形態は、凝結時間が最も短いことがわかった。同じく驚いたことに、様々な実施形態において、用いた硫酸カルシウムが主にまたは全て無水物であるものは、主に二水和物の形態を用いたものよりも初期圧縮強度が強いことがわかった。主に半水和物形を用いる実施形態は、主に無水物形を用いる実施形態と同様な初期圧縮強度を有する。
【０１３０】
他の実施形態のジオポリマー組成物において、２種またはそれより多い種類の硫酸カルシウムのブレンドを用いて、組成物の凝結時間および初期圧縮強度の性質を、用いた硫酸カルシウムが主にまたは全て単一種である実施形態のものと比べて修飾することもできる。そのようなブレンドを用いる場合、用いられる硫酸カルシウムの種類は、それらの化学組成、粒子径、結晶の形と形態、および／または表面処理に依存して変わり得る。
【０１３１】
使用される硫酸カルシウムの粒子径および形態は、本発明のいくつかの実施形態におけるジオポリマーセメント質結合剤組成物の若材齢強度および終局強度の発現に大きく影響することがわかった。一般に、硫酸カルシウムの粒子径が小さいほど、若材齢での強度発現が速くなることがわかった。極めて速く強度発現することが望ましい場合、硫酸カルシウムの好適な平均粒子径は、約１〜約１００ミクロン、より好ましくは約１〜約５０ミクロン、特に好ましくは約１〜約２０ミクロンの範囲である。そのうえさらに、硫酸カルシウムは、粒子径が細かくなるほど、材料収縮を抑えることがわかった。
【０１３２】
さらに、所定量のアルミン酸カルシウムセメントが他の原材料成分とともに存在する場合、硫酸カルシウム量の増加（ただし過剰な増加ではない）は、本発明のいくつかの実施形態におけるジオポリマー結合剤の若材齢での圧縮強度の向上をもたらすことがわかった。若材齢での圧縮強度の最も劇的な向上は、硫酸カルシウム量がアルミン酸カルシウムセメントの約１０〜約５０重量％であるときに起こる。
【０１３３】
混合物中のアルミン酸カルシウムセメントに比例して存在する硫酸カルシウムの量が、本発明のいくつかの実施形態におけるジオポリマー組成物の材料収縮の度合いに大きく影響することも、期せずしてわかった。好ましくは、これらの実施形態では、硫酸カルシウム量が、アルミン酸カルシウムセメント１００重量部に対して約５〜約２００重量部である。そのような実施形態においてジオポリマー組成物の材料収縮を最も効果的に制御するためには、硫酸カルシウムの量は、アルミン酸カルシウムセメント１００重量部に対して約１０〜約１００重量部、より好ましくはアルミン酸カルシウムセメント１００重量部に対して約１５〜約７５重量部、特に好ましくはアルミン酸カルシウムセメント１００重量部に対して約２０〜約５０重量部である。
【０１３４】
本発明のいくつかの実施形態の組成物においてアルカリ金属活性化剤および他の原材料成分が所定量で存在する場合、硫酸カルシウム二水和物を用いると、材料収縮を最も効果的に制御して最小限に抑えることがわかった。無水硫酸カルシウム（無水物）および硫酸カルシウム半水和物の使用も、そのような実施形態のジオポリマーセメント質結合剤組成物の材料収縮を良好に制御して抑えた。
【０１３５】
そのような実施形態の組成物に用いられる硫酸カルシウムを１種類または複数種類選択する場合、その選択は、若材齢での強度発現に望まれる速度、収縮制御、および最終用途に求められる性質の釣り合いに基づいて行なわれる。
【０１３６】
硫酸カルシウムの種類は、本発明のいくつかの実施形態におけるジオポリマー組成物の若材齢での圧縮強度（≦２４時間）の発現に非常に大きく影響することもわかった。若材齢での圧縮強度が最も大きく向上するのは、無水硫酸カルシウム（無水物）を用いた場合であり、続いて硫酸カルシウム半水和物、さらに硫酸カルシウム二水和物となる。本発明のいくつかの実施形態におけるいくつかの組成物で用いられる硫酸カルシウムの種類の選択は、若材齢での強度発現に望まれる速度、収縮制御、および最終用途に求められる性質の釣り合いに基づいて行なわれる。
【０１３７】
本発明のいくつかの実施形態の組成物において、硫酸カルシウムの一部または全部がアルミン酸カルシウムセメントの中の添加剤成分として添加されていてもよい。この場合、組成物に独立して添加される硫酸カルシウムの量は、アルミン酸カルシウムセメントに含まれているのと同じ量だけ減らされる。
【０１３８】
組成物の実施形態によっては、硫酸カルシウムはフライアッシュに含まれていてもよい。そのような場合、組成物に独立して添加される硫酸カルシウムの量は、減らすことができる。本発明のいくつかの実施形態における組成物に独立して添加される硫酸カルシウムの量は、混合物に存在する他の成分に由来する硫酸イオンがどれだけ利用可能であるかに基づいて調節することができる。本発明のいくつかの実施形態におけるジオポリマー組成物の耐久性を向上させるためには、硫酸カルシウム含量を比較的低レベルに維持することが望ましい。混合物に過剰に硫酸カルシウムまたは他の硫酸イオンが存在すると、材料中に存在する塩の析出および水和により引き起こされる材料の膨張が原因の、化学的損傷を招く恐れがある。
【０１３９】
ポゾラン
他の任意選択のケイ酸塩およびアルミノケイ酸塩鉱物で、それら自身は水性媒体中でセメント化する性質を実質的にほとんどまたは全く持たないもの（それらはポゾランである）を、本発明のいくつかの実施形態における組成物に、任意選択の鉱物添加剤として含めることができる。様々な天然および人造の鉱物が、ポゾラン性質を有するポゾラン材料と称されてきた。ポゾラン材料の例として、シリカヒューム、軽石、パーライト、珪藻土、細かく粉砕した粘土、細かく粉砕した頁岩、細かく粉砕した粘板岩、細かく粉砕したガラス、火山性凝灰岩、トラス、および籾殻が挙げられる。これらのポゾラン材料は全て、単独でまたは組み合わせた形で、本発明のいくつかの実施形態におけるセメント質反応性粉末の一部として用いることができる。
【０１４０】
フィラー・骨材、無機鉱物フィラー、および軽量フィラー
開示してきたセメント質反応性粉末ブレンドは、本発明のいくつかの実施形態におけるセメント質組成物の急結成分を規定するものであるが、当業者には当然のことながら、組成物の使用目的および用途に応じて他の材料が組成物に含まれてもよい。
【０１４１】
１種または複数のフィラー（砂、細骨材、粗骨材、無機鉱物フィラー、軽量フィラーなど）を、本発明のいくつかの実施形態におけるジオポリマー配合物の成分として用いることができる。こうしたフィラーは、好ましくは、ポゾランでもないし、熱活性化アルミノケイ酸塩鉱物でもない。
【０１４２】
好ましくは、無機鉱物フィラーは、苦灰石、石灰石、炭酸カルシウム、粉砕した粘土、頁岩、粘板岩、雲母、およびタルクである。一般に、無機鉱物フィラーは、粒子径が小さく、本発明のいくつかの実施形態の組成物において、好ましくは、平均粒子直径が約１００ミクロン未満、好ましくは約５０ミクロン未満、より好ましくは約２５ミクロン未満である。スメクタイト粘土およびパリゴルスカイトならびにそれらの混合物は、本発明において無機鉱物フィラーとは見なさない。
【０１４３】
細骨材または砂は、平均粒子径が約４．７５ｍｍ（０．１９５インチ）未満の無機岩石材料と定義される。
【０１４４】
本発明において好ましい砂は、平均粒子径が０．１ｍｍ〜約２ｍｍである。平均粒子径が約１ｍｍ以下の細砂は、本発明のいくつかの実施形態において好適なフィラーである。最大粒子直径が約０．６ｍｍ、好ましくは最大で約０．４２５ｍｍであり、平均粒子直径が約０．１〜約０．５ｍｍの範囲、好ましくは約０．１ｍｍ〜約０．３ｍｍの範囲である砂は、本発明の他の実施形態において有用である。好適な細砂の例として、ＱＵＩＫＲＥＴＥ細砂Ｎｏ．１９６１およびＵＮＩＭＩＮ５０３０砂が挙げられるが、これらは主要粒子径がＵＳふるい番号＃７０〜＃３０（０．２〜０．６ｍｍ）の範囲にある。
【０１４５】
配合物に含まれる砂の粒子径分布および量は、本発明のいくつかの実施形態におけるセメント質組成物のレオロジー挙動を制御する助けとなる。本発明のいくつかの実施形態におけるジオポリマーセメント質組成物に、細砂を、約０．０５〜約４の砂／セメント質材料（反応性粉末）比で添加することができる。自己平滑化レオロジーを持つ材料を得ることが望ましい場合、配合物中の最も望ましい砂対セメント質材料の比は、約０．５０〜約２、より好ましくは約０．７５〜約１．５である。
【０１４６】
粗骨材は、平均粒子径が少なくとも４．７５ｍｍ（０．１９５インチ）、例えば、０．２５インチ〜１．５インチ（０．６４〜３．８１ｃｍ）の無機岩石材料と定義される。用途によっては（例えば、コンクリート舗装など）、１．５インチ（３．８１ｃｍ）より径の大きい骨材も使用することができる。使用される粗骨材の粒子形および質感は、角張っている、きめが粗い、細長い、丸みを帯びた、または滑らか、あるいはそれらの組み合わせが可能である。好ましくは、粗骨材は鉱物（花崗岩、玄武岩、石英、流紋岩、安山岩、凝灰岩、軽石、石灰石、苦灰石、砂岩、大理石、チャート、フリント、硬砂岩、粘板岩、および／または片麻岩など）でできている。
【０１４７】
本発明のいくつかの実施形態において有用な粗骨材は、好ましくは、ＡＳＴＭ  Ｃ３３（２０１１）規格およびＡＡＳＨＴＯ  Ｍ６／Ｍ８０（２００８）規格に明示される仕様を満たす。
【０１４８】
本発明のいくつかの実施形態におけるジオポリマーセメント質組成物に粗骨材が添加される場合、それらは、好ましくは約０．２５〜約５の骨材対セメント質材料（反応性粉末）比で用いられる。本発明のいくつかの実施形態は、粗骨材を、約０．２５〜約１の粗骨材対セメント質材料比で含有する。本発明の他のいくつかの実施形態は、粗骨材を、約１〜約３の粗骨材対セメント質材料比で含有する。
【０１４９】
軽量フィラーは、比重が約１．５未満、好ましくは約１未満、より好ましくは約０．７５未満、さらにより好ましくは約０．５未満である。本発明の他のいくつかの実施形態において、軽量フィラーの比重は、約０．３未満、より好ましくは約０．２未満、特に好ましくは約０．１未満である。対照的に、無機鉱物フィラーは、好ましくは、比重が約２．０を超える。有用な軽量フィラーの例として、軽石、バーミキュライト、膨張した形の粘土、頁岩、粘板岩、およびパーライト、岩滓、膨張スラグ、燃え殻、ガラス微小球、合成セラミック微小球、中空セラミック微小球、軽量ポリスチレンビーズ、中空プラスチック微小球、膨張プラスチックビーズなどが挙げられる。膨張プラスチックビーズおよび中空プラスチック球が本発明のいくつかの実施形態の組成物に用いられる場合、それらは、比重が極度に低いおかげで、重量としては非常に少量で用いられる。
【０１５０】
材料の重量を減らすのに軽量フィラーを利用する場合、軽量フィラーは、約０．０１〜約２、好ましくは約０．０１〜約１のフィラー対セメント質材料（反応性粉末）比で用いることができる。２種またはそれより多種の軽量フィラーの組み合わせも、本発明のいくつかの実施形態におけるジオポリマー組成物に有用である。
【０１５１】
本発明のいくつかの実施形態は、添加フィラーとして砂のみを含有するが、他の実施形態は、砂および無機鉱物フィラーおよび／または軽量フィラーを含有することができる。他の実施形態は、添加フィラーとして、無機鉱物フィラーおよび軽量フィラーを含有することができる。本発明の他のいくつかの実施形態は、添加フィラーとして、砂、無機鉱物フィラー、および軽量フィラーを含有する。本発明の他のいくつかの実施形態は、無機鉱物フィラーまたは軽量フィラーのみを含有して、砂も細骨材も粗骨材も含有しない。粗骨材を含有する本発明のいくつかの実施形態は、以下のフィラーのうち１種または複数を含むまたは含まないことができる：砂、軽量フィラー、および無機鉱物フィラー。
【０１５２】
本発明のいくつかの実施形態は、どのような添加フィラーも完全に含んでいない。
【０１５３】
アルカリ金属化学活性化剤
本発明のいくつかの実施形態において、アルカリ金属の塩および塩基は、熱活性化アルミノケイ酸塩鉱物（フライアッシュなど）、アルミン酸カルシウムセメント、および硫酸カルシウムを含む反応性粉末成分Ａを活性化する化学活性化剤として有用である。本発明のいくつかの実施形態におけるアルカリ金属活性化剤は、液状でまたは固形で添加することができる。本発明のいくつかの実施形態における好適なアルカリ金属化学活性化剤は、有機酸の金属塩である。本発明のいくつかの実施形態におけるより好適なアルカリ金属化学活性化剤は、カルボン酸アルカリ金属塩である。アルカリ金属水酸化物およびアルカリ金属ケイ酸塩は、本発明のいくつかの実施形態におけるアルカリ金属化学活性化剤の他のいくつかの例である。あるいは、アルカリ金属水酸化物およびアルカリ金属ケイ酸塩は、カルボン酸（クエン酸など）と併用することも可能であり、併用することで、熱活性化アルミノケイ酸塩鉱物、アルミン酸カルシウムセメント、および硫酸カルシウムを含む反応性粉末ブレンドを化学的に活性化する。
【０１５４】
本発明のいくつかの実施形態において、クエン酸アルカリ金属塩（クエン酸ナトリウムまたはクエン酸カリウムなど）を、Ｃ級フライアッシュを含む熱活性化アルミノケイ酸塩鉱物、アルミン酸カルシウムセメント、および硫酸カルシウムを含む反応性粉末ブレンドと組み合わせて用いることで、周辺温度またはその付近の温度（約２０〜２５℃）で原材料を混合した後の流動性が比較的良好で硬化が速すぎない混合組成物が得られる。
【０１５５】
クエン酸アルカリ金属塩（例えば、クエン酸カリウムまたはクエン酸ナトリウム）の量は、本発明のいくつかの実施形態におけるセメント質反応性成分（すなわち、反応性粉末成分Ａ）１００部に対して、約０．５〜約１０重量％、好ましくは約１．０〜約６重量％、好ましくは約１．２５〜約４重量％、より好ましくは約１．５〜約２．５重量％、さらにより好ましくは約２重量％である。したがって、例えば、１００ポンドのセメント質反応性粉末の場合、合計約１．２５〜約４ポンドのクエン酸カリウムおよび／またはクエン酸ナトリウムが存在し得る。好適なクエン酸アルカリ金属塩は、クエン酸カリウムおよびクエン酸ナトリウムであり、特にクエン酸三カリウム一水和物、およびクエン酸三ナトリウム無水物、クエン酸三ナトリウム一水和物、クエン酸水素二ナトリウムセスキ水和物、クエン酸三ナトリウム二水和物、クエン酸二ナトリウム、およびクエン酸一ナトリウムである。
【０１５６】
好ましくは、活性化剤はアルカノールアミンを含有しない。同じく好ましくは、活性化剤はリン酸化合物を含有しない。
【０１５７】
凝結遅延剤
有機化合物（ヒドロキシル化カルボン酸、炭水化物、糖、およびデンプンなど）は、本発明のいくつかの実施形態における好適な凝結遅延剤である。有機酸（クエン酸、酒石酸、リンゴ酸、グルコン酸、コハク酸、グリコール酸、マロン酸、酪酸、リンゴ酸、フマル酸、ギ酸、グルタミン酸、ペンタン酸、グルタル酸、グルコン酸、タルトロン酸、ムチン酸、トリヒドロキシ安息香酸など）は、本発明のいくつかの実施形態における寸法の安定したジオポリマーセメント質組成物において、凝結遅延剤として有用である。本発明のいくつかの実施形態において、グルコン酸ナトリウムも有機凝結遅延剤として有用である。セルロース系有機重合体（ヒドロキシエチルセルロース（ＨＥＣ）、ヒドロキシプロピルセルロース（ＨＰＣ）、ヒドロキシプロピルメチルセルロース（ＨＰＭＣ）、エチルセルロース（ＥＣ）、メチルエチルセルロース（ＭＥＣ）、カルボキシメチルセルロース（ＣＭＣ）、カルボキシメチルエチルセルロース（ＣＭＥＣ）、カルボキシメチルヒドロキシエチルセルロース（ＣＭＨＥＣ）など）も、本発明のいくつかの実施形態における組成物において、凝結遅延剤として有用である。これらのセルロース系凝結遅延剤は、本発明のいくつかの実施形態における組成物に添加した場合に、凝結遅延を引き起こすだけでなく、混合物の粘度を大幅に上昇させる。ホウ酸塩またはホウ酸型の無機酸系凝結遅延剤は、好ましくは、本発明の組成物に使用しない。なぜなら、そうした凝結遅延剤は、混合物のレオロジーを邪魔し、過剰な風解を引き起こし、さらに材料と他の基材との結合強度を落とすことがわかっているからである。
【０１５８】
他の任意選択の凝結制御剤
他の任意選択の凝結制御化学添加剤として、炭酸ナトリウム、炭酸カリウム、硝酸カルシウム、亜硝酸カルシウム、ギ酸カルシウム、酢酸カルシウム、塩化カルシウム、炭酸リチウム、硝酸リチウム、亜硝酸リチウム、硫酸アルミニウム、アルミン酸ナトリウム、アルカノールアミン、ポリリン酸化合物などが挙げられる。これらの添加剤は、配合物の一部として含まれている場合に、本発明のいくつかの実施形態におけるジオポリマー組成物の凝結挙動に影響を及ぼすだけでなく、そのレオロジーにも影響を及ぼす可能性がある。
【０１５９】
任意選択の材料、繊維、およびスクリム
他にも任意選択の材料および添加剤を、本発明のいくつかの実施形態におけるジオポリマー組成物に含めることができる。そのようなものとして、以下からなる群より選択される少なくとも１種が挙げられる：再分散可能な膜形成重合体粉末、膜形成重合体ラテックス分散液、消泡剤および発泡抑制剤、保水添加剤、凝結制御剤、収縮を減らす混合物、発泡剤および空気連行剤、有機および無機のレオロジー制御剤、粘度調節剤（増粘剤）、風解制御（抑制）剤、腐食制御剤、湿潤剤、着色剤および／または顔料、ばらばらの繊維、連続長繊維および補強材、組織補強材、ポリビニルアルコール繊維、および／またはガラスファイバー、および／または他のばらばらの補強用繊維。
【０１６０】
複数種のばらばらの補強用繊維を本発明のいくつかの実施形態におけるジオポリマー組成物に含めることもできる。重合体コーティングしたガラス繊維などの材料ならびにポリプロピレン、ポリエチレン、およびナイロンなどの重合体材料でできたスクリムを用いて、セメント系プレキャスト製品を、それらの機能および用途に合わせて補強することができる。
【０１６１】
好ましくは、本発明の実施形態におけるジオポリマー組成物は、セメントキルンダストを含まない。セメントキルンダスト（ＣＫＤ）は、セメントクリンカーの製造中にキルンで生成する。セメントキルンダストは、部分焼結および未反応の原材料、クリンカーダスト、およびアッシュからなる粒子状混合物であり、アルカリ硫酸塩、ハロゲン化物、および他の揮発性成分が豊富に含まれている。こうした粒子は、排気ガスにより捕捉され、粒子状物質制御装置（サイクロン、バグハウス、および電気集塵装置など）に集められる。ＣＫＤは、主に炭酸カルシウムおよび二酸化ケイ素からなり、その点ではセメントキルンの供給原料と似ているが、ダスト中のアルカリ、塩化物、および硫酸塩の量は、通常、大幅に増えている。ＣＫＤは、由来する３つの異なる種類の操作（湿式ロング、乾式ロング、および前焼結を伴うアルカリバイパス）によって、様々な化学的および物理的特性を有する。湿式ロングキルンおよび乾式ロングキルンで発生するＣＫＤは、キルン供給物が部分焼結した微粒子からなり、アルカリ硫酸塩および塩化物が豊富に含まれている。前焼結キルンのアルカリバイパスから集められるダストは、それらより粗く、より焼結されていて、アルカリ揮発性成分の濃度も高い傾向にある。しかしながら、アルカリバイパスプロセスは、酸化カルシウム量が重量基準で最大になり、強熱減量（ＬＯＩ）が最少になる。表ＡＡ（Ａｄａｓｋａ  ｅｔ  ａｌ．，  Ｂｅｎｅｆｉｃｉａｌ  Ｕｓｅｓ  ｏｆ  Ｃｅｍｅｎｔ  Ｋｉｌｎ  Ｄｕｓｔ，  ２００８  ＩＥＥＥ／ＰＣＡ  ５０ｔｈ  Ｃｅｍｅｎｔ  Ｉｎｄｕｓｔｒｙ  Ｔｅｃｈｎｉｃａｌ  Ｃｏｎｆ．，  Ｍｉａｍｉ，  ＦＬ，  Ｍａｙ  １９−２２，  ２００８での発表より引用）は、３つの異なる種類の操作についての組成概要を示すもので、比較のため、Ｉ型ポルトランドセメントに好適な化学組成も含まれている。
【０１６２】
【表Ｇ】
2015514675.tif 000012
【０１６３】
流動化剤および空気連行剤
好ましくは、高性能減水剤（流動化剤）が、本発明のいくつかの実施形態における組成物に使用される。それらは、乾燥した形で添加されても溶液として添加されてもよい。流動化剤は、混合物が必要とする水を減らす助けとなる。流動化剤の例として、ポリナフタレンスルホナート、ポリアクリラート、ポリカルボキシラート、ポリエーテルポリカルボキシラート、リグノスルホナート、メラミンスルホナート、カゼインなどが挙げられる。用いられる流動化剤の種類に応じて、流動化剤（乾燥粉末基準で）対反応性粉末ブレンドの重量比は、好ましくは約５重量％以下、好ましくは約２重量％以下、好ましくは約０．１〜約１重量％になる。
【０１６４】
ポリカルボキシラートポリエーテルの化学的性質を利用する流動化剤は、本発明のいくつかの実施形態におけるジオポリマー製セメント質組成物の特に好適な化学的減水混合剤である。ポリカルボキシラートポリエーテル流動化剤は、上記で述べたとおりの本発明の様々な目的を達成しやすくするので、特に好適である。
【０１６５】
空気連行剤は、本発明のいくつかの実施形態におけるセメント質スラリーに添加されて、ｉｎ  ｓｉｔｕで気泡を形成する（発泡する）。空気連行剤は、好ましくは、コンクリートに微細な気泡を閉じ込める目的で用いられる界面活性剤である。あるいは、空気連行剤は、本発明のいくつかの実施形態における組成物の混合物に混合操作中に導入されて外部から泡を生じることで生成物の密度を下げることを目的として用いられる。好ましくは、外部から泡を生じるため、適切な泡発生装置中で、空気連行剤（液状発泡剤としても知られる）、空気、および水を混合して、泡を形成させる。泡安定剤（ポリビニルアルコールなど）を泡に添加してから、泡をセメント質スラリーに添加することが可能である。
【０１６６】
空気連行剤／発泡剤の例として、特にアルキルスルホナート、アルキルベンゾイルスルホナート、およびアルキルエーテルスルファートオリゴマーが挙げられる。これらの発泡剤の一般式についての詳細は、米国特許第５，６４３，５１０号に見ることができる。米国特許第５，６４３，５１０号は、参照として本明細書に援用される。
【０１６７】
空気連行剤（発泡剤）として、例えばＡＳＴＭ  Ｃ  ２６０「コンクリート用空気連行混合剤の標準規格」（Ａｕｇ．  １，  ２００６）に記載されるとおりの規格に合っているものなどを用いることができる。そのような空気連行剤は、当業者に周知であり、Ｋｏｓｍａｔｋａ  ｅｔ  ａｌ  “Ｄｅｓｉｇｎ  ａｎｄ  Ｃｏｎｔｒｏｌ  ｏｆ  Ｃｏｎｃｒｅｔｅ  Ｍｉｘｔｕｒｅｓ，”  Ｆｏｕｒｔｅｅｎｔｈ  Ｅｄｉｔｉｏｎ，  Ｐｏｒｔｌａｎｄ  Ｃｅｍｅｎｔ  Ａｓｓｏｃｉａｔｉｏｎ，  具体的には第８章の“Ａｉｒ  Ｅｎｔｒａｉｎｅｄ  Ｃｏｎｃｒｅｔｅ”（米国特許出願公開第２００７／００７９７３３号に引用されている）に記載されている。市販されている空気連行材料として、ｖｉｎｓｏｌ樹脂、スルホン化炭化水素、脂肪酸および樹脂酸、脂肪族置換アリールスルホナート（スルホン化リグニン塩など）、および多数の他の界面活性材料であって通常アニオン性または非イオン性界面活性剤の形態をとるもの、アビエチン酸ナトリウム、飽和もしくは不飽和の脂肪酸およびその塩、テンシド、アルキルアリールスルホナート、フェノールエトキシラート、リグノスルホナート、樹脂石けん、ナトリウムヒドロキシステアラート、ラウリルスルファート、ＡＢＳ（アルキルベンゼンスルホナート）、ＬＡＳ（直鎖アルキルベンゼンスルホナート）、アルカンスルホナート、ポリオキシエチレンアルキル（フェニル）エーテル、ポリオキシエチレンアルキル（フェニル）エーテルスルファートエステルまたはその塩、ポリオキシエチレンアルキル（フェニル）エーテルホスファートエステルまたはその塩、タンパク質材料、アルケニルスルホスクシナート、α−オレフィンスルホナート、α−オレフィンスルホナートのナトリウム塩、またはナトリウムラウリルスルファートもしくはスルホナート、およびそれらの混合物が挙げられる。
【０１６８】
好ましくは、空気連行剤（発泡剤）は、セメント質組成物全体の重量の約０．０１〜約１重量％である。
【０１６９】
生体高分子および有機レオロジー制御剤
スクシノグリカン、デュータンガム、グアーガム、ウェランガム、キサンタンガム、およびセルロースエーテル系有機化合物は、本発明のいくつかの実施形態において、親水コロイドおよびレオロジー制御剤として作用する生体高分子である。合成有機重合体、例えば、ポリアクリルアミド、アルカリ膨潤性アクリル重合体、会合性アクリル重合体、アクリル／アクリルアミド共重合体、疎水性修飾したアルカリ膨潤性重合体、高水膨潤性有機重合体などは、本発明のいくつかの実施形態におけるジオポリマー組成物にレオロジー制御剤および増粘剤として役立てることができる。
【０１７０】
レオロジー制御剤および増粘剤は、会合性および非会合性の両方の種類を、本発明のいくつかの実施形態におけるジオポリマー組成物に役立てることができる。
【０１７１】
本発明のいくつかの実施形態におけるジオポリマー組成物においてレオロジー制御に有用なセルロース系有機重合体の例として、ヒドロキシエチルセルロース（ＨＥＣ）、ヒドロキシプロピルセルロース（ＨＰＣ）、ヒドロキシプロピルメチルセルロース（ＨＰＭＣ）、エチルセルロース（ＥＣ）、メチルエチルセルロース（ＭＥＣ）、カルボキシメチルセルロース（ＣＭＣ）、カルボキシメチルエチルセルロース（ＣＭＥＣ）、およびカルボキシメチルヒドロキシエチルセルロース（ＣＭＨＥＣ）が挙げられる。
【０１７２】
上記の有機レオロジー制御剤および増粘剤は、冷水にも熱水にも溶解する。これらの添加剤は、保水剤としても作用するので、材料のレオロジーを制御するだけでなく、材料の分離および浮き水を最小限に抑える。
【０１７３】
無機レオロジー制御剤
本発明のいくつかの実施形態におけるジオポリマーセメント質組成物は、フィロケイ酸塩ファミリーに属する無機レオロジー制御剤も含むことができる。本発明のジオポリマー組成物に特に有用な無機レオロジー制御剤の例として、パリゴルスカイト、セピオライト、スメクタイト、カオリナイト、およびイライトが挙げられる。本発明のいくつかの実施形態において特に有用なスメクタイト粘土として、ヘクトライト、サポナイト、およびモンモリロナイトが挙げられる。異なる種類のベントナイト粘土も、天然のものも化学処理したものも含めて、本発明の組成物のレオロジー制御に用いることができる。これらの添加剤は、保水剤としても作用するので、材料の分離および浮き水を最小限に抑える。無機レオロジー制御剤は、本発明のいくつかの実施形態において、有機レオロジー制御剤の不在下でまたはそれと併用して添加することができる。
【０１７４】
膜形成重合体添加剤
好ましくは、いくつかの実施形態において、再分散可能な膜形成重合体粉末は、ラテックス粉末である。これらの重合体粉末は、水に再分散可能であり、重合体水性分散液（ラテックス）の噴霧乾燥により生成する。
【０１７５】
ラテックスは、乳化重合体である。ラテックスは、重合体の水性分散液であり、産業用途で広く用いられている。ラテックスは、重合体微粒子が水性媒体に分散した安定な分散液（コロイド乳濁液）である。つまり、ラテックスは、ゴムまたはプラスチック重合体微粒子が水に懸濁／分散している懸濁液／分散液である。ラテックスは、天然物でも合成物でもよい。
【０１７６】
ラテックスは、好ましくは、純粋なアクリル共重合体、スチレンゴム共重合体、スチレンブタジエンゴム共重合体、スチレンアクリル共重合体、ビニルアクリル共重合体、またはアクリル化エチレン酢酸ビニル共重合体でできており、より好ましくは純粋なアクリル共重合体である。好ましくは、ラテックス重合体は、アクリル酸、アクリル酸エステル、メタクリル酸、およびメタクリル酸エステルからなる群より選択される少なくとも１種のアクリル単量体に由来する。例えば、乳化重合に用いるのに好適な単量体として、アクリル酸メチル、アクリル酸エチル、メタクリル酸メチル、アクリル酸ブチル、アクリル酸２−エチルヘキシル、他のアクリル酸エステル、メタクリル酸エステル、およびそれらのブレンド、アクリル酸、メタクリル酸、スチレン、ビニルトルエン、酢酸ビニル、酢酸より高級のカルボン酸ビニルエステル（例えばＶｅｒｓａｔｉｃ酸のビニルエステル）、アクリロニトリル、アクリルアミド、ブタジエン、エチレン、塩化ビニルなどの単量体、ならびにそれらの混合物が挙げられる。例えば、ラテックス重合体は、アクリル酸ブチル／メタクリル酸メチル共重合体またはアクリル酸２−エチルヘキシル／メタクリル酸メチル共重合体が可能である。好ましくは、ラテックス重合体は、さらに、スチレン、α−メチルスチレン、塩化ビニル、アクリロニトリル、メタクリロニトリル、メタクリル酸ウレイド、酢酸ビニル、分岐した第三級モノカルボン酸のビニルエステル、イタコン酸、クロトン酸、マレイン酸、フマル酸、エチレン、およびＣ４−Ｃ８共役ジエンからなる群より選択される１種または複数の単量体に由来する。
【０１７７】
風解抑制剤
本発明のいくつかの実施形態におけるセメント質組成物に撥水剤（シラン、シリコーン、シロキサン、ステアリン酸化合物など）を添加して、材料の風解可能性を低下させる。有用な風解抑制剤として例を選択して挙げると、オクチルトリエトキシシラン、カリウムメチルシリコナート、ステアリン酸カルシウム、ステアリン酸ブチル、ステアリン酸重合体がある。これらの風解制御剤は、硬化した材料内での水の移行を低下させ、それにより、潜在的に風解を引き起こす可能性がある塩その他溶解性化学物質の移動を最小限に抑える。過剰な風解は、塩の蓄積および塩の水和によって生じる外観の劣化、材料の崩壊、ならびに膨張反応による損傷、ならびに他の基材および表面被覆材との結合強度の低下を導く可能性がある。
【０１７８】
消泡剤
本発明のいくつかの実施形態におけるジオポリマーセメント質組成物に、消泡剤を添加することで、連行される空気の量を減らし、材料強度を上げ、材料と他の基材との結合強度を上げること、および表面の美観が重要な基準である用途において無傷の表面を作ることができる。本発明のいくつかの実施形態におけるジオポリマー組成物に有用な適切な消泡剤の例として、ポリエチレンオキシド、ポリエーテルアミン、ポリエチレングリコール、ポリプロピレングリコール、アルコキシラート、ポリアルコキシラート、脂肪アルコールアルコキシラート、疎水性エステル、トリブチルホスファート、アルキルポリアクリラート、シラン、シリコーン、ポリシロキサン、ポリエーテルシロキサン、アセチレンジオール、テトラメチルデシンジオール、第二級アルコールエトキシラート、シリコーン油、疎水性シリカ、油類（鉱物油、植物油、白色油）、ワックス（パラフィンワックス、エステルワックス、脂肪アルコールワックス）、アミド、脂肪酸、脂肪酸ポリエーテル誘導体などが挙げられる。
【０１７９】
初期スラリー温度
本発明のいくつかの実施形態において、温度安定性の改善のため、およびより重要なことにはゲル化および凝結終了時間を約１０〜約２４０分、より好ましくは約６０〜約１２０分、より好ましくは約３０〜約９０分かかるようにするため、初期混合物スラリー温度が高くなく、最終組成の混合物スラリー温度が上昇しても約５０°Ｆ（２８℃）に到達しない、より好ましくは上昇しても約４０°Ｆ（２２℃）に到達しない、より好ましくは上昇しても約３０°Ｆ（１７℃）に到達しない条件下でスラリーを形成することにより、本発明のいくつかの実施形態における組成物を商業的に利用する場合の作業可能時間がより制御できる。初期スラリー温度は、好ましくは室温程度である。
【０１８０】
スラリーの初期温度が上昇すると、反応の進行による温度上昇の速度が上がり、凝結時間が短くなる。したがって、ゲル化時間および凝結時間を短くするために従来のフライアッシュ系ジオポリマー組成物の調製で用いられていた９５°Ｆ（３５℃）〜１０５°Ｆ（４１．１℃）という初期スラリー温度は、避けたほうが好ましい。なぜなら、組成物の配合は、混合された組成物が初期スラリー温度から温度を上昇させる挙動を減らすように設計されているからである。初期スラリー温度がすでに比較的高温である場合、本発明のいくつかの実施形態で達成される、初期ゲル化時間および凝結終了時間を延ばし、ひいては、商業的作業性を向上させる熱安定性の利点が、いくぶん損なわれる可能性がある。
【０１８１】
初期温度は、セメント質反応性粉末、活性化剤、および水が初めて全て混合物中に存在してから最初の１分間の混合物全体の温度と定義される。当然、混合物全体の温度は、この最初の１分間の間に変化し得るが、好適な温度安定性を達成する目的で、この温度は、約０〜約５０℃の初期温度、好ましくは約１０〜約３５℃の初期温度、より好ましくは約１５〜約２５℃の初期温度、好ましくは周辺温度の範囲内にとどまることが好ましい。
【０１８２】
材料発熱および温度上昇挙動
本発明の組成物は、有利なことに、養生段階中の材料内での発熱が穏やかであり、温度上昇が少ない。本発明のいくつかの実施形態におけるそのような組成物において、材料内で起こる最大温度上昇は、好ましくは約５０ｏＦ（２８℃）未満、より好ましくは約４０ｏＦ（２２℃）未満、特に好ましくは約３０ｏＦ（１７℃）未満である。これにより、材料の過剰な熱膨張およびその結果として生じる亀裂および崩壊を防ぐことができる。この態様は、実際の現場で材料にかなり厚みを持たせて流すことが関わるような材料の使い方をする場合に、よりいっそうの利点となる。本発明のジオポリマーセメント質組成物は、実際の現場で示す温度膨張が少なく熱亀裂の耐性が向上しているので、この特定の態様において有益である。
【実施例】
【０１８３】
全ての実施例において、特に指示がない限り、Ｃｉｍｅｎｔ  Ｆｏｎｄｕ（本明細書ではＨＡＣ  Ｆｏｎｄｕとも称する）として知られる、ケルネオス社から入手可能なアルミン酸カルシウムセメントをセメント系反応性粉末の成分として用いた。用いたアルミン酸カルシウムセメント（Ｃｉｍｅｎｔ  Ｆｏｎｄｕ）の酸化物組成は表ＡＡに示される通りであった。
【０１８４】
【表ＡＡ】
2015514675.tif 000013
【０１８５】
実施例のＣｉｍｅｎｔ  Ｆｏｎｄｕ（ＨＡＣ  Ｆｏｎｄｕ）中に存在する主要アルミン酸カルシウム相はアルミン酸モノカルシウム（ＣＡ）であった。
【０１８６】
全ての実施例において、特に指示がない限り、フライアッシュは、キャンベルパワープラント社（ミシガン、ウェストオリーブ）のＣ級フライアッシュであった。このフライアッシュは、約４ミクロンの平均粒径を有した。フライアッシュの測定ブレーン粉末度は約４３００ｃｍ２／ｇであった。これらの実施例で使用のＣ級フライアッシュの酸化物組成は表ＡＡに示される通りであった。
【０１８７】
本発明のいくつかの実施形態および実施例で使用の硫酸カルシウムは、細粒硫酸カルシウムを使用する場合、約１〜２００ミクロン（マイクロメートル）、好ましくは約１〜２０ミクロンの平均粒径を有する。
【０１８８】
特に、実施例で用いる硫酸カルシウム二水和物は、本明細書において石膏粉と称する、ユナイテッドステイツジプサムカンパニー社（Ｕｎｉｔｅｄ  Ｓｔａｔｅｓ  Ｇｙｐｓｕｍ  Ｃｏｍｐａｎｙ）から入手可能な細粒硫酸カルシウム二水和物であった。石膏粉は、約１５ミクロンの平均粒径を有する細粒硫酸カルシウム二水和物である。
【０１８９】
実施例のいくつかに含まれる無水硫酸カルシウム（無水石膏）は、ユナイテッドステイツジプサムカンパニー社から入手可能なＳＮＯＷ  ＷＨＩＴＥブランドのフィラーであった。このＵＳＧ社のＳＮＯＷ  ＷＨＩＴＥフィラーは、硫酸カルシウム、好ましくは石膏の高温熱処理により製造される無水石膏の不溶性形態である。ＳＮＯＷ  ＷＨＩＴＥは、極めて低レベルの化学的に結合した水分を、好ましくは約０．３５％で有する。ＵＳＧ社のＳＮＯＷ  ＷＨＩＴＥフィラーの平均粒径は約７ミクロンである。
【０１９０】
多数の実施例で使用の硫酸カルシウム半水和物は、ユナイテッドステイツジプサムカンパニー社から入手可能なＵＳＧハイドロカル（ＨＹＤＲＯＣＡＬ）Ｃベースブランドの硫酸カルシウム半水和物であった。ハイドロカルＣベースは、ブロック様の結晶ミクロ構造および低所要水量を有する硫酸カルシウム半水和物のアルファ形態である。このＵＳＧハイドロカルＣベースは、約１７ミクロンの平均粒径を有する。
【０１９１】
本明細書において粗石膏粉とも称する、多数の実施例で用いられる粗粒硫酸カルシウム二水和物はＵＳＧ社デトロイトプラントから調達され、ＵＳＧベン・フランクリン（ＢＥＮ  ＦＲＡＮＫＬＩＮ）ＡＧブランドの粗石膏としてユナイテッドステイツジプサムカンパニー社から入手可能である。このＵＳＧベン・フランクリンＡＧブランドの石膏は、約７５〜８０ミクロンの平均粒径を有する粗粒硫酸カルシウム二水和物である。
【０１９２】
本発明のいくつかの実施形態およびいくつかの実施例で使用のＱＵＩＫＲＥＴＥ細粒Ｎｏ．１９６１細砂およびＵＮＩＭＩＮ５０３０砂は、表ＢＢに示されるような粒径を有した。
【０１９３】
【表ＢＢ】
2015514675.tif 000014
【０１９４】
クエン酸カリウム又はクエン酸ナトリウムは、本発明のいくつかの実施形態のセメント質組成物に添加されるアルカリクエン酸塩であり、化学活性化剤、レオロジー改質剤および凝結調節剤として作用した。
【０１９５】
後出の実施例で報告される凝結開始時間および凝結終了時間は、ＡＳＴＭ  Ｃ２６６（２００８）規格に準拠し、ギルモアニードルを使用して測定された。
【０１９６】
本発明のいくつかの実施形態および実施例のいくつかのセメント系ジオポリマー組成物のスランプおよび流動挙動を、スランプ試験により特性決定した。後出の実施形態で用いたスランプ試験では、一方の開放端を滑らかなプラスチック面につけて垂直に保持した、直径約５．０８ｃｍ（２インチ）、長さ約１０．１６ｃｍ（４インチ）の中空円筒を利用する。この円筒の最上部にまでセメント質組成物を詰め、続いて上面を切り落として余分なスラリー混合物を除去する。次に、この円筒を垂直にそっと持ち上げるとスラリーが底から出てプラスチック面上で広がって円形のパテを形成する。次に、このパテの直径を測定し、材料のスランプとして記録する。良好な流動挙動を有する組成物ではスランプ値が大きくなる。スラリーの流動は１から１０の尺度でスラリーの流動性を評価することで特性決定され、値１は流動挙動が極めて不良であることを表し、値１０は優れた流動挙動であることを表す。
【０１９７】
本明細書におけるような材料収縮率（本明細書では「収縮率」とも称する）は、ＡＳＴＭ  Ｃ９２８（２００９）試験規格に準拠して角柱試料の長さ変化を測定することで特性決定される。初期長さの測定を、水を含めた個々の原料成分を合わせてから４時間後に行う。最終測定を、水を含めた成分を合わせてから８週間後に行う。初期測定値と最終測定値との差を初期の長さで割り、１００％をかけると収縮率が百分率で得られる。１インチｘ１インチ（断面）長さ変化角柱試料は本明細書においてバーとも称され、ＡＳＴＭ  Ｃ１５７（２００８）規格に準拠して用意される。
【０１９８】
材料の圧縮強度をＡＳＴＭ  Ｃ１０９（２００８）試験法に準拠し、２インチｘ２インチｘ２インチの立方体の圧縮下での破損を試験することで測定した。これらの立方体は硬化後に真鍮製の型から外され、試験時まで密封したビニール袋内で養生された。立方体を、注型から４時間、２４時間、７日および２８日目の材齢で試験した。
【０１９９】
材料のスラリー温度上昇挙動を、準断熱条件下、スラリーを断熱容器に入れ、熱電対を使用して材料温度を記録することで測定した。
【０２００】
実施例の多くが、熱活性化アルミノシリケートミネラル（フライアッシュ）、アルミン酸カルシウムセメント、硫酸カルシウムおよびアルカリ金属化学活性化剤を含む本発明のいくつかの実施形態の開発されたジオポリマーセメント質組成物の物理的特性を示す。ここでは、硫酸カルシウムおよびアルカリ金属化学活性化剤と組み合わせてアルミン酸カルシウムセメントを組み込むことが、本発明のいくつかの実施形態の開発されたジオポリマーセメント質組成物の材料若材齢および長期収縮挙動（化学および乾燥収縮）、若材齢圧縮強度、極限圧縮強度、発熱挙動並びに凝結特性に及ぼす影響を研究した。
【０２０１】
実施例の多くが、熱活性化アルミノシリケートミネラル（フライアッシュ）、アルミン酸カルシウムセメント、硫酸カルシウムおよびアルカリ金属化学活性化剤を含む本発明のいくつかの実施形態の開発されたジオポリマーセメント質組成物の物理的特性を示す。ここでは、硫酸カルシウムおよびアルカリ金属化学活性化剤と組み合わせてアルミン酸カルシウムセメントを組み込むことが、本発明のいくつかの実施形態の開発されたジオポリマーセメント質組成物の材料若材齢および長期収縮挙動（化学および乾燥収縮）、圧縮強度、極限圧縮強度、発熱挙動並びに凝結特性に及ぼす影響について説明する。
【０２０２】
本発明の組成物は、有利なことに、養生段階中の材料内での発熱が穏やかであり、温度上昇が少ない。本発明のいくつかの実施形態におけるそのような組成物において、材料内で起こる最大温度上昇は、好ましくは約５０ｏＦ（２８℃）未満、より好ましくは約４０ｏＦ（２２℃）未満、特に好ましくは約３０ｏＦ（１７℃）未満である。これにより、材料の過剰な熱膨張およびその結果として生じるひび亀裂および崩壊を防ぐことができる。この態様は、実際の現場で材料にかなり厚みを持たせて流すことが関わるような材料の使い方をする場合に、よりいっそうの利点となる。本発明のジオポリマーセメント質組成物は、実際の現場で示す温度膨張が少なく温度ひび割れの耐性が向上しているので、この特定の態様において有益である。
【０２０３】
本発明のいくつかの実施形態の組成物は、良好な加工性を得るのに十分な長さの凝結時間も達成した。材料の可使時間（ポットライフ）が短いと、実際の現場での適用時に使用する機器およびツールによる急速凝結材料の加工に著しい困難が生じることから、極端に短い凝結時間はいくつかの用途にとっては問題となる。
【０２０４】
実施例１：現行のジオポリマーセメント質組成物の比較例
以下の実施例では、Ｃ級フライアッシュおよびクエン酸カリウムを含む現行のジオポリマーセメント質組成物の物理的特性について説明する。試験結果は、表１に挙げたセメント質組成物の収縮挙動、若材齢および極限圧縮強度並びに凝結挙動を示す。３種の混合物は全てクエン酸カリウムで活性化され、また様々な量の砂骨材を含有した。３種の混合物は全て、１００重量部のフライアッシュクラスＣおよび１００重量部の全セメント系材料を有する。セメント系材料は全てフライアッシュクラスＣ（キャンベルパワープラント社、ミシガン、ウェストオリーブ）およびＱＵＩＫＲＥＴＥ商用グレード細砂Ｎｏ．１９６１であった。
【０２０５】
【表１】
2015514675.tif 000015
【０２０６】
図１Ａは、比較例１で調査した現行で最先端のジオポリマーセメント質組成物の収縮挙動を示す。
【０２０７】
収縮率の測定を、原料を混合し、注型してから４時間の材齢で開始した。アルカリクエン酸塩で活性化させたフライアッシュ組成物が極めて高い収縮量を示したことを観察することができる。測定最大収縮率は７５°Ｆ／５０％ＲＨでの８週間の養生後に０．７５％もの高さであると判明した。砂含有量の増加により収縮の度合いは低下したものの、全体としての収縮率は依然として許容できないレベルで極めて高いままであった。このような高いレベルの材料収縮により、この材料は殆どの建築用途にとって不満足なものとなる。殆どの建築用途にとって、０．１０％を超える全体としての収縮の大きさは極めて高く且つ望ましくないとみなされることに留意すべきである。
【０２０８】
材料の初期流動挙動、スランプおよび若材齢亀裂挙動
表２は、比較例１で調査した現行で最先端のジオポリマーセメント質組成物の初期流動挙動およびスランプを示す。
【０２０９】
【表２】
2015514675.tif 000016
【０２１０】
アルカリクエン酸塩で活性化されたフライアッシュ組成物は、砂／セメント比０．７５％で良好な流動挙動を有した。砂／セメント比を１．５０％まで上昇させると、スラリーはその流動度を若干喪失した。最後に、砂／セメント比２．５０で、混合物は極端に堅練りとなり、流動特性を完全に喪失した。
【０２１１】
図１Ｂは、比較例１で調査した混合物１についてのスランプパテ写真である。乾燥させると、このスランプパテには著しい亀裂が生じた。パテにおける亀裂の発生は、スランプ試験から３０分未満で起きた。亀裂の数および亀裂のサイズは、続く材料の乾燥および硬化に伴って増大した。
【０２１２】
凝結時間
表３は、比較例１で調査した現行で最先端のジオポリマーセメント質組成物の凝結挙動を示す。
【０２１３】
【表３】
2015514675.tif 000017
【０２１４】
この実施例のセメント質組成物は、極めて急速な凝結挙動を有した。全ての混合物は極めて迅速にゲル化し、原料を混ぜ合わせて水性スラリーを調製してから５分未満で流動挙動を喪失した。
【０２１５】
圧縮強度
表４は、比較例１で調査した現行で最先端のジオポリマーセメント質組成物の圧縮強度挙動を示す。全てのフライアッシュ組成物が、２８日目で７０００ｐｓｉを越える圧縮強度発現を示した。
【０２１６】
【表４】
2015514675.tif 000018
【０２１７】
実施例２：比較例
この実施例では、フライアッシュおよびクエン酸ナトリウムを含むセメント質組成物を含む好ましくは現行で最先端のジオポリマー配合物の若材齢寸法安定性および亀裂耐性を調査する。表５は、調査した混合組成物の原料組成を示す。混合物はクエン酸カリウムで活性化され、様々な量の砂骨材を含有した。混合物は、１００重量部のフライアッシュクラスＣおよび１００重量部の全セメント系材料を有した。言い換えると、セメント系材料は全てフライアッシュクラスＣであった。
【０２１８】
この組成物は、ＱＵＩＫＲＥＴＥ商用グレード細砂Ｎｏ．１９６１およびＢＡＳＦ社のＣＡＳＴＡＭＥＮＴ  ＦＳ２０高性能減水剤を使用する。
【０２１９】
【表５】
2015514675.tif 000019
【０２２０】
材料の若材齢亀裂挙動
図２は、比較例２で調査した混合物についてのスランプパテ写真である。乾燥させると、このスランプパテには著しい亀裂が生じた。パテにおける亀裂の発生は、スランプ試験から３０分未満で起きた。亀裂の数および亀裂のサイズは、続く材料の乾燥および硬化に伴って著しく増大した。
【０２２１】
比較例２の組成物の圧縮強度挙動
表５Ａは、比較例２の混合物の圧縮強度挙動を示す。組成物の若材齢圧縮強度は相対的に低く、４時間で約５００ｐｓｉ未満、２４時間で約２０００ｐｓｉ未満であった。実施例において後に示されるように、本発明の実施形態のジオポリマー組成物は著しく高い圧縮強度をこれらの同じ若材齢おいて同等の水／セメント比で発現する。本発明の特定の実施形態の実施例において示されるように、本発明の実施形態の組成物で使用する硫酸カルシウムのタイプおよび量、アルミン酸カルシウムセメントの量並びにアルカリ金属活性化剤のタイプおよび量の調節により、若材齢圧縮強度を容易に望み通りのものにすることができる。
【０２２２】
【表５Ａ】
2015514675.tif 000020
【０２２３】
実施例３：比較例
この実施例では、フライアッシュおよびアルカリ金属クエン酸塩を含む比較用セメント質組成物の若材齢寸法安定性および亀裂耐性を調査した。表５は、調査した混合組成物の原料組成を示す。
【０２２４】
材料の若材齢亀裂挙動
図３Ａは、比較例３で調査した混合物についてのスランプパテ写真である。乾燥させると、このスランプパテには著しい亀裂が生じた。パテにおける亀裂の発生は、スランプ試験から約３０分未満で起きた。
【０２２５】
比較例３の組成物の圧縮強度挙動
表５Ｂは、比較例３の混合物の圧縮強度挙動を示す。組成物の若材齢圧縮強度は相対的に低く、４時間で約５００ｐｓｉ未満、約１５００ｐｓｉ未満であった。本発明の実施形態の後出の実施例において示されるように、本発明の組成物で使用する硫酸カルシウムのタイプおよび量、アルミン酸カルシウムセメントの量並びにアルカリ金属活性化剤のタイプおよび量の調節により、若材齢圧縮強度を望み通りのものにすることができる。
【０２２６】
【表５Ｂ】
2015514675.tif 000021
【０２２７】
収縮挙動
図３Ｂは、比較例３のセメント質組成物の極若材齢収縮挙動を示す。
【０２２８】
極若材齢収縮率の測定を、原料を混合し、注型してから１時間の材齢で開始した。アルカリ金属クエン酸塩で活性化させたフライアッシュ組成物は、極めて高い収縮量を示した。測定最大収縮率は約７５°Ｆ／５０％ＲＨでの８週間の養生後に約１％を超えることが判明した。このような高いレベルの材料収縮により、この材料は殆どの建築用途にとって不満足なものとなる。殆どの建築用途にとって、約０．１０％を超える収縮率は望ましくないほどに高いとみなされる。
【０２２９】
実施例４：フライアッシュへの純アルミン酸カルシウムセメントの添加−比較例
この実施例は、フライアッシュ、アルミン酸カルシウムセメントおよびアルカリクエン酸塩を含むセメント質組成物の物理的特性を示す。ここでは、アルミン酸カルシウムセメントを組み込むことが、フライアッシュおよびアルカリクエン酸塩を含む、調査対象であるセメント質組成物の収縮率および亀裂耐性に及ぼす影響について研究した。表６、７は、この実施例で調査した様々なセメント質組成物１〜４の原料組成を示す。ケルネオス社から入手可能なアルミン酸カルシウムセメントであるＣｉｍｅｎｔ  Ｆｏｎｄｕ（ＨＡＣ  Ｆｏｎｄｕ）を、この調査におけるセメント系反応性粉末の成分として利用した。この実施例で調査した様々な混合組成物で使用のアルミン酸カルシウムセメントの量は多様であり、フライアッシュの重量の１０重量％および３０重量％に等しかった。クエン酸カリウムを、この実施例で調査するセメント質組成物におけるアルカリクエン酸塩のソースとして添加した。使用した硫酸カルシウムは、ＵＳＧ社の石膏粉硫酸カルシウム二水和物であった。ＱＵＩＫＲＥＴＥ商用グレード細砂Ｎｏ．１９６１を、アドヴァキャスト（ＡｄｖａＣａｓｔ）５００（ＷＲグレース社）高性能減水剤と共に使用した。
【０２３０】
【表６】
2015514675.tif 000022
【０２３１】
【表７】
2015514675.tif 000023
【０２３２】
材料の初期流動挙動、スランプおよび若材齢亀裂挙動
表８は、実施例４で調査したフライアッシュとアルミン酸カルシウムセメントとの２成分ブレンド物の初期流動挙動およびスランプを示す。スランプ試験で観察されたように、調査した混合物は共に良好な流動挙動および大きいパテ直径を有した。
【０２３３】
【表８】
2015514675.tif 000024
【０２３４】
図４Ａは、実施例４で調査した比較用混合物１、２についてのスランプパテ写真である。乾燥させると、どちらのスランプパテにも著しい亀裂が生じた。パテにおける亀裂の発生は、原料を混合してからたった５分で起き始めた。亀裂の数および亀裂のサイズは、続く材料の乾燥および硬化に伴って著しく増大した。アルカリクエン酸塩で活性化させたフライアッシュ組成物へのアルミン酸カルシウムセメントの添加は、乾燥および硬化すると過度の亀裂を起こしやすい、寸法安定性を欠いた材料につながると結論づけることができる。
【０２３５】
収縮挙動
調査する混合物の収縮挙動の特性決定化を行うために、直方体の試料を注型した。混合物２の角柱試料は、注型から１時間未満で、過度の材料収縮により型内で（離型前）にひび割れた。
【０２３６】
図４Ｂは、混合物１についての収縮挙動を示す。収縮率の測定を、原料を混合して水性スラリーを調製してから４時間の材齢で開始した。材料収縮率を、材料を７５°Ｆ／５０％ＲＨで養生しながら、全部で約８週間にわたって測定した。フライアッシュ、アルミナセメントおよびアルカリ金属クエン酸塩の混合物を含有する混合物１の角柱が極めて大きく収縮したことを観察することができる。８週間後の混合物１についての角柱試料の測定収縮率は約１．０８％である。
【０２３７】
実施例５
表６、７は、実施例５で調査した本発明の２種のジオポリマーセメント質組成物（表６、７の混合物３および混合物４）の原料組成を示す。この実施例の混合組成物で使用のアルミン酸カルシウムセメントの量は、フライアッシュの重量の１０重量％（混合物３）および３０重量％（混合物４）に等しかった。細粒石膏粉を、アルミン酸カルシウムセメントの重量を基準として３３．３３重量％の異なる量レベルで添加した。
【０２３８】
材料の初期流動挙動、スランプおよび若材齢亀裂挙動
表８は、実施例５で調査したフライアッシュ、アルミン酸カルシウムセメント、細粒石膏粉およびアルカリクエン酸塩を含む本発明のジオポリマーセメント質組成物（表８の混合物３および混合物４）の初期流動挙動およびスランプ特性を示す。調査した全ての混合組成物が良好な流動挙動を有したことをはっきりと観察することができる。そのような良好な流動特性が０．２５と低い水／セメント系材料比であっても得られたことは特に注目に値する。
【０２３９】
図５Ａは、実施例５で調査した本発明のジオポリマーセメント質組成物についてのスランプパテ写真である。この実施例のスランプパテには、乾燥させても、石膏粉を含有しない比較例４のセメント質組成物の場合のように亀裂が生じなかった。このため、フライアッシュ、アルミン酸カルシウムセメントおよびアルカリクエン酸塩を含むセメント質組成物に硫酸カルシウム（細粒石膏粉）のソースを組み込むことで、乾燥させても亀裂に対する優れた耐性を有する、寸法安定性ジオポリマーセメント質組成物が得られる。
【０２４０】
収縮挙動
図５Ｂは、実施例５で調査した本発明のジオポリマーセメント質組成物の収縮挙動のグラフである。この調査の主な目的は、硫酸カルシウム（石膏粉）およびアルカリ金属クエン酸塩と組み合わせてアルミン酸カルシウムセメントを組み込むことが、本発明の開発されたジオポリマーセメント質組成物の収縮挙動に及ぼす影響を研究することであった。
【０２４１】
収縮率の測定を、原料を混合して水性スラリーを調製してから４時間の材齢で開始した。材料収縮率を、材料を７５°Ｆ／５０％ＲＨで養生しながら、全部で約８週間にわたって測定した。
【０２４２】
以下の結論を、この調査および図５Ｂから導きだすことができる。
【０２４３】
硫酸カルシウム（石膏粉）の組み込みは、フライアッシュ、アルミン酸カルシウムセメントおよびアルカリ金属クエン酸塩を含む本発明のジオポリマーセメント質組成物の亀裂耐性および寸法安定性の改善に著しい影響を及ぼした。離型すらしていないのにひび割れた比較例４の比較用混合物１収縮バー（石膏粉を含有しない）とは逆に、硫酸カルシウム（石膏粉）を含む実施例５の収縮バーは完全に安定しており、離型前も離型後もひび割れなかった。
【０２４４】
フライアッシュ、アルミン酸カルシウムセメント、硫酸カルシウム（石膏粉）およびアルカリクエン酸塩を含む本発明のジオポリマーセメント質組成物の測定最大収縮率は、フライアッシュおよびアルカリクエン酸塩だけを含有するセメント質組成物（実施例１）のものより著しく低かった。例えば、フライアッシュ、アルミン酸カルシウムセメント、硫酸カルシウム（石膏粉）およびアルカリクエン酸塩を含む本発明のジオポリマーセメント質組成物は、フライアッシュおよびアルカリクエン酸塩だけを含有する比較用混合物（実施例１）についての最大収縮率約０．７５％に対して最大測定収縮率０．１４％を有した。したがって、フライアッシュ、アルミン酸カルシウムセメントおよびアルカリクエン酸塩を含むセメント質組成物への硫酸カルシウムの添加は材料収縮率を極めて著しく低下させるのに役立つと結論づけることができる。
【０２４５】
凝結時間
表９は、実施例５で調査した本発明のジオポリマーセメント質組成物の凝結時間を示す。
【０２４６】
【表９】
2015514675.tif 000025
【０２４７】
実施例５で調査したセメント質組成物は急速な凝結挙動を有し、終了時間は２０〜４０分であった。フライアッシュ、アルミン酸カルシウムセメント、硫酸カルシウム（石膏粉）およびアルカリクエン酸塩を含む本発明の開発されたセメント質組成物は、実施例１で見られるようなフライアッシュおよびアルカリクエン酸塩だけを含むセメント質組成物より相対的に長い凝結時間を有した。実施例１のフライアッシュおよびアルカリクエン酸塩を含むセメント質組成物の場合、終了時間は約１５分であった。材料の可使時間（ポットライフ）が短いと、実際の現場での適用時に使用する機器およびツールによる急速凝結材料の加工に著しい困難が生じることから、極端に短い凝結時間は殆どの実際的な用途にとって問題となる。
【０２４８】
圧縮強度
表１０は、実施例５で調査したフライアッシュ、アルミン酸カルシウムセメント、硫酸カルシウム（石膏粉）およびアルカリクエン酸塩を含む本発明の開発されたジオポリマーセメント質組成物の圧縮強度挙動を示す。
【０２４９】
【表１０】
2015514675.tif 000026
【０２５０】
ここでは、硫酸カルシウム二水和物（細粒石膏粉）と組み合わせてアルミン酸カルシウムセメントを組み込むことが、本発明の開発されたジオポリマーセメント質組成物の若材齢および極限圧縮強度挙動の両方に及ぼす影響を研究した。データは以下のことを示す。
【０２５１】
この実施例で調査した本発明のジオポリマーセメント質組成物の圧縮強度は、時間の関数として上昇し続けた。
【０２５２】
混合物の若材齢（４時間および２４時間）強度は、セメント質組成物における石膏粉量の増加に伴って上昇した。
【０２５３】
材料の若材齢４時間での材齢４時間での圧縮強度は、本発明の調査対象であるジオポリマーセメント質組成物の成分として石膏粉を使用すると１４００ｐｓｉを越えた。
【０２５４】
材料の若材齢２４時間での圧縮強度は、本発明の調査対象であるジオポリマーセメント質組成物の成分として石膏粉を使用すると２０００ｐｓｉを越えた。３０部のアルミン酸カルシウムセメントおよび１０部の硫酸カルシウムを含有する混合物３についての若材齢２４時間での圧縮強度が約４１５０ｐｓｉと極めて高かったことは注目に値する。
【０２５５】
この実施例で調査した本発明のジオポリマーセメント質組成物の２８日後圧縮強度は極めて高く、混合物３で約６９００ｐｓｉ、混合物４で約４０００ｐｓｉであった。
【０２５６】
この実施例で示す本発明の実施形態において、予期せぬことに、アルミノシリケートミネラル、アルカリ金属活性化剤、アルミン酸カルシウムセメントおよび硫酸カルシウムを混合すると、得られる反応は２つの別々の反応より発熱が少ないものとなり、またゲル化時間および硬化時間が著しく延びることが判明した。
【０２５７】
また、説明の段落で上述したようにアルミノシリケートミネラルおよびアルカリ金属活性化剤をアルミン酸カルシウムセメントおよび硫酸カルシウムと共に反応させると、材料収縮率が著しく低下することが判明した。
【０２５８】
実施例６
表１１は、表６に示すように、この実施例で調査したジオポリマーセメント質組成物の原料組成を示す。この実施例の混合組成物で使用のアルミン酸カルシウムセメントの量は、フライアッシュの重量の３０重量％に等しかった。硫酸カルシウム二水和物（石膏粉）を、調査した様々な混合組成物において異なる量レベル（フライアッシュおよびアルミン酸カルシウムセメントの重量の５、１０、２０および３０重量％）で添加した。フライアッシュはＣ級フライアッシュ（キャンベルパワープラント社、ミシガン、ウェストオリーブ）であり、硫酸カルシウム二水和物はＵＳＧ社の石膏粉であり、アルミン酸カルシウムセメントはＣｉｍｅｎｔ  Ｆｏｎｄｕ（ＨＡＣ  Ｆｏｎｄｕ）（ケルネオス社）であり、砂はＱＵＩＫＲＥＴＥ商用グレード細砂Ｎｏ．１９６１であり、高性能減水剤はＷＲグレース社のアドヴァキャスト５００である。
【０２５９】
【表１１】
2015514675.tif 000027
【０２６０】
材料の初期流動挙動、スランプおよび若材齢亀裂挙動
表１２は、実施例６で調査したフライアッシュ、アルミン酸カルシウムセメント、硫酸カルシウム（石膏粉）およびアルカリクエン酸塩を含む本発明のジオポリマーセメント質組成物の初期流動挙動およびスランプ特性を示す。
【０２６１】
【表１２】
2015514675.tif 000028
【０２６２】
スランプ試験で観察されたように、調査した混合組成物は全て良好な自己平滑化性、流動挙動および大きいパテ直径を有した。高スランプおよび自己平滑化挙動を、０．２７５と低い水／セメント系材料比で得ることができた。
【０２６３】
図６Ａは、実施例６における本発明のジオポリマーセメント質組成物についてのスランプパテ写真である。この実施例のスランプパテは、乾燥させても、硫酸カルシウム（石膏粉）を含有しない比較例４のセメント質組成物とは対照的に亀裂を生じなかった。このため、フライアッシュ、アルミン酸カルシウムセメントおよびアルカリクエン酸塩を含むセメント質組成物に硫酸カルシウム（石膏粉）を組み込むことで、乾燥させても亀裂に対する優れた耐性を有する、寸法安定性ジオポリマーセメント質組成物が得られると結論づけることができる。
【０２６４】
収縮挙動
図６Ｂは、実施例６で調査した本発明のジオポリマーセメント質組成物の収縮挙動を示す。図６Ｂは、硫酸カルシウム（硫酸カルシウム二水和物又は石膏粉）と組み合わせてアルミン酸カルシウムセメントを組み込むことが、本発明の開発されたジオポリマーセメント質組成物の収縮挙動に及ぼす影響を示す。
【０２６５】
収縮率の測定を、原料を混合して水性スラリーを調製してから４時間の材齢で開始した。材料収縮率を、材料を７５°Ｆ／５０％ＲＨで養生しながら、全部で８週間にわたって測定した。
【０２６６】
以下の重要な結論を、この調査および図６Ｂから導きだすことができる。
【０２６７】
硫酸カルシウム（石膏粉）の組み込みは、フライアッシュ、アルミン酸カルシウムセメントおよびアルカリクエン酸塩を含む本発明のジオポリマーセメント質組成物の亀裂耐性および寸法安定性の改善に著しい影響を及ぼした。離型すらしていないのにひび割れた比較例４の収縮バー（石膏粉を含有しない）とは逆に、硫酸カルシウム（細粒石膏粉）を含む実施例６の収縮バーは完全に安定しており、離型前も離型後もひび割れなかった。
【０２６８】
フライアッシュ、アルミン酸カルシウムセメント、硫酸カルシウム（細粒石膏粉）およびアルカリクエン酸塩を含む本発明のジオポリマーセメント質組成物の測定最大収縮率は、フライアッシュおよびアルカリクエン酸塩だけを含むセメント質組成物（実施例１）のものより著しく低かった。例えば、フライアッシュ、アルミン酸カルシウムセメント、硫酸カルシウム（細粒石膏粉）およびアルカリクエン酸塩を含む本発明のジオポリマーセメント質組成物は、フライアッシュおよびアルカリクエン酸塩だけを含む比較用混合物（実施例１）についての最大収縮率約０．７５％に対して最大収縮率約０．１３〜０．２４％を有した。したがって、フライアッシュ、アルミン酸カルシウムセメントおよびアルカリクエン酸塩を含むセメント質組成物への細粒石膏粉の添加は、材料収縮率を著しく低下させるのに役立つ。
【０２６９】
この実施例で用いるレベルでの硫酸カルシウム（石膏粉）量における増加は、材料の最大収縮率における全体的な低下を招いた。１６．７重量％の硫酸カルシウム（石膏粉）量では、材料収縮率が０．２４％（混合物１）であったと観察することができる。硫酸カルシウム（石膏粉）量が３３．３重量％および６６．７重量％まで増加すると、材料収縮率が約０．１３％（混合物２および混合物３）まで低下した。硫酸カルシウム（石膏粉）量が１００重量％まで更に増加すると、収縮率が約０．１５％まで若干上昇した。
【０２７０】
発熱およびスラリー温度上昇挙動
図６Ｃは、実施例６で調査した本発明のジオポリマーセメント質組成物の発熱およびスラリー温度上昇挙動を示す。フライアッシュ、アルミン酸カルシウムセメント、硫酸カルシウム（細粒石膏粉）およびアルカリクエン酸塩を含む実施例６のセメント質組成物は、ごく穏やかな温度上昇挙動しか示さなかった。養生段階中の材料内での発熱が穏やかであり、温度上昇が少ないことは、材料の過剰な熱膨張およびその結果として生じる亀裂および崩壊の防止にとって極めて重要である。このことは、実際の現場での適用において材料を厚く流し込む形で使用する場合により一層重要となる。この実施例で調査した本発明のジオポリマーセメント質組成物はこの特定の見地において極めて有益であると開示され、これは実際の現場での適用において熱膨張が小さくなり、また熱亀裂に対してより高い耐性を示し得るからである。
【０２７１】
凝結時間
表１３は、フライアッシュ、アルミン酸カルシウムセメント、硫酸カルシウム（細粒石膏粉）およびアルカリクエン酸塩を含む実施例６で調査した本発明のジオポリマーセメント質組成物の凝結時間を示す。
【０２７２】
【表１３】
2015514675.tif 000029
【０２７３】
この実施例で調査したセメント質組成物は全て、３０〜５０分の終了時間を示した。対照的に、実施例１のフライアッシュおよびアルカリクエン酸塩を含むセメント質組成物は、約１５分の終了時間を有した。
【０２７４】
圧縮強度
表１４は、実施例６のフライアッシュ、アルミン酸カルシウムセメント、硫酸カルシウム（細粒石膏粉）およびアルカリクエン酸塩を含む本発明の開発されたジオポリマーセメント質組成物の若材齢および極限圧縮強度挙動を示す。
【０２７５】
【表１４】
2015514675.tif 000030
【０２７６】
以下の観察結果を、この研究から得ることができる。
【０２７７】
この実施例で調査した本発明のジオポリマーセメント質組成物の圧縮強度は、時間の関数として上昇し続けた。
【０２７８】
材料の若材齢４時間での圧縮強度は、本発明の調査対象であるジオポリマーセメント質組成物の成分として硫酸カルシウム（石膏粉）を使用すると７５０ｐｓｉを越えた。
【０２７９】
材料の若材齢２４時間での圧縮強度は、本発明の調査対象であるジオポリマーセメント質組成物の成分として硫酸カルシウム（石膏粉）を使用すると１５００ｐｓｉを越えた。
【０２８０】
この実施例で調査した本発明の全てのジオポリマーセメント質組成物の２８日後圧縮強度はより少ない量の硫酸カルシウム（石膏粉）で極めて高く、硫酸カルシウム量の増加に伴って低下した。例えば、硫酸カルシウムが１６．７％の混合物１および硫酸カルシウムが３３．３％の混合物２の２８日後圧縮強度は、それぞれ５２２１ｐｓｉおよび４１０８ｐｓｉであった。その一方で、硫酸カルシウムが１００％の混合物４の場合、２８日後圧縮強度は２８５５ｐｓｉに低下した。
【０２８１】
実施例７
この実施例では、フライアッシュ、硫酸カルシウム（細粒硫酸カルシウム二水和物又は石膏粉）およびアルカリクエン酸塩を含有する混合物において異なる量レベルでアルミン酸カルシウムセメントを含む本発明の組成物を比較する。
【０２８２】
表１５は、この実施例で調査したジオポリマーセメント質組成物の原料組成を示す。この実施例の混合組成物で使用のアルミン酸カルシウムセメントの量は、Ｃ級フライアッシュの重量の４０、６０および８０重量％に等しかった。ＵＳＧ社の細粒石膏粉の形態の硫酸カルシウムを、アルミン酸カルシウムセメントの重量の３０重量％、フライアッシュの１３．３、２０および２６．７重量％の量レベルで添加した。アルミン酸カルシウムセメントはＣｉｍｅｎｔ  Ｆｏｎｄｕ（ＨＡＣ  Ｆｏｎｄｕ）（ケルネオス社）であり、砂はＱＵＩＫＲＥＴＥ商用グレード細砂Ｎｏ．１９６１であり、高性能減水剤はアドヴァキャスト５００（ＷＲグレース社）である。
【０２８３】
【表１５】
2015514675.tif 000031
【０２８４】
材料の初期流動挙動、スランプおよび若材齢亀裂挙動
表１６は、実施例７で調査したフライアッシュ、アルミン酸カルシウムセメント、硫酸カルシウム二水和物（細粒石膏粉）およびアルカリクエン酸塩を含む本発明のジオポリマーセメント質組成物の初期流動挙動およびスランプ特性を示す。
【０２８５】
【表１６】
2015514675.tif 000032
【０２８６】
スランプ試験で観察されたように、調査した混合組成物は全て良好な流動挙動を有した。
【０２８７】
収縮挙動
図７は、この実施例における本発明のジオポリマーセメント質組成物７の収縮挙動についてのデータを示す。
【０２８８】
収縮率の測定を、原料を混合して水性スラリーを調製してから４時間の材齢で開始した。材料収縮率を、材料を７５°Ｆ／５０％ＲＨで養生しながら、全部で約８週間にわたって測定した。
【０２８９】
この実施例は以下のことを示した。
【０２９０】
離型すらしていないのにひび割れた比較例４の収縮バー（硫酸カルシウムを含有しない）とは逆に、硫酸カルシウム（細粒石膏粉）を含む実施例７の収縮バーは完全に安定しており、離型前も離型後もひび割れなかった。
【０２９１】
フライアッシュ、アルミン酸カルシウムセメント、硫酸カルシウム（細粒石膏粉）およびアルカリクエン酸塩を含む本発明のジオポリマーセメント質組成物は、フライアッシュおよびアルカリクエン酸塩だけを含有する比較用混合組成物（実施例１）についての最大収縮率約０．７５％に対して約０．０６％未満の極めて低い最大収縮率を有した。
【０２９２】
凝結時間
表１７は、実施例７の本発明のジオポリマーセメント質組成物の凝結時間を示す。
【０２９３】
【表１７】
2015514675.tif 000033
【０２９４】
本発明のジオポリマーセメント質組成物は全て、急速な凝結挙動を示した。しかしながら、フライアッシュ、アルミン酸カルシウムセメント、硫酸カルシウム（細粒石膏粉）およびアルカリクエン酸塩を含む、この実施例で調査した本発明の混合組成物は、フライアッシュおよびアルカリクエン酸塩だけを含む従来技術のセメント質組成物（実施例１）より相対的に長い凝結時間を有した。フライアッシュ、アルミン酸カルシウムセメント、硫酸カルシウム二水和物（石膏粉）およびクエン酸カリウムを含む本発明のジオポリマーセメント質組成物：混合物１、２および３の終了時間は、フライアッシュおよびクエン酸カリウムだけを含有する混合組成物（実施例１）についての約１５分という極めて急速な終了時間に対して約３０〜約４５分であった。
【０２９５】
圧縮強度
表１８は、実施例７で調査したフライアッシュ、アルミン酸カルシウムセメント、硫酸カルシウム（細粒石膏粉）およびアルカリクエン酸塩を含む本発明の開発されたジオポリマーセメント質組成物の圧縮強度挙動を示す。
【０２９６】
【表１８】
2015514675.tif 000034
【０２９７】
以下の観察結果を得ることができる。
【０２９８】
この実施例で調査した本発明のジオポリマーセメント質組成物の圧縮強度は、時間と共に上昇し続けた。
【０２９９】
材料の若材齢４時間での圧縮強度は、本発明のジオポリマーセメント質組成物の一部としてアルミン酸カルシウムセメント、硫酸カルシウム（細粒石膏粉）およびアルカリクエン酸塩を使用すると１５００ｐｓｉを越えた。同様に、本発明の組成物の２４時間後圧縮強度は１９００ｐｓｉを越えた。
【０３００】
実施例８
この実施例では、表６に示すように混合された、フライアッシュ、アルミン酸カルシウムセメント、細粒無水硫酸カルシウム（すなわち無水石膏）の形態の硫酸カルシウムおよびアルカリクエン酸塩を含む本発明の開発されたジオポリマーセメント質組成物の物理的特性について説明する。表１９は、この実施例で調査したジオポリマーセメント質組成物の原料組成を示す。混合物１は実施例８で調査した比較用組成物である。この実施例の混合組成物で使用のアルミン酸カルシウムセメントの量は、フライアッシュの重量の０、３０、６０および９０重量％に等しかった。無水石膏（ＵＳＧ社のＳＮＯＷ  ＷＨＩＴＥフィラー）を、調査した混合組成物中のアルミン酸カルシウムセメント（Ｃｉｍｅｎｔ  Ｆｏｎｄｕ、ＨＡＣ  Ｆｏｎｄｕ）の重量の３３．３３重量％並びにフライアッシュの０、１０、２０および３０重量％の量で添加した。ＱＵＩＫＲＥＴＥ商用グレード細砂Ｎｏ．１９６１およびＢＡＳＦ社のＣＡＳＴＡＭＥＮＴ  ＦＳ２０高性能減水剤を使用した。
【０３０１】
【表１９】
2015514675.tif 000035
【０３０２】
材料の初期流動挙動、スランプおよび若材齢亀裂挙動
表２０は、実施例８で調査したフライアッシュ、アルミン酸カルシウムセメント、無水石膏の形態の硫酸カルシウムおよびアルカリクエン酸塩を含む本発明のジオポリマーセメント質組成物の初期流動挙動およびスランプ特性を示す。
【０３０３】
【表２０】
2015514675.tif 000036
【０３０４】
スランプ試験で観察されたように、調査した混合組成物は全て良好な自己平滑化性、流動挙動および大きいパテ直径を有した。このような高いスランプおよび自己平滑化挙動を０．２５という低い水／セメント系材料比で得ることができたことは特に注目に値する。
【０３０５】
無水石膏の形態で硫酸カルシウムを含む４種の混合物全てのスランプパテが極めて良好な状態にあり、また亀裂を生じなかった。
【０３０６】
収縮挙動
図８は、実施例８で調査した本発明のジオポリマーセメント質組成物の収縮挙動を示す。収縮率の測定を、原料を混合して水性スラリーを調製してから４時間の材齢で開始した。材料収縮率を、材料を７５°Ｆ／５０％相対湿度（ＲＨ）で養生しながら、全部で約８週間にわたって測定した。
【０３０７】
以下の重要な結論を、この調査から導きだすことができる。
【０３０８】
離型すらしていないのにひび割れた比較例４の収縮バー（硫酸カルシウムを含有しない）とは逆に、アルミン酸カルシウムセメント、無水硫酸カルシウム（無水石膏）およびアルカリクエン酸塩を含む実施例８の収縮バーは完全に安定しており、離型前も離型後もひび割れなかった。
【０３０９】
フライアッシュ、アルミン酸カルシウムセメント、硫酸カルシウム（無水石膏）およびアルカリクエン酸塩を含む本発明のいくつかの実施形態のジオポリマーセメント質組成物は、フライアッシュおよびアルカリクエン酸塩だけを含有する比較用混合組成物（実施例１）についての最大収縮率約０．７５％並びに同じくフライアッシュおよびアルカリクエン酸塩だけを含有する本実施例の比較用混合物１の約０．６２％に対して０．２１〜０．２６％の最大収縮率を有する。
【０３１０】
最低収縮率が、フライアッシュ量の３０重量％でアルミン酸カルシウムセメント、アルミン酸カルシウム量の３３．３重量％で硫酸カルシウム（無水石膏）を含む混合物２について得られた。
【０３１１】
圧縮強度
表２１は、実施例８で調査したフライアッシュ、アルミン酸カルシウムセメント、硫酸カルシウム（無水石膏）およびアルカリクエン酸塩を含む本発明の開発されたジオポリマーセメント質組成物の圧縮強度挙動を示す。
【０３１２】
【表２１】
2015514675.tif 000037
【０３１３】
この実施例では、無水石膏の形態の硫酸カルシウムと組み合わせてアルミン酸カルシウムセメントを組み込むことが、本発明の開発されたジオポリマーセメント質組成物の若材齢および極限圧縮強度挙動の両方に及ぼす影響を研究した。以下の重要な観察結果をこの研究から得ることができる。
【０３１４】
この実施例で調査した本発明のジオポリマーセメント質組成物の圧縮強度は、時間の関数として上昇し続けた。
【０３１５】
硫酸カルシウムを含有しない混合組成物（比較用混合物１）の若材齢圧縮強度および極限圧縮強度は共に、硫酸カルシウムを含む本発明のセメント質組成物（混合物２〜４）のものより低かった。
【０３１６】
アルミン酸カルシウムセメントおよび無水石膏の形態の硫酸カルシウムを含む本発明のジオポリマーセメント質組成物の若材齢（４時間および２４時間）圧縮強度は並外れて高かった。例えば、アルミン酸カルシウムセメントをフライアッシュの６０重量％、無水石膏をアルミン酸カルシウムセメントの３３．３３重量％の量で含む混合物３は、たった４時間で５０３２ｐｓｉ、２４時間で６７８９ｐｓｉの圧縮強度を達成した。同様に、アルミン酸カルシウムセメントをフライアッシュの８０重量％、無水石膏をアルミン酸カルシウムセメントの３３．３３重量％の量で含む混合物４は、たった４時間で６１７３ｐｓｉ、２４時間で８１８３ｐｓｉの圧縮強度を達成した。
【０３１７】
フライアッシュ、アルミン酸カルシウム、無水石膏の形態の硫酸カルシウムおよびクエン酸カリウムを含む本発明の全てのジオポリマーセメント質組成物の２８日後圧縮強度は並外れて高く、１００００ｐｓｉ（６９ＭＰａ）を越えた。
【０３１８】
したがって、実に驚くべきことに、不溶性の無水硫酸カルシウム（無水石膏又は死焼無水石膏）の使用が、相対的に可溶性が高い硫酸カルシウム二水和物の使用で得られるものより速い凝結、優れた圧縮強度発現速度および高い極限圧縮強度をもたらしたことが判明した（実施例７を参照のこと）。
【０３１９】
本発明の実施形態の別の予期せぬ特徴は、凝結挙動および圧縮強度が、本発明の組成物で使用する硫酸カルシウムのタイプに左右されることである。
【０３２０】
実施例９
表２２は、表６に示すように、この実施例で調査したジオポリマーセメント質組成物の原料組成を示す。
【０３２１】
この実施例の混合組成物で使用のアルミン酸カルシウムセメントの量は、フライアッシュの重量の４０重量％に等しかった。石膏粉を、アルミン酸カルシウムセメントの重量の３３．３重量％、Ｃ級フライアッシュの１３．３重量％の量で添加した。クエン酸ナトリウム２水和物を、調査した全ての混合組成物においてアルカリ金属化学活性化剤として使用した。この調査で用いる水対セメント系材料比は０．３０に等しかった。ＱＵＩＫＲＥＴＥ商用グレード細砂Ｎｏ．１９６１およびＢＡＳＦ社のＣＡＳＴＡＭＥＮＴ  ＦＳ２０高性能減水剤。
【０３２２】
【表２２】
2015514675.tif 000038
【０３２３】
材料のスランプおよび若材齢亀裂挙動
表２３は、実施例９で調査したフライアッシュ、アルミン酸カルシウムセメント、硫酸カルシウム二水和物（細粒石膏粉）およびアルカリクエン酸塩を含む本発明の実施形態のジオポリマーセメント質組成物の初期流動挙動およびスランプ特性を示す。
【０３２４】
【表２３】
2015514675.tif 000039
【０３２５】
スランプ試験で観察されたように、０．７５〜１．５０の砂／セメント系材料比を有する混合組成物（混合物１、２および３）は良好な流動挙動を有した。その一方で、２．５の砂／セメント系材料比を有する混合組成物（混合物４）はごく堅練りで、流動特性は不良であった。
【０３２６】
収縮挙動
図９Ａは、実施例９で調査した本発明のジオポリマーセメント質組成物の収縮挙動を示す。この調査の主な目的は、細粒硫酸カルシウム二水和物（石膏粉）およびアルカリクエン酸塩と組み合わせてアルミン酸カルシウムセメントを組み込むことが、混合物中に異なる量の砂を含有する本発明の開発されたジオポリマーセメント質組成物の収縮挙動に及ぼす影響を研究することであった。
【０３２７】
収縮率の測定を、原料を混合して水性スラリーを調製してから４時間の材齢で開始した。材料収縮率を、材料を７５°Ｆ／５０％ＲＨで養生しながら、全部で約８週間にわたって測定した。
【０３２８】
以下の結論が、この実施例および図９Ａから導きだされる。
【０３２９】
離型前にひび割れた比較例４の収縮バー（硫酸カルシウムを含有しない混合物２）とは異なり、細粒石膏粉の形態で硫酸カルシウム二水和物を含む実施例９の収縮バーは完全に安定しており、離型前も離型後もひび割れなかった。
【０３３０】
フライアッシュ、アルミン酸カルシウムセメント、硫酸カルシウム二水和物（細粒石膏粉）およびアルカリクエン酸塩を含む本発明のジオポリマーセメント質組成物（実施例９）は、実施例１におけるフライアッシュおよびアルカリクエン酸塩を含有する比較用混合組成物についての最大収縮率約０．７５％に対して最大収縮率０．０５％未満の極めて低い収縮を示した。
【０３３１】
発熱およびスラリー温度上昇挙動
図９Ｂは、実施例９で調査した本発明のジオポリマーセメント質組成物の発熱およびスラリー温度上昇挙動を示す。フライアッシュ、アルミン酸カルシウムセメント、硫酸カルシウム（細粒石膏粉）およびアルカリクエン酸塩を含むこの実施例のセメント質組成物は、ごく穏やかな温度上昇挙動しか示さなかった。最大温度上昇幅は約１００°Ｆにすぎず、正味の温度上昇幅は３０°Ｆ未満であった。特にはごく若材齢の養生段階で材料が弱い場合により優れた熱安定性をもたらし且つ温度ムーブメントおよび熱亀裂が起きる可能性が低くなることから、温度上昇度が小さいことは殆どの用途において有益である。
【０３３２】
凝結時間
表２４は、実施例９で調査した本発明のジオポリマーセメント質組成物の凝結時間を示す。
【０３３３】
【表２４】
2015514675.tif 000040
【０３３４】
この実施例で調査したセメント質組成物は全て、急速な凝結挙動を有した。フライアッシュ、アルミン酸カルシウムセメント、硫酸カルシウム（石膏粉）およびクエン酸ナトリウムを含むこの実施例の本発明のジオポリマーセメント質組成物の終了時間は、フライアッシュおよびクエン酸ナトリウムだけを含有する混合組成物（実施例１）についての約１５分という極めて急速な終了時間に対して約５５〜約６５分であった。極端に短い凝結時間はいくつかの用途にとっては問題となる。
【０３３５】
圧縮強度
表２５は、実施例９で調査したフライアッシュ、アルミン酸カルシウムセメント、硫酸カルシウム（細粒石膏粉）およびアルカリクエン酸塩を含む本発明の開発されたジオポリマーセメント質組成物の圧縮強度挙動を示す。
【０３３６】
【表２５】
2015514675.tif 000041
【０３３７】
以下の観察結果を、この研究から得ることができる。
【０３３８】
この実施例における本発明のジオポリマーセメント質組成物の圧縮強度は、時間の関数として上昇し続けた。この実施例で調査した本発明の様々なジオポリマー組成物は十分な若材齢および極限強度発現を成し遂げたと観察することができる。
【０３３９】
実施例１０
表２６は、実施例９と同じ、ジオポリマーセメント質組成物の原材料組成を示す。
【０３４０】
この実施例の混合組成物で使用のアルミン酸カルシウムセメントの量は、フライアッシュの重量の４０重量％に等しかった。硫酸カルシウム二水和物（石膏粉）を、アルミン酸カルシウムセメントの重量の３３．３重量％、Ｃ級フライアッシュの１３．３重量％の量で添加した。クエン酸カリウムを、この実施例の全ての混合組成物におけるアルカリ金属化学活性化剤として使用した。この調査で用いた水対セメント系材料比は０．２５に等しかった。高性能減水剤の量が本発明のセメント質組成物の性能に及ぼす影響をこの実施例において調査した。
【０３４１】
【表２６】
2015514675.tif 000042
【０３４２】
材料のスランプおよび若材齢亀裂挙動
表２７は、実施例１０で調査したフライアッシュ、アルミン酸カルシウムセメント、硫酸カルシウム（細粒石膏粉）およびアルカリクエン酸塩を含む本発明のジオポリマーセメント質組成物の初期流動挙動およびスランプ特性を示す。
【０３４３】
【表２７】
2015514675.tif 000043
【０３４４】
この実施例で調査した本発明の全ての混合組成物が良好な流動挙動を有したと観察することができる。組成物の流動挙動は、混合組成物への高性能減水剤の組み込みにより改善された。高性能減水剤量が０．８０％を超えて増加しても流動およびスランプにおける改善は観察されなかった。
【０３４５】
収縮挙動
図１０は、実施例１０で調査した本発明のジオポリマーセメント質組成物の収縮挙動を示す。この調査の主な目的は、細粒硫酸カルシウム二水和物（石膏粉）およびアルカリクエン酸塩と組み合わせてアルミン酸カルシウムセメントを組み込むことが、混合物中に異なる量の高性能減水剤を含有する本発明の開発されたジオポリマーセメント質組成物の収縮挙動に及ぼす影響を研究することであった。
【０３４６】
収縮率の測定を、原料を混合して水性スラリーを調製してから４時間の材齢で開始した。材料収縮率を、材料を７５°Ｆ／５０％ＲＨで養生しながら、全部で約８週間にわたって測定した。
【０３４７】
以下の結論を、この調査および図１０から導きだすことができる。
【０３４８】
離型前にひび割れた比較例４の収縮バー（硫酸カルシウムを含有しない混合物２）とは異なり、細粒石膏粉の形態で硫酸カルシウムを含む実施例１０の収縮バーは完全に安定しており、離型前も離型後もひび割れなかった。
【０３４９】
フライアッシュ、アルミン酸カルシウムセメント、硫酸カルシウム二水和物（細粒石膏粉）およびアルカリクエン酸塩を含む本発明の一実施形態のジオポリマーセメント質組成物（実施例１０）は、フライアッシュおよびアルカリクエン酸塩を含有する比較用混合組成物（実施例１）についての最大収縮率約０．７５％に対して最大収縮率０．１％未満の極めて低い収縮を示した。
【０３５０】
収縮量は、高性能減水剤の量の増加に伴って若干上昇した。高性能減水剤量が０．４％の混合物２の場合、最大収縮率は約０．０５％であったと観察することができ、その一方で、高性能減水剤量が１．２％の混合物４の場合、最大収縮率は約０．０８％の値まで若干上昇した。
【０３５１】
圧縮強度
表２８は、実施例１０で調査したフライアッシュ、アルミン酸カルシウムセメント、硫酸カルシウム（細粒石膏粉）およびアルカリクエン酸塩を含む本発明の開発されたジオポリマーセメント質組成物の圧縮強度挙動を示す。
【０３５２】
【表２８】
2015514675.tif 000044
【０３５３】
以下の観察結果を、この研究から得ることができる。
【０３５４】
本発明のこの実施形態のジオポリマーセメント質組成物の圧縮強度は、時間の関数として上昇し続けた。調査した様々な組成物は十分な若材齢および極限強度に達した。
【０３５５】
フライアッシュ、アルミン酸カルシウムセメント、硫酸カルシウム二水和物（石膏粉）およびアルカリクエン酸塩を含む本発明のジオポリマーセメント質組成物の若材齢（４時間および２４時間）圧縮強度は並外れて高く、材齢４時間で２０００ｐｓｉを越え、材齢２４時間で３０００ｐｓｉを越えた。
【０３５６】
フライアッシュ、アルミン酸カルシウム、硫酸カルシウム二水和物（石膏粉）およびアルカリクエン酸塩を含む本発明の全てのジオポリマーセメント質組成物の２８日後圧縮強度は並外れて高く、約４７５０〜約６７５０ｐｓｉであった。
【０３５７】
実施例１１
表２９、３０は、この実施例で調査したセメント質組成物の原料組成を示す。
【０３５８】
この実施例の混合組成物で使用のアルミン酸カルシウムセメントの量は、フライアッシュの重量の４０重量％に等しかった。この調査で使用の石膏粉は、アルミン酸カルシウムセメントの重量の３３．３３重量％の量レベルで添加された。ポルトランドセメントは、混合物１〜混合物３に、全セメント系材料のそれぞれ６．１、１４および２４．６重量％の割合の量で添加された。水対セメント系材料比は、調査した全ての混合物について０．２７５に等しかった。Ｃ級フライアッシュ（キャンベルパワープラント社、ミシガン、ウェストオリーブ）、ＵＳＧ社の石膏粉、Ｃｉｍｅｎｔ  Ｆｏｎｄｕ（ＨＡＣ  Ｆｏｎｄｕ）（ケルネオス社）アルミン酸カルシウムセメント、ポルトランドセメントタイプＩ（ホルシム社、アイオワ、メイソンシティ）、ＱＵＩＫＲＥＴＥ商用グレード細砂Ｎｏ．１９６１およびアドヴァキャスト５００（ＷＲグレース社）。
【０３５９】
【表２９】
2015514675.tif 000045
【０３６０】
【表３０】
2015514675.tif 000046
【０３６１】
初期流動挙動およびスランプ
表３１は、実施例１１で調査したフライアッシュ、アルミン酸カルシウムセメント、硫酸カルシウム（石膏粉）、ポルトランドセメントおよびアルカリクエン酸塩を含むセメント質組成物の初期流動挙動およびスランプ特性を示す。
【０３６２】
【表３１】
2015514675.tif 000047
【０３６３】
組成物中のポルトランドセメントの量の増加は、組成物の流動およびスランプ挙動に悪影響を及ぼした。
【０３６４】
収縮挙動
図１１は、実施例１１で調査した本発明のジオポリマーセメント質組成物の収縮挙動を示す。収縮率の測定を、原料を混合して水性スラリーを調製してから４時間の材齢で開始した。材料収縮率を、材料を７５°Ｆ／５０％ＲＨで養生しながら、全部で約８週間にわたって測定した。
【０３６５】
以下の重要な結論を、この実施例および図１１から導きだすことができる。ポルトランドセメントの組み込みは、調査したセメント質組成物の収縮率を著しく上昇させた。調査した様々な混合物についての極限収縮率の値を、表３２にまとめた。
【０３６６】
【表３２】
2015514675.tif 000048
【０３６７】
上の説明で詳細に論じたように、この実施例は、ポルトランドセメントを本発明の実施形態に添加して得られる予期せぬ結果が、ポルトランドセメントが組成物の収縮挙動に悪影響を及ぼすことであったことを示す。収縮の大きさは、この実施例により、組成物中のポルトランドセメントの量の増加に比例して増大すると示される。
【０３６８】
フライアッシュ、アルミン酸カルシウムセメント、硫酸カルシウムおよびアルカリクエン酸塩を含む本発明のセメント質組成物へのポルトランドセメントの添加は、材料収縮率を著しく上昇させる。
【０３６９】
この実施形態の試験に基づいて、本発明の寸法安定性ジオポリマー組成物へのポルトランドセメントの添加は推奨されず、その添加はごく少量に制限されるべきであり、好ましくはセメント系材料の総重量の１５重量％を越えない。
【０３７０】
実施例１２
表３３は、この実施例１２で調査したジオポリマーセメント質組成物の原料組成を示す。
【０３７１】
この実施例では、組成物におけるフィラーとしての砂および軽量セラミック微小球の両方の組み込みについて調査した。クエン酸ナトリウムを、全セメント系材料の重量の２重量％の量で添加した。硫酸カルシウム二水和物をフライアッシュの１３．３重量％の量で添加し、アルミン酸カルシウムをＣ級フライアッシュの４０重量％の量で添加した。Ｃ級フライアッシュ（キャンベルパワープラント社、ミシガン、ウェストオリーブ）、ＵＳＧ社の石膏粉、アルミン酸カルシウムセメント（Ｃｉｍｅｎｔ  Ｆｏｎｄｕ（ＨＡＣ  Ｆｏｎｄｕ）、ケルネオス社）、ＱＵＩＫＲＥＴＥ商用グレード細砂Ｎｏ．１９６１、セラミック微小球（キッシュカンパニー（Ｋｉｓｈ  Ｃｏｍｐａｎｙ）社）およびＢＡＳＦ社のＣＡＳＴＡＭＥＮＴ  ＦＳ２０高性能減水剤。
【０３７２】
【表３３】
2015514675.tif 000049
【０３７３】
材料の初期流動挙動、スランプおよび若材齢亀裂挙動
【０３７４】
表３４は、軽量フィラーを含む、この実施例で調査したジオポリマーセメント質組成物の初期流動挙動およびスランプを示す。
【０３７５】
【表３４】
2015514675.tif 000050
【０３７６】
表３４に示す結果に基づいて、軽量フィラーを含む本発明の混合組成物は良好な加工性および自己平滑化特性を有すると結論づけることができる。
【０３７７】
収縮挙動
図１２は、実施例１２で調査した本発明のジオポリマーセメント質組成物の収縮挙動を示す。
【０３７８】
収縮率の測定を、原料を混合して水性スラリーを調製してから４時間の材齢で開始した。材料収縮率を、材料を７５°Ｆ／５０％ＲＨで養生しながら、全部で約８週間にわたって測定した。
【０３７９】
軽量フィラーが組み込まれた本発明のセメント質組成物は、時間の関数として極めて小さい寸法変動（ｄｉｍｅｎｓｉｏｎａｌ  ｍｏｖｅｍｅｎｔ）を示したことが観察される。
【０３８０】
ｐＨ
表３９で言及した、十分に養生したジオポリマー組成物の表面ｐＨをＡＳＴＭ  Ｆ７１０−１１試験法に準拠して測定し、９．８２であると判明した。エクステック（Ｅｘｔｅｃｈ）社のＰＨ１５０−Ｃエクスティック（Ｅｘｓｔｉｃｋ）コンクリートｐＨメータを使用して表面ｐＨを測定した。
【０３８１】
実施例１３
表３５は、この実施例１３で調査したジオポリマーセメント質組成物の原料組成を示す。この実施例では、組成物にアルミン酸カルシウムセメントおよびスルホアルミン酸カルシウムセメントの両方を組み込む。硫酸カルシウム二水和物をＣ級フライアッシュの１０重量％の量で添加し、アルミン酸カルシウムセメントをフライアッシュの１０、２０および４０重量％の量で添加した。スルホアルミン酸カルシウムセメントを、フライアッシュの２０重量％の量で添加した。フライアッシュはＣ級フライアッシュ（キャンベルパワープラント社、ミシガン、ウェストオリーブ）である。ＵＳＧ社の石膏粉硫酸カルシウム二水和物、（デンカ（Ｄｅｎｋａ）ＳＣ１）アルミン酸カルシウムセメント、ファストロック（ＦＡＳＴＲＯＣＫ）５００（ＣＴＳカンパニー社）スルホアルミン酸カルシウム、ＱＵＩＫＲＥＴＥ商用グレード細砂Ｎｏ．１９６１およびＢＡＳＦ社のＣＡＳＴＡＭＥＮＴ  ＦＳ２０高性能減水剤を用いた。クエン酸ナトリウムを、セメント系材料の重量の２重量％の量で添加した。
【０３８２】
【表３５】
2015514675.tif 000051
【０３８３】
初期流動挙動およびスランプ
表３６は、実施例１３で調査したフライアッシュ、アルミン酸カルシウムセメント、スルホアルミン酸カルシウムセメント、硫酸カルシウム（石膏粉）およびアルカリクエン酸塩を含む本発明のいくつかの実施形態のセメント質組成物の初期流動挙動およびスランプ特性を示す。
【０３８４】
【表３６】
2015514675.tif 000052
【０３８５】
表３６に示す結果に基づいて、アルミン酸カルシウムセメントおよびスルホアルミン酸カルシウムセメントを含む本発明の混合組成物は、良好な加工性および自己平滑化特性を有する。
【０３８６】
圧縮強度
表３７は、実施例１３で調査したフライアッシュ、アルミン酸カルシウムセメント、スルホアルミン酸カルシウムセメント、硫酸カルシウム二水和物（細粒石膏粉）およびアルカリクエン酸塩を含む本発明のいくつかの実施形態の開発されたジオポリマーセメント質組成物の圧縮強度挙動を示す。
【０３８７】
【表３７】
2015514675.tif 000053
【０３８８】
以下の結論が、この研究から導きだされる。
【０３８９】
アルミン酸カルシウムセメントおよびスルホアルミン酸カルシウムセメントの両方を含む本発明のいくつかの実施形態のジオポリマーセメント質組成物の圧縮強度は、時間の関数として上昇し続けた。調査した様々な組成物は、十分な初期および極限強度に達した。
【０３９０】
フライアッシュ、アルミン酸カルシウムセメント、スルホアルミン酸カルシウムセメント、硫酸カルシウム二水和物（石膏粉）およびアルカリクエン酸塩を含む本発明のいくつかの実施形態のジオポリマーセメント質組成物の若材齢（４時間および２４時間）圧縮強度は並外れて高く、材齢４時間で約２５００ｐｓｉを越え、材齢２４時間で約３４００ｐｓｉを越えた。
【０３９１】
フライアッシュ、アルミン酸カルシウム、スルホアルミン酸カルシウムセメント、硫酸カルシウム（石膏粉）およびアルカリクエン酸塩を含む本発明のいくつかの実施形態の全てのジオポリマーセメント質組成物の２８日後圧縮強度は並外れて高く、約７０００ｐｓｉを越えた。
【０３９２】
実施例１４
この実施例は、フライアッシュ、アルミン酸カルシウムセメント、細粒硫酸カルシウム二水和物の形態の硫酸カルシウムおよびアルカリクエン酸塩を含む本発明の開発されたジオポリマーセメント質組成物の物理的特性を示す。表３８は、この実施例で調査したジオポリマーセメント質組成物の原料組成を示す。混合物は全てアルミン酸カルシウムセメントを含有し、主要アルミン酸カルシウム相はドデカカルシウムヘプタ−アルミネート（１２ＣａＯ・７Ａｌ２Ｏ３又はＣ１２Ａ７）であった。このアルミン酸カルシウムセメントは、ケルネオス社から商品名ターナルＥＶ（ＴＥＲＮＡＬ  ＥＶ）として市販されている。この実施例の混合組成物で使用のアルミン酸カルシウムセメントの量は、フライアッシュの重量の１０、２０、３０および４０重量％に等しかった。この実施例で使用の細粒硫酸カルシウム二水和物は１３ミクロンの平均粒径を有し、商品名ＵＳＧテラアルバフィラー（ＵＳＧ  Ｔｅｒｒａ  Ａｌｂａ  Ｆｉｌｌｅｒ）としてＵＳＧカンパニー社から入手可能である。硫酸カルシウム二水和物を、調査した混合組成物中のアルミン酸カルシウムセメントの重量の５０重量％、フライアッシュの５、１０、１５および２０重量％の量で添加した。
【０３９３】
【表３８】
2015514675.tif 000054
【０３９４】
材料のスランプ挙動および若材齢亀裂挙動
表３９は、実施例１４のフライアッシュ、アルミン酸カルシウムセメント、硫酸カルシウム二水和物およびアルカリクエン酸塩を含む本発明のジオポリマーセメント質組成物のスランプ挙動を示す。
【０３９５】
【表３９】
2015514675.tif 000055
【０３９６】
スランプ試験で観察されたように、調査した混合組成物は全て良好な流動度を有した。
【０３９７】
細粒硫酸カルシウム二水和物を含む４種の混合物全てについてのスランプパテが極めて良好な状態にあり、また亀裂を生じなかった。
【０３９８】
収縮挙動
図１３は、実施例１４における本発明のジオポリマーセメント質組成物の収縮挙動を示す。収縮率の測定を、原料を混合して水性スラリーを調製してから４時間の材齢で開始した。材料収縮率を、材料を７５°Ｆ／５０％相対湿度（ＲＨ）で養生しながら、全部で約８週間にわたって測定した。
【０３９９】
以下の重要な結論を、この調査から導きだすことができる。
【０４００】
離型すらしていないのにひび割れた比較例４の収縮バー（硫酸カルシウムを含有しない）とは逆に、アルミン酸カルシウムセメント、硫酸カルシウム二水和物およびアルカリクエン酸塩を含む実施例１４の収縮バーは完全に安定しており、離型前も離型後もひび割れなかった。
【０４０１】
フライアッシュ、アルミン酸カルシウムセメント、硫酸カルシウム二水和物およびアルカリクエン酸塩を含む本発明のいくつかの実施形態のジオポリマーセメント質組成物は、フライアッシュおよびアルカリクエン酸塩だけを含有する比較用混合組成物（実施例１）についての最大収縮率約０．７５％に対して０．０４〜０．０８％の最大測定収縮率を有する。
【０４０２】
最大収縮量は、組成物中のアルミン酸カルシウムセメントの量の増加に伴って低下した。アルミン酸カルシウムセメントをフライアッシュ量の１０重量％で含む混合物１は約０．０８％の最大収縮率を有し、その一方で、アルミン酸カルシウムセメントをフライアッシュ量の３０重量％で含む混合物３の最大収縮率はたった約０．０５％であり、アルミン酸カルシウムセメントをフライアッシュ量の４０重量％で含む混合物４の最大収縮率はたった約０．０４％であった。
【０４０３】
凝結時間
表４０は、実施例１４で調査した本発明のジオポリマーセメント質組成物の凝結時間を示す。
【０４０４】
【表４０】
2015514675.tif 000056
【０４０５】
この実施例で調査したジオポリマーセメント質組成物は全て、急速な凝結挙動を有した。この実施例の本発明のジオポリマーセメント質組成物の終了時間は、フライアッシュおよびクエン酸ナトリウムだけを含有する混合組成物（実施例１）についての約１５分という極めて急速な終了時間に対して約６９〜約７６分であった。極端に短い凝結時間はいくつかの用途にとっては問題となり得ることに留意すべきである。
【０４０６】
圧縮強度
表４１は、実施例１４で調査したフライアッシュ、アルミン酸カルシウムセメント、硫酸カルシウム二水和物およびアルカリクエン酸塩を含む本発明の開発されたジオポリマーセメント質組成物の圧縮強度挙動を示す。
【０４０７】
【表４１】
2015514675.tif 000057
【０４０８】
この実施例では、細粒硫酸カルシウム二水和物と組み合わせてアルミン酸カルシウムセメントを組み込むことが、本発明の開発されたジオポリマーセメント質組成物の若材齢および極限圧縮強度挙動の両方に及ぼす影響を研究した。以下の重要な観察結果を、この研究から得ることができる。
【０４０９】
この実施例で調査した本発明のジオポリマーセメント質組成物の圧縮強度は、時間の関数として上昇し続けた。フライアッシュ、アルミン酸カルシウムセメント、硫酸カルシウム二水和物およびクエン酸カリウムを含む本発明の全てのジオポリマーセメント質組成物の２８日後圧縮強度は並外れて高く、５０００ｐｓｉを越えた。さらに、本発明の全てのジオポリマーセメント質組成物の５６日後圧縮強度はより一層高く、７０００ｐｓｉを越えた。
【０４１０】
アルミン酸カルシウムセメントをフライアッシュ量の２０重量％で含む混合物２は、材齢５６日で９５００ｐｓｉを越える最高極限圧縮強度を示した。
【０４１１】
実施例１５
この実施例では、異なる形態の硫酸カルシウムが、フライアッシュ、アルミン酸カルシウムセメント、硫酸カルシウムおよびアルカリクエン酸塩を含む本発明の開発されたジオポリマーセメント質組成物の物理的特性に及ぼす影響について説明する。３種の異なるタイプの硫酸カルシウム：硫酸カルシウム二水和物、無水硫酸カルシウム（無水石膏）、硫酸カルシウム半水和物を比較した。表４２は、この実施例で調査したジオポリマーセメント質組成物の原料組成を示す。混合物は全てアルミン酸カルシウムセメントを含有し、主要アルミン酸カルシウム相はドデカカルシウムヘプタ−アルミネート（１２ＣａＯ・７Ａｌ２Ｏ３又はＣ１２Ａ７）であった。このアルミン酸カルシウムセメントは、ケルネオス社から商品名ターナルＥＶとして市販されている。この実施例の混合組成物で使用のアルミン酸カルシウムセメントの量は、フライアッシュの重量の２０重量％に等しかった。この実施例で調査した様々な混合組成物が含有する硫酸カルシウムのタイプは以下の通りであった：混合物１の硫酸カルシウム二水和物、混合物２の無水硫酸カルシウム（無水石膏）および混合物３の硫酸カルシウム半水和物。硫酸カルシウムは全て、調査した混合組成物中のアルミン酸カルシウムセメントの重量の５０重量％、フライアッシュの１０重量％に等しい量で添加された。
【０４１２】
【表４２】
2015514675.tif 000058
【０４１３】
材料のスランプ挙動および若材齢亀裂挙動
表４３は、実施例１５で調査した本発明のジオポリマーセメント質組成物のスランプ挙動を示す。
【０４１４】
【表４３】
2015514675.tif 000059
【０４１５】
スランプ試験で観察されたように、調査した混合組成物は全て良好な流動度を有した。無水硫酸カルシウム（混合物２）および硫酸カルシウム半水和物（混合物３）を含有する混合組成物が硫酸カルシウム二水和物を含有する混合物（混合物１）より良好な流動度を示したことは注目に値する。
【０４１６】
異なる形態の硫酸カルシウムを含む３種の混合物全てについてのスランプパテが極めて良好な状態にあり、また亀裂を生じなかった。
【０４１７】
収縮挙動
図１４は、実施例１５で調査した本発明のジオポリマーセメント質組成物の収縮挙動を示す。収縮率の測定を、原料を混合して水性スラリーを調製してから４時間の材齢で開始した。材料収縮率を、材料を７５°Ｆ／５０％相対湿度（ＲＨ）で養生しながら、全部で約８週間にわたって測定した。
【０４１８】
以下の重要な結論を、この調査から導きだすことができる。
【０４１９】
離型前にひび割れた比較例４の収縮バー（硫酸カルシウムを含有しない）とは逆に、アルミン酸カルシウムセメント、異なる形態の硫酸カルシウムおよびアルカリクエン酸塩を含む実施例１５の収縮バーは完全に安定しており、離型前も離型後もひび割れなかった。
【０４２０】
フライアッシュ、アルミン酸カルシウムセメント、異なる形態の硫酸カルシウムおよびアルカリクエン酸塩を含む本発明のいくつかの実施形態のジオポリマーセメント質組成物は、フライアッシュおよびアルカリクエン酸塩だけを含有する比較用混合組成物（実施例１）についての最大収縮率約０．７５％に対して最大収縮率０．０６〜０．１０％を有した。
【０４２１】
最大収縮量は、組成物中の硫酸カルシウムのタイプに応じて変化した。硫酸カルシウム二水和物を含む混合物１および硫酸カルシウム半水和物を含む混合物３は、約０．１０％の最大収縮率を示した無水硫酸カルシウム（無水石膏）を含む混合物３より低い約０．０６％の最大収縮率を有した。
【０４２２】
凝結時間
表４４は、実施例１５で調査した本発明のジオポリマーセメント質組成物の凝結時間を示す。
【０４２３】
【表４４】
2015514675.tif 000060
【０４２４】
この実施例で調査したジオポリマーセメント質組成物は全て、急速な凝結挙動を示した。この実施例の本発明のジオポリマーセメント質組成物の終了時間は、フライアッシュおよびクエン酸ナトリウムだけを含有する混合組成物（実施例１）についての約１５分という極めて急速な終了時間に対して約４２〜約７１分であった。極端に短い凝結時間はいくつかの用途にとっては問題となり得ることに留意すべきである。
【０４２５】
本発明のジオポリマーセメント質組成物の凝結時間は、混合組成物の一部として用いる硫酸カルシウムのタイプに左右された。無水硫酸カルシウム（無水石膏）を含む組成物（混合物２）は最速の凝結時間を示し、その一方で、硫酸カルシウム二水和物を含むもう一方の本発明の組成物（混合物１）は最長の凝結時間を示した。
【０４２６】
圧縮強度
表４５は、実施例１５で調査した異なるタイプの硫酸カルシウムを含む本発明の開発されたジオポリマーセメント質組成物の圧縮強度挙動を示す。
【０４２７】
【表４５】
2015514675.tif 000061
【０４２８】
この実施例では、異なるタイプの硫酸カルシウムを組み込むことが、本発明の開発されたジオポリマーセメント質組成物の若材齢および極限圧縮強度挙動の両方に及ぼす影響を研究した。以下の重要な観察結果を、この研究から得ることができる。
【０４２９】
本発明のジオポリマーセメント質組成物の圧縮強度は、混合物で使用する硫酸カルシウムのタイプに関係なく時間の関数として上昇し続けた。
【０４３０】
異なるタイプの硫酸カルシウム、フライアッシュ、アルミン酸カルシウムセメントおよびクエン酸カリウムを含む本発明のジオポリマーセメント質組成物の２８日後および５６日後圧縮強度は共に並外れて高く、７０００ｐｓｉを越えた。
【０４３１】
無水硫酸カルシウム（無水石膏）を含む混合物２は、硫酸カルシウム二水和物を含有する混合物（混合物１）および硫酸カルシウム半水和物を含有する混合物（混合物３）と比較して最も速い圧縮強度発現速度および最高極限圧縮強度を有した。
【０４３２】
無水硫酸カルシウム（無水石膏）を含む本発明のジオポリマー組成物の極限圧縮強度は、１００００ｐｓｉを越えた。
【０４３３】
実施例１６
この実施例では、フライアッシュ、アルミン酸カルシウムセメント、硫酸カルシウム半水和物をアルカリ金属水酸化物（水酸化ナトリウム）又はアルカリ金属水酸化物（水酸化ナトリウム）と酸（クエン酸）との混合物と共に含む本発明のこの実施形態の開発されたジオポリマーセメント質組成物の物理的特性について研究する。
【０４３４】
表４６は、この実施例で調査したジオポリマーセメント質組成物の原料組成を示す。混合物は全てアルミン酸カルシウムセメントを含有し、主要アルミン酸カルシウム相はドデカカルシウムヘプタ−アルミネート（１２ＣａＯ・７Ａｌ２Ｏ３又はＣ１２Ａ７）であった。このアルミン酸カルシウムセメントは、ケルネオス社から商品名ターナルＥＶとして市販されている。この実施例の混合組成物で使用のアルミン酸カルシウムセメントの量は、フライアッシュの重量の２０重量％に等しかった。調査した１つの混合物（混合物２）は、化学活性化剤として水酸化ナトリウムだけを含有し、クエン酸を含有しなかった。混合物３、混合物４および混合物５においては、水酸化ナトリウムとクエン酸との混合物を、化学活性化剤として作用するように本発明のセメント質組成物に添加した。同様に、混合物の１つ（混合物１）は、化学的活性化用にクエン酸だけを含有し、水酸化ナトリウムを含有しなかった。
【０４３５】
【表４６】
2015514675.tif 000062
【０４３６】
スランプ挙動
表４７は、実施例１６で調査した本発明のジオポリマーセメント質組成物のスランプ挙動を示す。
【０４３７】
【表４７】
2015514675.tif 000063
【０４３８】
クエン酸は含有するが水酸化ナトリウムは含有しない混合物１の場合、ミキサ材料は極端に堅練りであり、混合すると完全に加工不可能となった。その一方で、水酸化ナトリウム（混合物２）又は水酸化ナトリウムとクエン酸とのブレンド物（混合物３、混合物４および混合物５）を含有する混合組成物は、スランプ試験におけるその相対的に大きいパテ直径によっても示されるように加工が容易であった。この良好な加工性は、約０．３０という極めて低い水／セメント系材料比であっても得ることができた。標準ポルトランドセメントをベースとした又は石膏をベースとした材料の場合、このような流動特性および自己平滑化挙動は、水／セメント系材料比が約０．４５を超えた場合にのみ得られる。
【０４３９】
収縮挙動
図１５は、実施例１６で調査した本発明のジオポリマーセメント質組成物の収縮挙動を示す。収縮率の測定を、原料を混合して水性スラリーを調製してから４時間の材齢で開始した。材料収縮率を、材料を７５°Ｆ／５０％相対湿度（ＲＨ）で養生しながら、全部で約８週間にわたって測定した。
【０４４０】
以下の重要な結論を、この調査および図１５から導きだすことができる。
【０４４１】
離型すらしていないのにひび割れた比較例４の収縮バー（硫酸カルシウムを含有しない）とは逆に、アルミン酸カルシウムセメント、硫酸カルシウム半水和物、アルカリ金属水酸化物（クエン酸あり又はクエン酸なし）を含む実施例１６の収縮バーは完全に安定しており、離型前も離型後もひび割れなかった。
【０４４２】
化学活性化剤として水酸化ナトリウムだけを含む本発明のセメント質組成物（混合物２）は、約０．０５％未満の極めて低い最大収縮率を示した。化学活性化剤として水酸化ナトリウムとクエン酸とのブレンド物を含む本発明のセメント質組成物（混合物３、混合物４および混合物５）も、約０．１０％未満の極めて低い最大収縮率を示した。１％の水酸化ナトリウムおよび最高１％のクエン酸を含有するセメント質組成物（混合物３および混合物４）が約０．０５％未満の極めて低い最大収縮率を有したことは注目に値する。１％の水酸化ナトリウムおよび２％のクエン酸を含有する混合物５の場合、最大収縮率は約０．０８％まで上昇した。
【０４４３】
凝結時間
表４８は、実施例１６で調査した本発明のジオポリマーセメント質組成物の凝結時間を示す。
【０４４４】
【表４８】
2015514675.tif 000064
【０４４５】
この実施例で調査したジオポリマーセメント質組成物（混合物２〜混合物５）は全て極めて急速な凝結挙動を示し、終了時間は約６２〜１７２分であった。水酸化ナトリウムを含有しない混合物１の場合、終了時間は極めて長く、５時間を超えた。その一方で、水酸化ナトリウムとクエン酸とのブレンド物を含有する混合物（混合物４および混合物５）は極めて急速な凝結挙動を示し、終了時間は約１時間であった。
【０４４６】
圧縮強度
表４９は、実施例１６で調査した本発明の開発されたジオポリマーセメント質組成物の圧縮強度挙動を示す。
【０４４７】
【表４９】
2015514675.tif 000065
【０４４８】
以下の重要な結論を、この研究から導きだすことができる。
【０４４９】
アルカリ金属塩基（水酸化ナトリウム）を含有しないセメント質組成物（混合物１）は、極めて不良な圧縮強度挙動を示した。この混合物（混合物１）についての若材齢および極限圧縮強度は共に極めて低く、水酸化ナトリウム（混合物２）又は水酸化ナトリウムとクエン酸との混合物（混合物３〜混合物５）を含む本発明のジオポリマー組成物に著しく劣っていた。
【０４５０】
水酸化ナトリウムとクエン酸との混合物を含む本発明の全てのジオポリマーセメント質組成物（混合物３〜混合物５）の２８日後圧縮強度は並外れて高く、５０００ｐｓｉを越えた。さらに、水酸化ナトリウムとクエン酸との混合物を含む本発明の全てのジオポリマーセメント質組成物（混合物３〜混合物５）の５６日後圧縮強度はより一層高く、７５００ｐｓｉを越えた。
【０４５１】
実施例１７
この実施例では、フライアッシュ、アルミン酸カルシウムセメント、硫酸カルシウム半水和物をアルカリ金属ケイ酸塩（ケイ酸ナトリウム）又はアルカリ金属ケイ酸塩（ケイ酸ナトリウム）と酸（クエン酸）との混合物と共に含む本発明のこの実施形態の開発されたジオポリマーセメント質組成物の物理的特性について研究する。
【０４５２】
表５０は、この実施例で調査したジオポリマーセメント質組成物の原料組成を示す。混合物は全てアルミン酸カルシウムセメントを含有し、主要アルミン酸カルシウム相はドデカカルシウムヘプタ−アルミネート（１２ＣａＯ・７Ａｌ２Ｏ３又はＣ１２Ａ７）であった。このアルミン酸カルシウムセメントは、ケルネオス社から商品名ターナルＥＶとして市販されている。この実施例の混合組成物で使用のアルミン酸カルシウムセメントの量は、フライアッシュの重量の２０重量％に等しかった。混合物１〜混合物３は化学的活性剤としてケイ酸ナトリウムだけを含有し、クエン酸を含有しなかった。混合物４および混合物５においては、ケイ酸ナトリウムとクエン酸との混合物を、化学活性化剤として作用するように本発明のセメント質組成物に添加した。
【０４５３】
【表５０】
2015514675.tif 000066
【０４５４】
スランプ挙動
表５１は、実施例１７で調査した本発明のジオポリマーセメント質組成物のスランプ挙動を示す。
【０４５５】
【表５１】
2015514675.tif 000067
【０４５６】
ケイ酸ナトリウムだけ（混合物１〜混合物３）又はケイ酸ナトリウムとクエン酸とのブレンド物（混合物４および混合物５）を含有する混合組成物は、スランプ試験におけるその相対的に大きいパテ直径によって示されるように加工が容易であった。良好な加工性は、約０．３０という極めて低い水／セメント系材料比であっても得ることができた。標準ポルトランドセメントをベースとした又は石膏をベースとした材料の場合、このような流動特性および自己平滑化挙動は、水／セメント系材料比が約０．４５を超えた場合にのみ得られる。
【０４５７】
収縮挙動
図１６は、実施例１７で調査した本発明のジオポリマーセメント質組成物の収縮挙動を示す。収縮率の測定を、原料を混合して水性スラリーを調製してから４時間の材齢で開始した。材料収縮率を、材料を７５°Ｆ／５０％相対湿度（ＲＨ）で養生しながら、全部で約８週間にわたって測定した。
【０４５８】
以下の重要な結論を、この調査および図１６から導きだすことができる。
【０４５９】
離型前にひび割れた比較例４の収縮バー（硫酸カルシウムを含有しない）とは逆に、アルミン酸カルシウムセメント、硫酸カルシウム半水和物、アルカリ金属ケイ酸塩（クエン酸あり又はクエン酸なし）を含む実施例１７の収縮バーは完全に安定しており、離型前も離型後もひび割れなかった。
【０４６０】
ケイ酸ナトリウム又はケイ酸ナトリウムとクエン酸とのブレンド物を化学活性化剤として含む本発明のジオポリマーセメント質組成物は全て、約０．０５％未満の極めて低い最大収縮率を示した。
【０４６１】
凝結時間
表５２は、実施例１７で調査した本発明のジオポリマーセメント質組成物の凝結時間を示す。
【０４６２】
【表５２】
2015514675.tif 000068
【０４６３】
ケイ酸ナトリウムを含むこの実施例で調査したジオポリマーセメント質組成物は全て、水酸化ナトリウムを含む、実施例１６で調査した本発明のジオポリマー組成物より緩慢な凝結挙動を示した。混合物１〜混合物４は５時間を超える終了時間を有した。ケイ酸ナトリウムとクエン酸とのブレンド物を含む混合物５は最も速く凝結し、終了時間は約３時間４５分であった。
【０４６４】
圧縮強度
表５３は、実施例１７で調査した本発明の開発されたジオポリマーセメント質組成物の圧縮強度挙動を示す。
【０４６５】
【表５３】
2015514675.tif 000069
【０４６６】
以下の重要な結論を、この研究から導きだすことができる。
【０４６７】
アルカリ金属塩基（ケイ酸ナトリウム）を含有しないセメント質組成物（実施例１６の混合物１）は極めて不良な圧縮強度挙動を示した。ケイ酸ナトリウム又はケイ酸ナトリウムとクエン酸とのブレンド物を化学活性化剤として含む混合組成物の極限圧縮強度は、ケイ酸ナトリウムが不在の混合物（実施例１６の混合物１）の圧縮強度よりはるかに優れていた。
【０４６８】
ケイ酸ナトリウム又はケイ酸ナトリウムとクエン酸とのブレンド物を含む、この実施例で調査した本発明の全てのジオポリマーセメント質組成物の極限圧縮強度は十分なものであり、約４０００ｐｓｉを越えた。
【０４６９】
実施例１８
この実施例の目的は、アルミン酸カルシウムセメントとスルホアルミン酸カルシウムセメントとのブレンド物が、本発明のジオポリマーセメント質組成物の物理的特性に及ぼす影響を研究することであった。表５４は、この実施例で調査したジオポリマーセメント質組成物の原料組成を示す。混合物は全てアルミン酸カルシウムセメントを含有し、主要アルミン酸カルシウム相はドデカカルシウムヘプタ−アルミネート（１２ＣａＯ・７Ａｌ２Ｏ３又はＣ１２Ａ７）であった。このアルミン酸カルシウムセメントは、ケルネオス社から商品名ターナルＥＶとして市販されている。混合物２〜混合物５は、アルミン酸カルシウムセメントとスルホアルミン酸カルシウムセメントとのブレンド物を含有した。使用したスルホアルミン酸カルシウムセメントは、ＣＴＳカンパニー社のファストロック５００であった。混合物５は、炭酸リチウムを含む本発明のジオポリマー組成物の性能を示す。
【０４７０】
【表５４】
2015514675.tif 000070
【０４７１】
材料のスランプ挙動および若材齢亀裂挙動
【０４７２】
表５５は、実施例１８で調査した本発明のジオポリマーセメント質組成物のスランプ挙動を示す。
【０４７３】
【表５５】
2015514675.tif 000071
【０４７４】
調査した混合組成物は全て、スランプ試験で観察されるように良好な流動度を有した。
【０４７５】
５種の混合物全てについてのスランプパテが極めて良好な状態にあり、また亀裂を生じなかった。
【０４７６】
収縮挙動
図１７は、実施例１８で調査した本発明のジオポリマーセメント質組成物の収縮挙動を示す。収縮率の測定を、原料を混合して水性スラリーを調製してから４時間の材齢で開始した。材料収縮率を、材料を７５°Ｆ／５０％相対湿度（ＲＨ）で養生しながら、全部で約８週間にわたって測定した。
【０４７７】
以下の重要な結論を、この調査から導きだすことができる。
【０４７８】
離型すらしていないのにひび割れた比較例４の収縮バー（硫酸カルシウムを含有しない）とは逆に、実施例１８の収縮バーは完全に安定しており、離型前も離型後もひび割れなかった。
【０４７９】
この実施例で調査した本発明の実施形態のジオポリマーセメント質組成物は、フライアッシュおよびアルカリクエン酸塩だけを含有する比較用混合組成物（実施例１）の最大収縮率約０．７５％に対して０．１０％未満の最大収縮率を有した。
【０４８０】
この実施例で得られた結果は、アルミン酸カルシウムセメントとスルホアルミン酸カルシウムセメントとの異なるブレンド物を含む本発明のジオポリマーセメント質組成物が極めて低い収縮率でもって優れた寸法安定性をもたらすことができることも実証している。
【０４８１】
凝結時間
表５６は、実施例１８で調査した本発明のジオポリマーセメント質組成物の凝結時間を示す。
【０４８２】
【表５６】
2015514675.tif 000072
【０４８３】
この実施例で調査したジオポリマーセメント質組成物は全て、急速な凝結挙動を有した。この実施例の本発明のジオポリマーセメント質組成物の終了時間は、フライアッシュおよびクエン酸ナトリウムだけを含有する混合組成物（実施例１）についての約１５分という極めて急速な終了時間に対して約６６〜約１５０分であった。極端に短い凝結時間は殆どの実際的な用途にとって問題となることに留意しなくてはならない。
【０４８４】
この実施例で得られた結果は、アルミン酸カルシウムセメントとスルホアルミン酸カルシウムセメントとの異なるブレンド物を含む本発明のジオポリマーセメント質組成物が、十分に長いオープンタイムを維持しながら急速な凝結挙動をもたらすことができることも実証している。
【０４８５】
混合物４および混合物５についての結果を比較すると、炭酸リチウムの添加が本発明のジオポリマー組成物のいくつかの実施形態の凝結時間を増大させる効果を有することをはっきりと実証している。この結果は実に驚くべきものであり、リチウム塩（炭酸リチウム）がこの発明のいくつかの実施形態において凝結遅延剤として作用すると観察されるという点で予期せぬものである。観察されたこの挙動が、炭酸リチウム等のリチウム塩がアルミン酸カルシウムセメントをベースとしたバインダ系の凝結挙動に及ぼす影響について当該分野で周知のことに反することに留意すべきである。アルミン酸カルシウムセメントについて、現在最先端の技術では、炭酸リチウム等のリチウム塩は凝結促進剤として作用することから材料の凝結開始および終了時間を短縮すると教示している。この実施例で示されるようなこの発見は当該分野で周知のことから遠ざかることを教示し、また炭酸リチウム等のリチウム塩が本発明のジオポリマーセメント質組成物のいくつかの実施形態の反応（凝結開始および終了時間）の初期段階に対する遅延効果を有することを立証している。
【０４８６】
圧縮強度
表５７は、実施例１８で調査した本発明の開発されたジオポリマーセメント質組成物の圧縮強度挙動を示す。
【０４８７】
【表５７】
2015514675.tif 000073
【０４８８】
以下の重要な観察結果を、この研究から得ることができる。
【０４８９】
この実施例で得られた結果は、アルミン酸カルシウムセメントとスルホアルミン酸カルシウムセメントとの異なるブレンド物を含む本発明のジオポリマーセメント質組成物が、急速な圧縮強度発現速度をもたらすことができることを実証している。アルミン酸カルシウムセメントおよびスルホアルミン酸カルシウムセメントの量並びに本発明のジオポリマーセメント質組成物におけるそれらの相対的な割合の調節により、強度発現速度を望み通りのものにすることができる。
【０４９０】
この実施例で調査した本発明のジオポリマーセメント質組成物の圧縮強度は、時間の関数として上昇し続けた。本発明のジオポリマーセメント質組成物のいくつかの実施形態の２８日後圧縮強度は並外れて高く、５０００ｐｓｉを越える結果が得られた。
【０４９１】
混合物５についての凝結時間および圧縮強度の結果はここでもまた実に驚くべきものであり、また予期せぬものである。様々な材齢で混合物４および混合物５についての凝結時間および圧縮強度の結果を比較すると、水和反応の初期段階の間、炭酸リチウムが凝結遅延剤として作用するため本発明のジオポリマーセメント質組成物のいくつかの実施形態の凝結開始および終了時間が増大し、その一方で、水和反応の後期段階の間、同じもの（炭酸リチウム）が促進剤として作用するため本発明のジオポリマーセメント質組成物のいくつかの実施形態の強度発現速度および極限強度が上昇すると観察するおよび結論づけることができる。
【０４９２】
実施例１９
この実施例の目的は、リチウム塩の添加が本発明のジオポリマーセメント質組成物の凝結挙動に及ぼす影響を研究することであった。表５８は、この実施例で調査したジオポリマーセメント質組成物の原料組成を示す。混合物は全てアルミン酸カルシウムセメントを含有し、主要アルミン酸カルシウム相はドデカカルシウムヘプタ−アルミネート（１２ＣａＯ・７Ａｌ２Ｏ３又はＣ１２Ａ７）であった。このアルミン酸カルシウムセメントは、ケルネオス社から商品名ターナルＥＶとして市販されている。混合物２および混合物３は、炭酸リチウムの形態でリチウム塩を含有した。
【０４９３】
【表５８】
2015514675.tif 000074
【０４９４】
凝結時間
表５９は、実施例１９で調査した本発明のジオポリマーセメント質組成物の凝結時間を示す。
【０４９５】
【表５９】
2015514675.tif 000075
【０４９６】
この実施例で調査したジオポリマーセメント質組成物は全て、急速な凝結挙動を有した。この実施例の本発明のジオポリマーセメント質組成物の終了時間は、フライアッシュおよびクエン酸ナトリウムだけを含有する混合組成物（実施例１）についての約１５分という極めて急速な終了時間に対して約７５〜約１３２分であった。極端に短い凝結時間は殆どの実際的な用途にとっては問題となることに留意しなくてはならない。
【０４９７】
この実施例から得られた結果は、炭酸リチウムの添加が本発明のいくつかの実施形態の凝結時間を増大させる効果を有することをはっきりと実証している。この結果は実に驚くべきものであり、リチウム塩（炭酸リチウム）が本発明のいくつかの実施形態において凝結遅延剤として作用することが観察されるという点で予期せぬものである。観察されたこの挙動は、炭酸リチウム等のリチウム塩がアルミン酸カルシウムセメントをベースとしたバインダ系の凝結挙動に及ぼす影響について当該分野で周知のことに反することに留意すべきである。アルミン酸カルシウムセメントについて、現在最先端の技術では、炭酸リチウム等のリチウム塩は凝結促進剤として作用することから材料の凝結開始および終了時間を短縮すると教示している。この実施例で示されるようなこの発見は、当該分野で周知のことから遠ざかることを教示し、また炭酸リチウム等のリチウム塩が本発明のジオポリマーセメント質組成物のいくつかの実施形態の反応（凝結開始および終了時間）の初期段階に対する遅延効果を有することを立証している。
【０４９８】
実施例で示された本発明のいくつかの好ましい実施形態のジオポリマー組成物は、数多くの市販品において応用することができる。特に、組成物を以下のものに使用することができる：
【０４９９】
実施例５、６、９、１０、１４、１５、１６、１８および１９で開示のいくつかの性質によって示されるように道路補修および道路パッチング製品、交通負担面および舗装道路；
【０５００】
実施例５、６、９、１２および１４で開示されるいくつかの性質によって示されるように煉瓦および合成石；
【０５０１】
実施例９、１０、１１、１４、１８および１９で開示するいくつかの性質によって示されるように壁、床および天井用の補修材並びに接着モルタル、漆喰並びに表面材；
【０５０２】
実施例５、６、１４および１８におけるいくつかの性質によって示されるように屋根材；
【０５０３】
実施例５、６、７、９および１５に開示のいくつかの性質によって示されるように土質および岩石安定化に、またライニング材として使用される吹付けセメント系製品である吹付けコンクリート製品；
【０５０４】
実施例８、１０、１３、１４、１５、１６、１７および１８で開示のいくつかの性質によって示されるように重量支持構造体；
【０５０５】
実施例５〜１９に開示のいくつかの性質によって示されるように彫像および建築用モールディング；
【０５０６】
実施例９、１０および１２〜１９に開示のいくつかの性質によって示されるように自己平滑化性アンダーレイメント。
【０５０７】
本発明を実施するための好ましい実施形態について説明してきたが、本開示が対象とする分野の熟練したものならば、本発明にその範囲から逸脱することなく改変および追加を行い得ることがわかる。
【図１Ａ】
2015514675.tif 000076
【図３Ｂ】
2015514675.tif 000077
【図４Ｂ】
2015514675.tif 000078
【図５Ｂ】
2015514675.tif 000079
【図６Ｂ】
2015514675.tif 000080
【図６Ｃ】
2015514675.tif 000081
【図７】
2015514675.tif 000082
【図８】
2015514675.tif 000083
【図９Ａ】
2015514675.tif 000084
【図９Ｂ】
2015514675.tif 000085
【図１０】
2015514675.tif 000086
【図１１】
2015514675.tif 000087
【図１２】
2015514675.tif 000088
【図１３】
2015514675.tif 000089
【図１４】
2015514675.tif 000090
【図１５】
2015514675.tif 000091
【図１６】
2015514675.tif 000092
【図１７】
2015514675.tif 000093
【図１Ｂ】
2015514675.tif 000094
【図２】
2015514675.tif 000095
【図３Ａ】
2015514675.tif 000096
【図４Ａ】
2015514675.tif 000097
【図５Ａ】
2015514675.tif 000098
【図６Ａ】
2015514675.tif 000099
【手続補正書】
【提出日】平成26年10月29日(2014.10.29)
【手続補正１】
【補正対象書類名】特許請求の範囲
【補正対象項目名】全文
【補正方法】変更
【補正の内容】
【特許請求の範囲】
【請求項１】
アルミノケイ酸塩ジオポリマー組成物であって、
水；
アルカリ金属塩、アルカリ金属塩基、およびそれらの混合物からなる群より選択される化学活性化剤；および
セメント質反応性材料であって、該セメント質反応性材料は、
熱活性化アルミノケイ酸塩鉱物；
アルミン酸カルシウムセメント；および
硫酸カルシウム二水和物、硫酸カルシウム半水和物、無水硫酸カルシウム、およびそれらの混合物からなる群より選択される硫酸カルシウム、を含む、セメント質反応性材料
からなる反応生成物を含み、
該化学活性化剤対該セメント質反応性材料の重量比は約１〜約６：１００であり；かつ
該セメント質反応性材料は、
該熱活性化アルミノケイ酸塩鉱物を約３５〜約９６重量％、
該アルミン酸カルシウムセメントを約２〜約４５重量％、
該硫酸カルシウムを約１〜約４５重量％含む、
アルミノケイ酸塩ジオポリマー組成物。
【請求項２】
前記化学活性化剤対前記セメント質反応性材料の重量比は、約１〜約６：１００であり；
前記水対前記セメント質反応性材料の重量比は、約０．１７〜約０．４０：１であり；
前記アルミン酸カルシウムセメント対前記熱活性化アルミノケイ酸塩鉱物の重量比は、約２〜約１００：１００であり；かつ
前記硫酸カルシウム対前記アルミン酸カルシウムセメントの重量比は、約２〜約１００：１００である、
請求項１に記載の組成物。
【請求項３】
前記化学活性化剤は、クエン酸アルカリ金属塩を含み、かつ前記熱活性化アルミノケイ酸塩鉱物はＣ級フライアッシュを含む、請求項１に記載の組成物。
【請求項４】
前記反応生成物は、前記熱活性化アルミノケイ酸塩鉱物およびアルミン酸カルシウムセメントの量に対して、前記反応生成物が水と混合してから所定の時間で凝結終了するのに有効な量で、前記化学活性化剤および硫酸カルシウムを含む、請求項１に記載の組成物。
【請求項５】
前記熱活性化アルミノケイ酸塩鉱物および前記アルミン酸カルシウムセメントの量に対する前記化学活性化剤および前記硫酸カルシウムの量は、前記反応生成物が、水と混合してから約３０〜約７０分で凝結終了し、かつ３５００ｐｓｉ（２４ＭＰａ）超の２８日材齢での圧縮強度を有するのに有効であり；かつ
前記セメント質反応性材料は硫酸カルシウム二水和物を含有し；
該硫酸カルシウム二水和物対前記アルミン酸カルシウムセメントの重量比は約１７〜約６７：１００であり；
前記セメント質反応性材料および前記化学活性化剤はクエン酸アルカリ金属塩を含み、該クエン酸アルカリ金属塩対前記セメント質反応性材料の重量比は約２〜約３：１００であり；かつ
該硫酸カルシウム二水和物は、平均粒子径が約１〜約３０ミクロンである、
請求項１に記載の組成物。
【請求項６】
化学活性化剤対セメント質反応性材料の重量比は、約２〜約４：１００であり；
前記セメント質反応性材料は、無水硫酸カルシウムを含有し、
該無水硫酸カルシウム対前記アルミン酸カルシウムセメントの重量比は、約２０〜約５０：１００であり；
該無水硫酸カルシウムは、平均粒子径が約１〜約２０ミクロンであり；かつ
前記組成物は、凝結終了時間が約４０〜約６０分であり、かつ４時間材齢での圧縮強度が２５００ｐｓｉ（１７ＭＰａ）超であり、かつ２８日材齢での圧縮強度が１００００ｐｓｉ（６９ＭＰａ）超である、
請求項１に記載の組成物。
【請求項７】
前記反応生成物は、前記熱活性化アルミノケイ酸塩鉱物の量に対して、前記組成物の収縮を０．３％未満に抑えるのに有効な量で、前記アルミン酸カルシウムセメント、前記硫酸カルシウム、および前記化学活性化剤を含む、請求項１に記載の組成物。
【請求項８】
前記熱活性化アルミノケイ酸塩鉱物はＣ級フライアッシュを含み；
前記セメント質反応性材料は、
前記フライアッシュを約６５〜約９５重量％、
前記アルミン酸カルシウムセメントを約２〜約３０重量％、および
前記硫酸カルシウムを約０．２〜約１５重量％
を含む、
請求項１に記載の組成物。
【請求項９】
前記反応生成物は、水スラリー中での発熱反応から生じたものであり、前記熱活性化アルミノケイ酸塩鉱物の量に対する、前記アルミン酸カルシウムセメント、前記硫酸カルシウム、および前記化学活性化剤の量は、スラリー温度の最大上昇を約５０°Ｆまでに抑えるのに有効である、請求項１に記載の組成物。
【請求項１０】
前記組成物は、スランプ試験において、直径が約７〜約１１インチあり乾燥の際に亀裂を生じないスランプパテを製造するのに十分な流動性および作業性を有する、請求項１に記載の組成物。
【請求項１１】
前記反応生成物は、
５００ｐｓｉ（３．５ＭＰａ）〜４０００ｐｓｉ（２８ＭＰａ）の４時間材齢での圧縮強度；
１５００ｐｓｉ（１０ＭＰａ）〜５０００ｐｓｉ（３４．５ＭＰａ）の２４時間材齢での圧縮強度；
３５００ｐｓｉ（２４ＭＰａ）〜１００００ｐｓｉ（６９ＭＰａ）の２８日材齢での圧縮強度を有し、かつ
前記混合物は、混合物が水で反応してからの凝結終了時間が、１０分〜２４０分である、
請求項１に記載の組成物。
【請求項１２】
以下からなる群より選択される形のものである、請求項１に記載の組成物：建築修復材、床修復材、基材を覆う自己平滑化床下張り材、荷重負担構造体、パネル仕上げ材、建築資材の結合材、レンガ、ブロック、および石からなる群より選択される建築資材、壁仕上げ材、交通負担面用舗装材、交通負担面用修復材、重量負担面用材、屋根材、吹き付けコンクリート材、およびモルタル。
【請求項１３】
請求項１から１１のいずれか１項に記載のアルミノケイ酸塩ジオポリマー組成物を調製する方法であって、
水；
アルカリ金属塩、アルカリ金属塩基、およびそれらの混合物からなる群より選択される化学活性化剤；および
セメント質反応性材料であって、該セメント質反応性材料は、
熱活性化アルミノケイ酸塩鉱物；
アルミン酸カルシウムセメント；および
硫酸カルシウム二水和物、硫酸カルシウム半水和物、無水硫酸カルシウム、およびそれらの混合物からなる群より選択される硫酸カルシウム、を含む、セメント質反応性材料
からなる混合物を反応させる工程を含む、方法。
【請求項１４】
アルミノケイ酸塩ジオポリマー組成物を形成する混合物であって、
熱活性化アルミノケイ酸塩鉱物；
アルミン酸カルシウムセメント、
硫酸カルシウム二水和物、硫酸カルシウム半水和物、無水硫酸カルシウム、およびそれらの混合物からなる群より選択される硫酸カルシウムを含み、かつアルカリ金属塩、アルカリ金属塩基、およびそれらの混合物からなる群より選択される化学活性化剤を含み、
該アルミン酸カルシウムセメント対該熱活性化アルミノケイ酸塩鉱物の重量比は、約１〜約１００：１００であり；かつ
該硫酸カルシウム対該アルミン酸カルシウムセメントの重量比は、約２〜約１００：１００である、
混合物。
【請求項１５】
アルミノケイ酸塩ジオポリマー組成物を形成するセメント質反応性材料であって、
熱活性化アルミノケイ酸塩鉱物を約３５〜約９６重量％；
アルミン酸カルシウムセメントを約２〜約４５重量％、および
硫酸カルシウム二水和物、硫酸カルシウム半水和物、無水硫酸カルシウム、およびそれらの混合物からなる群より選択される硫酸カルシウムを約１％〜約４５重量％、ならびにアルカリ金属塩、アルカリ金属塩基、およびそれらの混合物からなる群より選択される化学活性化剤を含む、
セメント質反応性材料。
【国際調査報告】
2015514675.tif 000100
2015514675.tif 000101
2015514675.tif 000102